(57)【特許請求の範囲】
【請求項１】
銅−ポルフィリン化合物を含む光学フィルターを備える第一のシステムであり、
銅−ポルフィリン化合物が、
【化１】
0006753783.tif 000108
(式Ｉ）,
の構造を有するか、もしくは塩、又はそれらの互変異性体であり、
ここで、Ｘは炭素であり、
Ｒ１からＲ８のそれぞれは、Ｈであり；
Ｒ９からＲ２８のそれぞれは独立してＨ、Ｂｒ、Ｃｌ、スルホン酸、カルボン酸、もしくはカルボン酸エステルであるか；
又は隣接するＲ９からＲ２８の２つは芳香族の環構造を形成し；
Ｒ１からＲ２８のすべてが、Ｈであるものは除かれ、
前記光学フィルターが選択的にブルーライトをフィルターする、システム。
【請求項２】
銅−ポルフィリン化合物が、
【化２】
0006753783.tif 000109
0006753783.tif 000110
0006753783.tif 000111
0006753783.tif 000112
0006753783.tif 000113
からなる群から選択されるか、もしくは塩、又はそれらの互変異性体であり、
Ｒ９からＲ２８、Ｒ３００からＲ３１５、Ｒ５００からＲ５１５の各々は独立してＨ、Ｂｒ、カルボン酸、もしくはカルボン酸エステルであるか；又は隣接するＲ９からＲ２８のうちの２つは芳香環構造を形成する、請求項１の第一のシステム。
【請求項３】
銅−ポルフィリン化合物が構造：
【化３】
0006753783.tif 000114
を有するか、もしくは塩、又はそれらの互変異性体であり、
Ｒ９からＲ２８は独立してＨ、Ｂｒ、カルボン酸、もしくはカルボン酸エステルであるか；
又は隣接するＲ９からＲ２８のうちの２つは、芳香環構造を形成する、請求項１に記載の第一のシステム。
【請求項４】
銅−ポルフィリン化合物が構造：
【化４】
0006753783.tif 000115
を有するか、もしくは塩、又はそれらの互変異性体であり、
Ｒ９からＲ２８およびＲ３００からＲ３１５は独立してＨ、Ｂｒ、カルボン酸、もしくはカルボン酸エステルであるか；
又は隣接するＲ９からＲ２８のうちの２つは、芳香環構造を形成する、請求項１に記載の第一のシステム。
【請求項５】
銅−ポルフィリン化合物が構造：
【化５】
0006753783.tif 000116
を有するか、もしくは塩、又はそれらの互変異性体であり、
Ｒ９からＲ２８は独立してＨ、Ｂｒ、カルボン酸、もしくはカルボン酸エステルであるか；
又は隣接するＲ９からＲ２８のうちの２つは、芳香環構造を形成する、請求項１に記載の第一のシステム。
【請求項６】
銅−ポルフィリン化合物が構造：
【化６】
0006753783.tif 000117
を有するか、もしくは塩、又はそれらの互変異性体であり、
Ｒ９からＲ２８およびＲ５００からＲ５１５は独立してＨ、Ｂｒ、カルボン酸、もしくはカルボン酸エステルであるか；
又は隣接するＲ９からＲ２８のうちの２つは、芳香環構造を形成する、請求項１に記載の第一のシステム。
【請求項７】
銅−ポルフィリン化合物において、Ｒ９からＲ２８はそれぞれ独立して、Ｈ、カルボン酸、又はカルボン酸エステルである、請求項１に記載の第一のシステム。
【請求項８】
銅−ポルフィリン化合物において、Ｒ９からＲ２８はそれぞれ独立して、Ｈ、又はカルボン酸である、請求項７に記載の第一のシステム。
【請求項９】
銅−ポルフィリン化合物において、Ｒ９からＲ２８はそれぞれ独立して、Ｈ、又はカルボン酸エステルである、請求項７に記載の第一のシステム。
【請求項１０】
銅−ポルフィリン化合物が、Ｃｕ（ＩＩ）メソ−テトラ（２−ナフチル）ポルフィリンである、請求項１に記載の第一のシステム。
【請求項１１】
銅−ポルフィリン化合物が、Ｃｕ（ＩＩ）メソ−テトラ（４−カルボキシフェニル）ポルフィリンである、請求項１に記載の第一のシステム。
【請求項１２】
表面をさらに含み、
光学フィルターが表面に配置されるコーティングであり、
コーティングが銅ポルフィリン化合物を含むか、
あるいは
基材をさらに含み、
光学フィルターが銅ポルフィリン化合物を含み、銅ポルフィリン化合物が基材を通して分散されている、
請求項１から１１のいずれかの第一のシステム。
【請求項１３】
第一のシステムは、眼科的システムであり、眼鏡レンズ、コンタクトレンズ、眼内レンズ、角膜インレー、および角膜アンレーからなる群から選択される、請求項１から１２のいずれかの第一のシステム。
【請求項１４】
第一のシステムは、非眼科的眼用システムであり、窓、自動車のフロントガラス、自動車のサイドウィンドウ、自動車のリアウィンドウ、サンルーフウィンドウ、商業ガラス、住宅ガラス、天窓、カメラのフラッシュバルブおよびレンズ、人工照明器具、蛍光灯又は拡散器、医療機器、手術器具、ライフルスコープ、双眼鏡、コンピュータモニタ、テレビスクリーン、照明付きサイン、電子デバイススクリーン、およびパティオ器具からなる群から選択される、請求項１から１２のいずれかの第一のシステム。
【請求項１５】
光学フィルターが、ポリビニルブチラール（ＰＶＢ）、ポリビニルアルコール（ＰＶＡ）、エチレンビニルアセテート（ＥＶＡ）又はポリウレタン（ＰＵ）の層に組み込まれる、請求項１４の第一のシステム。
【請求項１６】
ＴＳＲＧは、４６０ｎｍから７００ｎｍの波長範囲にわたる第一のシステムの平均透過率であり；
ＴＳＢｌｕｅは、４００ｎｍから４６０ｎｍの波長範囲にわたる第一のシステムの平均透過率であり；
ＴＳＲＧ＞＝８０％、かつ
ＴＳＢｌｕｅ＜ＴＳＲＧ−５％
であるか、
あるいは、
ＴＦＲＧは、４６０ｎｍから７００ｎｍの波長範囲にわたるフィルターの平均透過率であり；
ＴＦＢｌｕｅは、４００ｎｍから４６０ｎｍの波長範囲にわたるフィルターの平均透過率であり；
ＴＦＲＧ＞＝８０％、かつ
ＴＦＢｌｕｅ＜ＴＦＲＧ−５％であり；
フィルターが、４００ｎｍから４６０ｎｍの波長範囲内の第一の波長において、透過率の第一の極小値を有する、請求項１から１５のいずれかの第一のシステム。
【請求項１７】
第一の波長から短波長側に１０ｎｍ以内の少なくとも１つの波長に対して、第一のシステムの透過スペクトルの勾配は、第三の波長における透過スペクトルの勾配の絶対値よりも小さい絶対値を有し、
第三の波長は、第一波長より１０ｎｍ短波長側の波長よりも大きい、請求項１６の第一のシステム。
【請求項１８】
ＣＩＥ  ＬＡＢ座標（ａ＊１，ｂ＊１，Ｌ＊１）を有するＣＩＥ標準光源Ｄ６５の光は、第一のシステムを透過すると、ＣＩＥ  ＬＡＢ座標（ａ＊２，ｂ＊２，Ｌ＊２）を有する透過光となり、
（ａ＊１，ｂ＊１，Ｌ＊１）と（ａ＊２，ｂ＊２，Ｌ＊２）との間の総色差ΔＥが５．０未満であるか、
あるいは、
ＣＩＥ  ＬＡＢ座標（ａ＊１，ｂ＊１，Ｌ＊１）を有するＣＩＥ標準光源Ｄ６５の光は、第一のシステムを透過すると、ＣＩＥ  ＬＡＢ座標（ａ＊２，ｂ＊２，Ｌ＊２）を有する透過光となり、
（ａ＊１，ｂ＊１，Ｌ＊１）と（ａ＊２，ｂ＊２，Ｌ＊２）との間の総彩度差が５．０未満である、請求項１から１７のいずれかの第一のシステム。
【請求項１９】
第一のシステムは、３５以下、３０以下、２５以下、もしくは２０以下のＹＩを有するか、又は
フィルターが３５以下、３０以下、２５以下、もしくは２０以下のＹＩを有する、請求項１から１８のいずれかの第一のシステム。
【請求項２０】
方法であって、
Ｃｕ−ポルフィリン化合物を溶媒に溶解して溶液とすること；
プライマーで溶液を希釈すること；
溶液を濾過すること；そして
溶液を塗布して光学フィルターを形成すること、
を含み、
銅−ポルフィリン化合物が、
【化７】
0006753783.tif 000118
式（Ｉ）
の構造を有するか、もしくは塩、又はそれらの互変異性体であり、
ここで、Ｘは炭素であり、
Ｒ１からＲ８のそれぞれはＨであり；
Ｒ９からＲ２８のそれぞれは独立してＨ、Ｂｒ、Ｃｌ、スルホン酸、カルボン酸、もしくはカルボン酸エステルであるか；
又は隣接するＲ９からＲ２８の２つは芳香族の環構造を形成し；
Ｒ１からＲ２８のすべてが、Ｈであるものは除かれ、
光学フィルターが選択的にブルーライトをフィルターする、方法。
【請求項２１】
第一のシステムは非眼科的システム、又は皮膚科学的製品である、請求項１から１１のいずれかの第一のシステム。
【請求項２２】
皮膚科学的製品が、皮膚用製品又はヘア用製品であり、皮膚科学的製品が、リップスティック、リップクリームもしくはリップグロス、サンタンもしくはサンスクリーン製品、又はシャンプーである、請求項２１の第一のシステム。
【請求項２３】
請求項１から１１のいずれかの第一のシステムを含む、皮膚ガン処置用の皮膚科学的製品。
【発明の詳細な説明】
【技術分野】
【０００１】
本開示は一般に、選択的高エネルギー可視光（ＨＥＶＬ）フィルター性、特に４００から５００ｎｍのスペクトル範囲における１以上の波長に対するフィルター性を提供する染料又は染料混合物を含むコーティングに関する。
【背景技術】
【０００２】
太陽からの電磁放射が地球の大気を絶え間なく照射している。光は波とし伝播する電磁照射からなる。電磁スペクトルには、電波、ミリ波、マイクロ波、赤外線、可視光、紫外線（ＵＶＡおよびＵＶＢ）、Ｘ線、およびガンマ線が含まれる。可視光スペクトルには、約７００ｎｍ（ナノメーター、すなわち１０−９メートル）の最長の可視光波長と４００ｎｍの最短の可視光波長が含まれる。ブルーライト波長はおおよそ４００ｎｍから５００ｎｍの範囲にある。紫外線帯として、ＵＶＢ波長は２９０ｎｍから３２０ｎｍであり、ＵＶＡ波長は３２０ｎｍから４００ｎｍである。ガンマ線およびＸ線はこのスペクトルのより高い周波数成分を構成し、大気によって吸収される。紫外線放射（ＵＶＲ）の波長スペクトルは１００から４００ｎｍである。多くのＵＶＲ波長は、成層圏のオゾン減少領域がある場所を除いて、大気によって吸収される。ここ２０年にわたって、オゾン層の減少が主として工業汚染によると報告されている。増加するＵＶＲ暴露は、目および皮膚の疾病が予想される増加するＵＶＲの負荷として、広く公衆衛生に関与する。
【０００３】
オゾン層は、２８６ｎｍまでの波長を吸収して、生物を最も高いエネルギーを有する照射に対する暴露から守っている。しかし我々は２８６ｎｍより上の波長に暴露されていて、それらの波長の多くは人間の可視光スペクトル（４００から７００ｎｍ）にある。人間の網膜は電磁スペクトルの可視光部分にのみ反応する。より短波長は、逆により多くのエネルギーを含むため、最も大きい被害をもたらす。ブルーライトは、動物の網膜色素上皮（ＲＰＥ）細胞に最大の光化学的障害をもたらす可視光の一部であることが示されている。これらの波長への暴露は、これらの波長が人間の目には青色として感受されることから、ブルーライトハザードと呼ばれている。
【０００４】
発明の要約
１つの実施形態において、第一のシステムは、銅−ポルフィリン化合物を含む光学フィルターを含む。１つの実施形態において、銅−ポルフィリン化合物は、式Ｉ：
【化１】
0006753783.tif 000002
（式Ｉ），
の構造を有するか、もしくは塩、又はそれらの互変異性体であり、ここで、Ｘは炭素又は窒素であり、Ｒ１からＲ８のそれぞれは独立してＨ、Ｃｌ、Ｂｒ、Ｆ、Ｉ、Ｍｅ、炭素数２から２０の直鎖アルキル鎖、炭素数２から２０の分岐アルキル、又は−Ｌ−Ｐで表される部分であり；Ｒ９からＲ２８のそれぞれは独立してＨ、Ｆ、Ｂｒ、Ｃｌ、Ｉ、ＣＨ３、炭素数２から２０の直鎖アルキル鎖、炭素数２から２０の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、アミド、もしくは−Ｌ−Ｐで表される部分であるか、又は隣接するＲ９からＲ２８の２つは芳香族もしくは非芳香族の環構造を形成し；ここでＲ１００は結合、−（ＣＨ２）ｎ−又は炭素数２から２０の分岐アルキルであり、ここでｎは１から２０であり；Ｒ１１０、Ｒ１１１、Ｒ１１２およびＲ２００はそれぞれ独立してＨ、Ｍｅ、炭素数２から２０の直鎖アルキル鎖、炭素数２から２０の分岐アルキル又は−Ｌ−Ｐで表される部分であり；ここでＰはポリマー部分又は重合性基であり、Ｌはなし又は結合基であり；ただし、Ｘが窒素のとき、Ｒ１１、Ｒ１６、Ｒ２１およびＲ２６はそれぞれ独立して孤立電子対又は上記で定義された通りである。
【０００５】
１つの実施形態において、第一のシステムの銅−ポルフィリン化合物は、詳細な説明に記載される式Ｉ−１から式Ｉ−１６の構造を有する化合物からなる群から選択される。
【０００６】
１つの実施形態において、式Ｉおよび式Ｉ−１からＩ−１６におけるＲ１からＲ２８、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５のそれぞれはＨであり、ただし、式ＩにおいてＸが窒素のとき、Ｒ１１、Ｒ１６、Ｒ２１およびＲ２６はそれぞれ孤立電子対である。
【０００７】
１つの実施形態においては、式Ｉ及び式Ｉ−１からＩ−１６において、Ｒ１からＲ８のそれぞれは独立してＨ、Ｃｌ、Ｂｒ、Ｆ、Ｉ、ＣＨ３、炭素数２から２０の直鎖アルキル鎖又は炭素数２から２０の分岐アルキルであり；Ｒ９からＲ２８のそれぞれは独立してＨ、Ｆ、Ｂｒ、Ｃｌ、Ｉ、ＣＨ３、炭素数２から２０の直鎖アルキル鎖、炭素数２から２０の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、又はアミドであり；ここで、Ｒ１００は結合、−（ＣＨ２）ｎ−又は炭素数２から２０の分岐アルキルであり、ここでｎは１から２０であり；Ｒ１１０、Ｒ１１１、Ｒ１１２およびＲ２００はそれぞれ独立してＨ、Ｍｅ、炭素数２から２０の直鎖アルキル鎖又は炭素数２から２０の分岐アルキルである。いくつかの実施形態において、式Ｉおよび式Ｉ−１からＩ−１６における隣接するＲ９からＲ２８の２つは、例えば本明細書に記載するように、芳香族もしくは非芳香族の環構造を形成する。
【０００８】
１つの実施形態において、式Ｉおよび式Ｉ−１からＩ−１６におけるＲ１からＲ２８、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５の少なくとも１つは、−Ｌ−Ｐであり、ここで、１より多い−Ｌ−Ｐが存在するとき、それぞれの−Ｌ−Ｐは同一又は異なっている。
【０００９】
１つの実施形態において、式Ｉおよび式Ｉ−１からＩ−１６におけるＲ１からＲ２８、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５の１つから８つは、−Ｌ−Ｐであり、ここで、それぞれの−Ｌ−Ｐは同一又は異なっている。
【００１０】
１つの実施形態において、Ｐは重合性基である。１つの実施形態において、重合性基は、アクリレート、アクリロイル、アクリルアミド、メタアクリレート、メタアクリルアミド、カルボン酸、チオール、アミド、末端部又は内部のアルキニル基、末端部又は内部のアルケニル基、ヨウダイド、ブロミド、クロライド、アジド、カルボン酸エステル、アミン、アルコール、エポキシ、イソシアネート、アルデヒド、酸クロライド、シロキサン、ホウ酸、スタンナンおよびベンジルハライドからなる群から選択される。
【００１１】
１つの実施形態において、Ｐはポリマー部分である。１つの実施形態において、銅−ポルフィリン化合物は、式Ｉ（ｍ）
【化２】
0006753783.tif 000003
（式Ｉ（ｍ））,
もしくは塩、又はその互変異性体のモノマー構造を有することを特徴とするホモポリマー又はコポリマーであり、
ここで、Ｘは炭素又は窒素であり、Ｒ１からＲ８のそれぞれは独立してＨ、Ｃｌ、Ｂｒ、Ｆ、Ｉ、Ｍｅ、炭素数２から２０の直鎖アルキル鎖、炭素数２から２０の分岐アルキル、又は−Ｌｍ−Ｐｍで表される部分であり；Ｒ９からＲ２８のそれぞれは独立してＨ、Ｆ、Ｂｒ、Ｃｌ、Ｉ、ＣＨ３、炭素数２から２０の直鎖アルキル鎖、炭素数２から２０の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、もしくはアミド、もしくは−Ｌｍ−Ｐｍで表される部分であるか；又は隣接するＲ９からＲ２８の２つは芳香族もしくは非芳香族の環構造を形成し；ここでＲ１００は結合、−（ＣＨ２）ｎ−又は炭素数２から２０の分岐アルキルであり、ここでｎは１から２０であり；Ｒ１１０、Ｒ１１１、Ｒ１１２およびＲ２００はそれぞれ独立してＨ、Ｍｅ、炭素数２から２０の直鎖アルキル鎖、炭素数２から２０の分岐アルキル又は−Ｌｍ−Ｐｍで表される部分であり；ここでＰｍは重合性基であり、Ｌｍはなし又は結合基であり；ただし、Ｘが窒素のとき、Ｒ１１、Ｒ１６、Ｒ２１およびＲ２６はそれぞれ独立して孤立電子対又は上記で定義された通りであり、ただし、式Ｉ（ｍ）中に１から８の−Ｌｍ−Ｐｍが存在するとき、それぞれの−Ｌｍ−Ｐｍは同一又は異なっている。
【００１２】
１つの実施形態において、ポリマー部分は、生体高分子、ポリビニルアルコール、ポリアクリル酸、ポリアミド、ポリエポキシド、ポリオレフィン、ポリ無水物、ポリエステルおよびポリエチレングリコールからなる群から選択される。
【００１３】
１つの実施形態において、Ｌは結合基である。１つの実施形態において、結合基は、−Ｃ（Ｏ）−、−Ｏ−、−Ｏ−Ｃ（Ｏ）Ｏ−、−Ｃ（Ｏ）ＣＨ２ＣＨ２Ｃ（Ｏ）−、−Ｓ−Ｓ−、−ＮＲ１３０−、−ＮＲ１３０Ｃ（Ｏ）Ｏ−、−ＯＣ（Ｏ）ＮＲ１３０−、−ＮＲ１３０Ｃ（Ｏ）−、−Ｃ（Ｏ）ＮＲ１３０−、−ＮＲ１３０Ｃ（Ｏ）ＮＲ１３０−、−アルキレン−ＮＲ１３０Ｃ（Ｏ）Ｏ−、−アルキレン−ＮＲ１３０Ｃ（Ｏ）ＮＲ１３０−、−アルキレン−ＯＣ（Ｏ）ＮＲ１３０−、−アルキレン−ＮＲ１３０−、−アルキレン−Ｏ−、−アルキレン−ＮＲ１３０Ｃ（Ｏ）−、−アルキレン−Ｃ（Ｏ）ＮＲ１３０−、−ＮＲ１３０Ｃ（Ｏ）Ｏ−アルキレン−、−ＮＲ１３０Ｃ（Ｏ）ＮＲ１３０−アルキレン−、−ＯＣ（Ｏ）ＮＲ１３０−アルキレン−、−ＮＲ１３０−アルキレン−、−Ｏ−アルキレン−、−ＮＲ１３０Ｃ（Ｏ）−アルキレン−、−Ｃ（Ｏ）ＮＲ１３０−アルキレン−、−アルキレン−ＮＲ１３０Ｃ（Ｏ）Ｏ−アルキレン−、−アルキレン−ＮＲ１３０Ｃ（Ｏ）ＮＲ１３０−アルキレン−、−アルキレン−ＯＣ（Ｏ）ＮＲ１３０−アルキレン−、−アルキレン−ＮＲ１３０−アルキレン−、−アルキレン−Ｏ−アルキレン−、−アルキレン−ＮＲ１３０Ｃ（Ｏ）−アルキレン−、−Ｃ（Ｏ）ＮＲ１３０−アルキレン−であり、ここでＲ１３０は水素又は任意に置換されたアルキルである。
【００１４】
１つの実施形態において、第一のシステムにおける銅−ポルフィリン化合物は、式Ｉ（ｍ）
【化３】
0006753783.tif 000004
（式Ｉ（ｍ））,
もしくはその塩又はその互変異性体のモノマー構造を有することを特徴とするホモポリマー又はコポリマーであり、
ここで、Ｘは炭素又は窒素であり、Ｒ１からＲ８のそれぞれは独立してＨ、Ｃｌ、Ｂｒ、Ｆ、Ｉ、Ｍｅ、炭素数２から２０の直鎖アルキル鎖又は炭素数２から２０の分岐アルキルであり；Ｒ９からＲ２８のそれぞれは独立してＨ、Ｆ、Ｂｒ、Ｃｌ、Ｉ、ＣＨ３、炭素数２から２０の直鎖アルキル鎖、炭素数２から２０の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、もしくはアミドであり；ここでＲ１００は結合、−（ＣＨ２）ｎ−又は炭素数２から２０の分岐アルキルであり、ここでｎは１から２０であり；Ｒ１１０、Ｒ１１１、Ｒ１１２およびＲ２００はそれぞれ独立してＨ、Ｍｅ、炭素数２から２０の直鎖アルキル鎖、又は炭素数２から２０の分岐アルキルであり；ただし、Ｘが窒素のとき、Ｒ１１、Ｒ１６、Ｒ２１およびＲ２６はそれぞれ独立して孤立電子対又は上記で定義された通りである。いくつかの実施形態において、隣接するＲ９からＲ２８の２つは、例えば本明細書に記載されるように、芳香族もしくは非芳香族の環構造を形成する。
【００１５】
１つの実施形態において、第一のシステムにおける銅−ポルフィリン化合物は、式Ｉ（ｍ）
【化４】
0006753783.tif 000005
（式Ｉ（ｍ））,
もしくはその塩又はその互変異性体のモノマー構造を有することを特徴とするホモポリマー又はコポリマーであり、ここで、Ｘは炭素又は窒素であり、Ｒ１からＲ８のそれぞれは独立してＨ、Ｃｌ、Ｂｒ、Ｆ、Ｉ、ＣＨ３、炭素数２から２０の直鎖アルキル鎖、炭素数２から２０の分岐アルキル、又は−Ｌｍ−Ｐｍで表される部分であり；Ｒ９からＲ２８のそれぞれは独立してＨ、Ｆ、Ｂｒ、Ｃｌ、Ｉ、ＣＨ３、炭素数２から２０の直鎖アルキル鎖、炭素数２から２０の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、アミド、又は−Ｌｍ−Ｐｍで表される部分であり；ここでＲ１００は結合、−（ＣＨ２）ｎ−又は炭素数２から２０の分岐アルキルであり、ここでｎは１から２０であり；Ｒ１１０、Ｒ１１１、Ｒ１１２およびＲ２００はそれぞれ独立してＨ、Ｍｅ、炭素数２から２０の直鎖アルキル鎖、炭素数２から２０の分岐アルキル又は−Ｌｍ−Ｐｍで表される部分であり；ただし、Ｘが窒素のとき、Ｒ１１、Ｒ１６、Ｒ２１およびＲ２６はそれぞれ独立して孤立電子対又は上記で定義された通りであり；ここで、式Ｉ（ｍ）中に１から４の−Ｌｍ−Ｐｍが存在し、Ｌｍがなしであり、それぞれのＰｍは同一又は異なっている重合性基であり、重合性基は、アクリレート、アクリロイル、アクリルアミド、メタアクリレート、メタアクリルアミド、カルボン酸、チオール、アミド、２から２０の炭素を有する末端部又は内部のアルキニル基、２から２０の炭素を有する末端部又は内部のアルケニル基、ヨウダイド、ブロミド、クロライド、アジド、カルボン酸エステル、アミン、アルコール、エポキシ、イソシアネート、アルデヒド、酸クロライド、シロキサン、ホウ酸、スタンナンおよびベンジルハライドからなる群から選択される。いくつかの実施形態において、隣接するＲ９からＲ２８の２つは、例えば本明細書に記載されるように、芳香族もしくは非芳香族の環構造を形成する。
【００１６】
１つの実施形態において、第一のシステムは、表面を更に含み、光学フィルターが表面上に配置されるコーティングであり、コーティングが銅ポルフィリン化合物を含む。
【００１７】
１つの実施形態において、第一のシステムは、基材を更に含み、光学フィルターが銅ポルフィリン化合物であり、銅ポルフィリン化合物が基材中に分散されている。
【００１８】
１つの実施形態において、第一のシステムは、眼科的システムである。１つの実施形態において、眼科的システムは、眼鏡レンズ、コンタクトレンズ、眼球内レンズ、角膜インレーおよび角膜オンレーからなる群から選択される。
【００１９】
１つの実施形態において、第一のシステムは、非眼科的眼用システムである。１つの実施形態において、非眼科的眼用システムは、窓、自動車用フロントガラス、自動車の側面窓、自動車の後部窓、サンルーフ窓、商用ガラス、住宅用ガラス、天窓、カメラのフラッシュバルブとレンズ、人工照明器具、蛍光灯や拡散器、医療機器、手術器具、ライフルスコープ、双眼鏡、コンピュータモニタ、テレビ画面、点灯看板、電子デバイスの画面、およびパティオ器具からなる群から選択される。
【００２０】
１つの実施形態において、第一のシステムは、第一の表面を更に含み、フィルターが第一の表面上に配置される。
【００２１】
１つの実施形態において、第一のシステムは、皮膚科用ローションである。
【００２２】
１つの実施形態において、第一のシステムは、第二の表面を更に含み、フィルターが第一の表面と第二の表面の間に配置される。１つの実施形態において、第一および第二の表面はガラスである。
【００２３】
１つの実施形態において、光学フィルターは、ポリビニルブチラール（ＰＶＢ）、ポリビニルアルコール（ＰＶＡ）、エチレンビニルアセテート（ＥＶＡ）又はポリウレタン（ＰＵ）の層中に包含される。
【００２４】
１つの実施形態において、ＴＳＲＧは、４６０ｎｍから７００ｎｍの波長範囲に渡っての第一のシステムの平均透過率である。ＴＳＢｌｕｅは、４００ｎｍから４６０ｎｍの波長範囲に渡っての第一のシステムの平均透過率である。ＴＳＲＧ＞＝８０％であり、ＴＳＢｌｕｅ＜ＴＳＲＧ−５％である。
【００２５】
１つの実施形態において、第一のシステムは、４６０ｎｍから７００ｎｍの範囲に渡るすべての波長において、少なくとも８０％の光を透過する。
【００２６】
１つの実施形態において、第一のシステムのフィルターは、第一のシステムの透過スペクトルとは異なる透過スペクトルを有する。
【００２７】
１つの実施形態において、ＴＦＲＧは、４６０ｎｍから７００ｎｍの波長範囲に渡ってのフィルターの平均透過率である。ＴＦＢｌｕｅは、４００ｎｍから４６０ｎｍの波長範囲に渡っての第一のシステムの平均透過率である。ＴＦＲＧ＞＝８０％であり、ＴＦＢｌｕｅ＜ＴＳＲＧ−５％である。フィルターは透過率についての第一の局所的最小値を、４００から４６０ｎｍの波長範囲内の第一の波長において有する。
【００２８】
１つの実施形態において、フィルターは、第一の波長においてＴＦＢｌｕｅ−５％未満の光を透過する。
【００２９】
１つの実施形態において、第一の波長は、４２０ｎｍから２ｎｍ以内であり、１つの実施形態において、第一の波長は、４０９ｎｍから２ｎｍ以内である。１つの実施形態において、第一の波長は、４２５ｎｍから１０ｎｍ以内である。１つの実施形態において、第一の波長は、４２５ｎｍから５ｎｍ以内である。１つの実施形態において、第一の波長は、４２０ｎｍから２ｎｍ以内であり、１つの実施形態において、第一の波長は、４３０ｎｍから３０ｎｍ以内である。
【００３０】
１つの実施形態において、フィルターは、第一の波長において６０％以下の光を透過する。
【００３１】
１つの実施形態において、Ｔ５は、第一の波長の５ｎｍ以下から第一の波長の５ｎｍ以上までの波長範囲におけるフィルターの平均透過率である。Ｔ６は、第一の波長の５ｎｍ以下から第一の波長の５ｎｍ以上までの波長範囲を除く、４００ｎｍ以上４６０ｎｍ以下の波長範囲におけるフィルターの平均透過率である。Ｔ５はＴ６より少なくとも５％未満である。
【００３２】
１つの実施形態において、Ｔ７は、第一の波長の１０ｎｍ以下から第一の波長の１０ｎｍ以上までの波長範囲におけるフィルターの平均透過率である。Ｔ８は、第一の波長の１０ｎｍ以下から第一の波長の１０ｎｍ以上までの波長範囲を除く、４００ｎｍ以上４６０ｎｍ以下の波長範囲におけるフィルターの平均透過率である。Ｔ７はＴ８より少なくとも５％未満である。
【００３３】
１つの実施形態において、フィルターは透過率についての第二の局所的最小値を、４００から７００ｎｍの波長範囲内の第二の波長において有する。
【００３４】
１つの実施形態において、ＣＩＥのＬＡＢ座標（ａ＊１，ｂ＊１，Ｌ＊１）を有するＣＩＥ標準光源Ｄ６５の光は、第一のシステムを透過すると、ＣＩＥのＬＡＢ座標（ａ＊２，ｂ＊２，Ｌ＊２）を有する透過光となる。（ａ＊１，ｂ＊１，Ｌ＊１）と（ａ＊２，ｂ＊２，Ｌ＊２）の間の総色度差ΔＥは５．０未満である。
【００３５】
１つの実施形態において、ＣＩＥのＬＡＢ座標（ａ＊１，ｂ＊１，Ｌ＊１）を有するＣＩＥ標準光源Ｄ６５の光は、第一のシステムを透過すると、ＣＩＥのＬＡＢ座標（ａ＊２，ｂ＊２，Ｌ＊２）を有する透過光となる。ＣＩＥのＬＡＢ座標（ａ＊１，ｂ＊１，Ｌ＊１）を有するＣＩＥ標準光源Ｄ６５の光は、第二のシステムを透過すると、ＣＩＥのＬＡＢ座標（ａ＊３，ｂ＊３，Ｌ＊３）を有する透過光となる。第二のシステムは光学フィルターを含まないが、その他は第一のシステムと同一であり、（ａ＊２，ｂ＊２，Ｌ＊２）と（ａ＊３，ｂ＊３，Ｌ＊３）の間の総色度差ΔＥは５．０未満である。
【００３６】
１つの実施形態において、ＣＩＥのＬＡＢ座標（ａ＊１，ｂ＊１，Ｌ＊１）を有するＣＩＥ標準光源Ｄ６５の光は、第一のシステムを透過すると、ＣＩＥのＬＡＢ座標（ａ＊２，ｂ＊２，Ｌ＊２）を有する透過光となる。（ａ＊１，ｂ＊１，Ｌ＊１）と（ａ＊２，ｂ＊２，Ｌ＊２）の間の総彩度差は５．０未満である。
【００３７】
１つの実施形態において、ＣＩＥのＬＡＢ座標（ａ＊１，ｂ＊１，Ｌ＊１）を有するＣＩＥ標準光源Ｄ６５の光は、第一のシステムを透過すると、ＣＩＥのＬＡＢ座標（ａ＊２，ｂ＊２，Ｌ＊２）を有する透過光となる。ＣＩＥのＬＡＢ座標（ａ＊１，ｂ＊１，Ｌ＊１）を有するＣＩＥ標準光源Ｄ６５の光は、第二のシステムを透過すると、ＣＩＥのＬＡＢ座標（ａ＊３，ｂ＊３，Ｌ＊３）を有する透過光となる。第二のシステムは光学フィルターを含まないが、その他は第一のシステムと同一であり、（ａ＊２，ｂ＊２，Ｌ＊２）と（ａ＊３，ｂ＊３，Ｌ＊３）の間の総彩度差は５．０未満である。
【００３８】
１つの実施形態において、ＣＩＥのＬＡＢ座標（ａ＊１，ｂ＊１，Ｌ＊１）を有するＣＩＥ標準光源Ｄ６５の光は、第一のシステムに反射すると、ＣＩＥのＬＡＢ座標（ａ＊２，ｂ＊２，Ｌ＊２）を有する反射光となり、（ａ＊１，ｂ＊１，Ｌ＊１）と（ａ＊２，ｂ＊２，Ｌ＊２）の間の総色度差ΔＥは５．０未満である。
【００３９】
１つの実施形態において、ＣＩＥのＬＡＢ座標（ａ＊１，ｂ＊１，Ｌ＊１）を有するＣＩＥ標準光源Ｄ６５の光は、第一のシステムに反射すると、ＣＩＥのＬＡＢ座標（ａ＊２，ｂ＊２，Ｌ＊２）を有する反射光となる。ＣＩＥのＬＡＢ座標（ａ＊１，ｂ＊１，Ｌ＊１）を有するＣＩＥ標準光源Ｄ６５の光は、第二のシステムに反射すると、ＣＩＥのＬＡＢ座標（ａ＊３，ｂ＊３，Ｌ＊３）を有する反射光となる。第二のシステムは光学フィルターを含まないが、その他は第一のシステムと同一であり、（ａ＊２，ｂ＊２，Ｌ＊２）と（ａ＊３，ｂ＊３，Ｌ＊３）の間の総色度差ΔＥは５．０未満である。
【００４０】
１つの実施形態において、ＣＩＥのＬＡＢ座標（ａ＊１，ｂ＊１，Ｌ＊１）を有するＣＩＥ標準光源Ｄ６５の光は、第一のシステムに反射すると、ＣＩＥのＬＡＢ座標（ａ＊２，ｂ＊２，Ｌ＊２）を有する反射光となる。（ａ＊１，ｂ＊１，Ｌ＊１）と（ａ＊２，ｂ＊２，Ｌ＊２）の間の総彩度差は５．０未満である。
【００４１】
１つの実施形態において、ＣＩＥのＬＡＢ座標（ａ＊１，ｂ＊１，Ｌ＊１）を有するＣＩＥ標準光源Ｄ６５の光は、第一のシステムに反射すると、ＣＩＥのＬＡＢ座標（ａ＊２，ｂ＊２，Ｌ＊２）を有する反射光となる。ＣＩＥのＬＡＢ座標（ａ＊１，ｂ＊１，Ｌ＊１）を有するＣＩＥ標準光源Ｄ６５の光は、第二のシステムに反射すると、ＣＩＥのＬＡＢ座標（ａ＊３，ｂ＊３，Ｌ＊３）を有する反射光となる。第二のシステムは光学フィルターを含まないが、その他は第一のシステムと同一であり、（ａ＊２，ｂ＊２，Ｌ＊２）と（ａ＊３，ｂ＊３，Ｌ＊３）の間の総彩度差は５．０未満である。
【００４２】
１つの実施形態において、（ａ＊２，ｂ＊２，Ｌ＊２）と（ａ＊３，ｂ＊３，Ｌ＊３）の間の総色度差ΔＥは６．０未満である。１つの実施形態において、（ａ＊２，ｂ＊２，Ｌ＊２）と（ａ＊３，ｂ＊３，Ｌ＊３）の間の総色度差ΔＥは６．０未満である。
【００４３】
１つの実施形態において、第一のシステムは３５以下のＹＩを有する。１つの実施形態において、第一のシステムは、３０以下のＹＩを有する。１つの実施形態において、第一のシステムは、２７．５以下のＹＩを有する。１つの実施形態において、第一のシステムは、２５以下のＹＩを有する。１つの実施形態において、第一のシステムは、２２．５以下のＹＩを有する。１つの実施形態において、第一のシステムは、２０以下のＹＩを有する。１つの実施形態において、第一のシステムは、１７．５以下のＹＩを有する。１つの実施形態において、第一のシステムは、１５以下のＹＩを有する。１つの実施形態において、第一のシステムは、１２．５以下のＹＩを有する。１つの実施形態において、第一のシステムは、１０以下のＹＩを有する。１つの実施形態において、第一のシステムは、９以下のＹＩを有する。１つの実施形態において、第一のシステムは、８以下のＹＩを有する。１つの実施形態において、第一のシステムは、７以下のＹＩを有する。１つの実施形態において、第一のシステムは、６以下のＹＩを有する。１つの実施形態において、第一のシステムは、５以下のＹＩを有する。１つの実施形態において、第一のシステムは、４以下のＹＩを有する。１つの実施形態において、第一のシステムは、３以下のＹＩを有する。１つの実施形態において、第一のシステムは、２以下のＹＩを有する。１つの実施形態において、第一のシステムは、１以下のＹＩを有する。
【００４４】
１つの実施形態において、フィルターは３５以下のＹＩを有する。１つの実施形態において、フィルターは、３０以下のＹＩを有する。１つの実施形態において、フィルターは、２７．５以下のＹＩを有する。１つの実施形態において、フィルターは、２５以下のＹＩを有する。１つの実施形態において、フィルターは、２２．５以下のＹＩを有する。１つの実施形態において、フィルターは、２０以下のＹＩを有する。１つの実施形態において、フィルターは、１７．５以下のＹＩを有する。１つの実施形態において、フィルターは、１５以下のＹＩを有する。１つの実施形態において、フィルターは、１２．５以下のＹＩを有する。１つの実施形態において、フィルターは、１０以下のＹＩを有する。１つの実施形態において、フィルターは、９以下のＹＩを有する。１つの実施形態において、フィルターは、８以下のＹＩを有する。１つの実施形態において、フィルターは、７以下のＹＩを有する。１つの実施形態において、フィルターは、６以下のＹＩを有する。１つの実施形態において、フィルターは、５以下のＹＩを有する。１つの実施形態において、フィルターは、４以下のＹＩを有する。１つの実施形態において、フィルターは、３以下のＹＩを有する。１つの実施形態において、フィルターは、２以下のＹＩを有する。１つの実施形態において、フィルターは、１以下のＹＩを有する。
【００４５】
１つの実施形態において、第一のシステムが眼科的システムのとき、第一のシステムは１５以下のＹＩを有する。１つの実施形態において、第一のシステムが眼科的システムのとき、フィルターは１５以下のＹＩを有する。
【００４６】
１つの実施形態において、第一のシステムが非眼科的システムのとき、第一のシステムは３５以下のＹＩを有する。１つの実施形態において、第一のシステムが非眼科的システムのとき、フィルターは３５以下のＹＩを有する。
【００４７】
１つの実施形態において、負側で第一の波長から１０ｎｍ以内の少なくとも１つの波長における第一のシステムの透過スペクトルの傾斜は、第三の波長における透過スペクトルの傾斜の絶対値より小さい絶対値を有する。第三の波長は、負側で第一の波長から１０ｎｍより大きい。
【００４８】
１つの実施形態において、第一のシステムはＵＶ遮断要素をさらに含む。１つの実施形態において、ＵＶ遮断要素はフィルター上に配置される。
【００４９】
１つの実施形態において、光学フィルターは銅−ポルフィリン化合物であり銅−ポルフィリン化合物は、コーティングに内包され、そしてＵＶ遮断要素がコーティングに内包される。
【００５０】
１つの実施形態において、第一のシステムはＩＲ遮断要素をさらに含む。
【００５１】
１つの実施形態において、方法は、銅−ポルフィリン化合物を溶媒に溶解して溶液を作ることこと、溶液をプライマーで希釈すること、溶液を濾過すること、および溶液を付与し光学フィルターを形成することを含む。
【００５２】
１つの実施形態において、溶液を付与することは表面を溶液で被覆することを含み、被覆することが、ディップコーティング、スプレイコーティング、又はスピンコーティングを用いる。
【００５３】
１つの実施形態において、眼科的システムはフィルターを含み、それによって前記眼科的システムは、４００から４６０ｎｍの範囲内の光の波長の５．０から５０％を選択的にフィルターし、可視光に渡って光の少なくとも８０％を透過し、黄色度指数が１５．０未満であり、前記フィルターがＣｕ（ＩＩ）メソ−テトラ（２−ナフチル）ポルフィリンを含む。
【００５４】
他の実施形態において、非眼科的システムは、４００から４６０ｎｍの範囲における光の５．０から５０％を遮断し、可視光スペクトルに渡って光の少なくとも８０％を透過する選択的光波長フィルターを含み、黄色度指数が１５．０未満であり、前記フィルターがＣｕ（ＩＩ）メソ−テトラ（２−ナフチル）ポルフィリンを含む。
【００５５】
１つの実施形態において、光学フィルターは銅−ポルフィリン染料化合物の混合物を含んでいてもよい。
【００５６】
１つの実施形態において、染料又は染料混合物は、４００ｎｍから５００ｎｍの範囲に少なくとも１つの吸収ピークを持つ吸収スペクトルを有する。
【００５７】
１つの実施形態において、少なくとも１つの吸収ピークは４００ｎｍから５００ｎｍの範囲である。
【００５８】
１つの実施形態において、少なくとも１つの吸収ピークは、４００ｎｍから５００ｎｍの範囲に６０ｎｍ未満の半値全幅（ＦＷＨＭ）を有する。
【００５９】
１つの実施形態において、染料又は染料混合物は、装置の光路に含まれるとき、４００ｎｍから５００ｎｍの範囲の光の少なくとも１つの波長の少なくとも５％を吸収する。
【００６０】
１つの実施形態において、染料又は染料混合物の集合体は、５マイクロメーター未満の平均サイズを有する。
【００６１】
１つの実施形態において、染料又は染料混合物の集合体は、１マイクロメーター未満の平均サイズを有する。
【００６２】
１つの実施形態において、溶液を準備することは、溶液を超音波照射して溶液に含まれる染料又は染料混合物の集合体の平均サイズを小さくすることを含む。
【００６３】
１つの実施形態において、超音波照射は制御された温度環境で行われる。
【００６４】
１つの実施形態において、集合体は、溶液を超音波照射する前には、１０マイクロメーターより大きい平均サイズを有する。
【００６５】
１つの実施形態において、制御された温度環境は５０℃以下の温度に設定される。
【００６６】
１つの実施形態において、内包することは、溶液を樹脂に投入してコーティング剤を形成することを含む。
【００６７】
１つの実施形態において、コーティング剤は、ある時間の間制御された温度環境でさらなる超音波照射に付される。
【００６８】
１つの実施形態において、内包することは、コーティング剤を装置の片面又は両面に付与することをさらに含む。
【００６９】
１つの実施形態において、方法は、染料又は染料混合物を含むコーティング剤を第一の面上に付与してコーティングを形成することを含み、コーティングが可視波長の選択された範囲の可視光を選択的に抑制する。さらに内包工程が、コーティングを風乾もしくは短時間の熱乾燥すること又はコーティングの短時間のＵＶ暴露することを含む。
【００７０】
１つの実施形態において、コーティング剤を付与することが、染料又は染料混合物の量を決定することを含み、その量が、選択された範囲の光についての所定の遮断パーセンテージに対応することを含む。
【００７１】
１つの実施形態において、染料が、Ｃｕ（ＩＩ）メソ−テトラフェニルポルフィリンすなわちＦＳ−２０１；Ｃｕ（ＩＩ）メソ−テトラ（４−クロロフェニル）ポルフィリンすなわちＦＳ−２０２；Ｃｕ（ＩＩ）メソ−テトラフェニルポルフィリンすなわちＦＳ−２０１；Ｃｕ（ＩＩ）メソ−テトラ（４−メトキシフェニル）ポルフィリンすなわちＦＳ−２０３；Ｃｕ（ＩＩ）メソ−テトラ（４−ｔｅｒｔ−ブチルフェニル）ポルフィリンすなわちＦＳ−２０４；Ｃｕ（ＩＩ）メソ−テトラ（３，５−ジ−ｔｅｒｔ−ブチルフェニル）ポルフィリンすなわちＦＳ−２０５；Ｃｕ（ＩＩ）メソ−テトラ（２−ナフチル）ポルフィリンすなわちＦＳ−２０６；Ｃｕ（ＩＩ）メソ−テトラ（Ｎ−メチル−４−ピリジル）ポルフィリンテトラクロリドすなわちＦＳ−２０７；Ｃｕ（ＩＩ）メソ−テトラ（Ｎ−メチル−６−キノリニル）ポルフィリンテトラクロリドすなわちＦＳ−２０８；Ｃｕ（ＩＩ）メソ−テトラ（１−ナフチル）ポルフィリンすなわちＦＳ−２０９；Ｃｕ（ＩＩ）メソ−テトラ（４−ブロモフェニル）ポルフィリンすなわちＦＳ−２１０；Ｃｕ（ＩＩ）メソ−テトラ（ペンタフルオロフェニル）ポルフィリンすなわちＣｕ１；Ｃｕ（ＩＩ）メソ−テトラ（４−スルホナートフェニル）ポルフィリンすなわちＣｕ２；Ｃｕ（ＩＩ）メソ−テトラ（Ｎ−メチル−４−ピリジル）ポルフィリンテトラアセテートすなわちＣｕ３；Ｃｕ（ＩＩ）メソ−テトラ（４−ピリジル）ポルフィリンすなわちＣｕ４；Ｃｕ（ＩＩ）メソ−テトラ（４−カルボキシフェニル）ポルフィリンすなわちＣｕ５からなる群の１つである。
【００７２】
１つの実施形態において、染料が、Ｃｕ（ＩＩ）メソ−テトラ（２−ナフチル）ポルフィリン（ＦＳ−２０６）である。
【００７３】
１つの実施形態において、染料が、Ｃｕ（ＩＩ）メソ−テトラ（１−ナフチル）ポルフィリン（ＦＳ−２０９）である。
【００７４】
１つの実施形態において、染料が、Ｃｕ（ＩＩ）メソ−テトラ（ペンタフルオロフェニル）ポルフィリン（Ｃｕ１）である。
【００７５】
１つの実施形態において、染料が、Ｃｕ（ＩＩ）メソ−テトラ（４−スルホナートフェニル）ポルフィリン（Ｃｕ２）である。
【００７６】
１つの実施形態において、染料が、Ｃｕ（ＩＩ）メソ−テトラ（４−カルボキシフェニル）ポルフィリン（Ｃｕ５）である。
【００７７】
１つの実施形態において、溶液が、ハロゲン化溶媒を含む。
【００７８】
１つの実施形態において、溶液が、３．０以上の極性指数を有する溶媒を含む。
【００７９】
１つの実施形態において、溶液が、シクロペンタノン、シクロヘキサノン、メチルエチルケトン、ＤＭＳＯ、ＤＭＦ、ＴＨＦ、クロロホルム、塩化メチレン、アセトニトリル、四塩化炭素、ジクロロエタン、ジクロロエチレン、ジクロロプロパン、トリクロロエタン、トリクロロエチレン、テトラクロロエタン、テトラクロロエチレン、クロロベンゼン、ジクロロベンゼン、およびこれらの組み合わせからなる群から選択される溶媒を含む。
【００８０】
１つの実施形態において、溶液の溶媒がクロロホルムである。
【００８１】
１つの実施形態において、溶液の溶媒が実質的にクロロホルムからなる。
【００８２】
１つの実施形態において、溶媒がハロゲン化溶媒である。
【００８３】
１つの実施形態において、少なくとも１つの光の波長が、４３０ｎｍ＋／−２０ｎｍの範囲内である。
【００８４】
１つの実施形態において、少なくとも１つの光の波長が、４３０ｎｍ＋／−３０ｎｍの範囲内である。
【００８５】
１つの実施形態において、少なくとも１つの光の波長が、４２０ｎｍ＋／−２０ｎｍの範囲内である。
【００８６】
１つの実施形態において、コーティングが、プライマーコーティングである。
【００８７】
１つの実施形態において、装置が、反射コーティングおよび多層干渉コーティングの少なくとも１つを用いて、４００ｎｍから５００ｎｍの範囲の少なくとも１つの波長を選択的にフィルターする。
【００８８】
１つの実施形態において、染料又は染料混合物が、装置の光路に内包されるとき、４００ｎから５００ｎｍの範囲における光の５から５０％を吸収する。
【００８９】
１つの実施形態において、染料又は染料混合物が、装置の光路に内包されるとき、４００ｎから５００ｎｍの範囲における光の２０から４０％を吸収する。
【００９０】
１つの実施形態において、装置が４００ｎから５００ｎｍの範囲における光の５から５０％を遮断する。
【００９１】
１つの実施形態において、装置が４００ｎから５００ｎｍの範囲における光の２０から４０％を遮断する。
【００９２】
１つの実施形態において、制御された温度環境が、５０℃以下の温度に設定され、時間が１時間から５時間である。
【００９３】
１つの実施形態において、染料又は染料混合物が、４００ｎｍから５００ｎｍの範囲にソーレーピークを有する。
【００９４】
１つの実施形態において、少なくとも１つの吸収ピークが、４００ｎｍから５００ｎｍの範囲で４０ｎｍ未満の半値全幅（ＦＷＨＭ）を有する。
【００９５】
１つの実施形態において、少なくとも１つの波長が、４３０ｎｍである。
【００９６】
１つの実施形態において、フィルタリングのピーク波長が４２０＋／−５ｎｍである。
【００９７】
１つの実施形態において、フィルタリングのピーク波長が４２０＋／−１０ｎｍである。
【００９８】
１つの実施形態において、染料又は染料混合物が、装置の光路に内包されるとき、４１０ｎｍから４５０ｎｍの範囲において光の５から５０％を吸収する。
【００９９】
１つの実施形態において、染料又は染料混合物が、装置の光路に内包されるとき、４１０ｎｍから４５０ｎｍの範囲において光の２０から４０％を吸収する。
【０１００】
１つの実施形態において、装置が４１０ｎから４５０ｎｍの範囲における光の５から５０％を遮断する。
【０１０１】
１つの実施形態において、装置が４１０ｎから４５０ｎｍの範囲における光の２０から４０％を遮断する。
【０１０２】
１つの実施形態において、染料又は染料混合物が、装置の光路に内包されるとき、４００ｎｍから４６０ｎｍの範囲において光の５から５０％を吸収する。
【０１０３】
１つの実施形態において、染料又は染料混合物が、装置の光路に内包されるとき、４００ｎｍから４６０ｎｍの範囲において光の２０から４０％を吸収する。
【０１０４】
１つの実施形態において、装置が４００ｎから４６０ｎｍの範囲における光の５から５０％を遮断する。
【０１０５】
１つの実施形態において、装置が４００ｎから４６０ｎｍの範囲における光の２０から４０％を遮断する。
【０１０６】
１つの実施形態において、染料又は染料混合物が、装置の光路に内包されるとき、４００ｎｍから４４０ｎｍの範囲において光の５から５０％を吸収する。
【０１０７】
１つの実施形態において、染料又は染料混合物が、装置の光路に内包されるとき、４００ｎｍから４４０ｎｍの範囲において光の２０から４０％を吸収する。
【０１０８】
１つの実施形態において、装置が４００ｎから４４０ｎｍの範囲における光の５から５０％を遮断する。
【０１０９】
１つの実施形態において、装置が４００ｎから４４０ｎｍの範囲における光の２０から４０％を遮断する。
【０１１０】
１つの実施形態において、染料又は染料混合物が内包された装置のヘイズレベルが、０．６％未満である。
【０１１１】
１つの実施形態において、フィルタリングが、吸収、反射、干渉又はそれらの任意の組み合わせで達成される。
【０１１２】
１つの実施形態において、眼鏡レンズ（処方または非処方）、サングラス（処方薬または非処方）、フォトクロミックレンズ、コンタクトレンズ（処方薬または非処方）、化粧品の着色コンタクトレンズ、可視性着色のコンタクトレンズ、眼内レンズ、角膜インレー、角膜オンレー、角膜移植片、角膜組織、電子レンズ、市販の老眼鏡又は拡大鏡、安全メガネ、安全ゴーグル、安全シールド、視覚リハビリテーション装置からなる群から選択される眼科的レンズと、４００から５００ｎｍの範囲の波長を有する光の５から５０％を遮断し、可視スペクトルに渡る光の少なくとも８０％を透過する選択的光波長フィルターと、を含む眼科的システムが提供される。さらに選択的光波長フィルターは、平均の集合体サイズが１マイクロメーター未満の染料又は染料混合物を含む。１つの実施形態において、範囲は４００から４６０ｎｍである。
【０１１３】
この最適な眼科的システムを提供するために、標準化された黄色度指数の範囲を含むことが望ましく、その範囲の上限は美容上許容される黄色の境界近くである。コーティングはいかなる眼科的システムに適用されてもよく、その一例として、眼鏡レンズ、サングラスレンズ、コンタクトレンズ、眼内レンズ、角膜インレー、角膜オンレー、角膜移植片、電気活性な眼科的システムもしくはいかなる他のレンズ、又は非眼科的システムが挙げられる。眼科的システムの黄色度指数（ＹＩ）は１５．０以下であり、非眼科的システムのＹＩは３５．０以下であることが好ましい。
【０１１４】
上述したようなコーティングも提供され、それによってコーティングが、眼鏡レンズ、サングラスレンズ、コンタクトレンズ、眼内レンズ、角膜インレー、角膜オンレー、角膜移植片、角膜組織、電気活性な眼科的システムまたは非眼科的システムに適用されて４３０＋／−２０ｎｍの間の可視光が選択的に抑制され、それによってコーティングは、黄色度指数１５．０以下で４３０ｎｍ＋／−２０ｎｍの範囲内の光の最大３０％を遮断する。１つの実施形態において、上述した方法で作られるレンズは、黄色度指数（ＹＩ）１５．０以下を有することができる。１つの実施形態において、１２．５以下、１０．０以下、９．０以下、８．０以下、７．０以下、６．０以下、５．０以下、４．０以下、又は３．０以下のＹＩが好ましく、網膜に投与されるブルーライトが減少し、対象とする用途の最良の可能な化粧品が可能となる。ＹＩは具体的なフィルター用途に応じて変化する。
【０１１５】
１つの実施形態において、システムのヘイズレベルは０．６％未満である。
【０１１６】
１つの実施形態において、染料又は染料混合物を含む溶液を準備することと、溶液に超音波照射して溶液に含まれる染料又は染料混合物の集合体の平均サイズを減少することと、染料又は染料混合物を、光を透過する装置の光路に内包することを含む方法が提供される。
【０１１７】
１つの実施形態において、染料又は染料混合物を含む溶液を準備することと、染料又は染料混合物が１０マイクロメーター未満の平均サイズの集合体を形成することと、染料又は染料混合物を、眼科的レンズの光路に内包することを含む方法によって製造される眼科的システムが提供され、染料又は染料混合物が４００ｎｍから５００ｎｍの範囲内の少なくとも１つの光の波長を選択的にフィルターする。さらに、染料又は染料混合物が内包されるシステムは、可視光スペクトルに渡って少なくとも８０％の平均透過率を有する。
【０１１８】
１つの実施形態において、眼科的システムは眼科的レンズを含み、眼科的レンズは、眼鏡レンズ（処方または非処方）、サングラス（処方薬または非処方）、フォトクロミックレンズ、コンタクトレンズ（処方薬または非処方）、化粧品の着色コンタクトレンズ、可視性着色のコンタクトレンズ、眼内レンズ、角膜インレー、角膜オンレー、角膜移植片、角膜組織、電子レンズ、市販の老眼鏡又は拡大鏡、安全メガネ、安全ゴーグル、安全シールド、視覚リハビリテーション装置からなる群から選択される。さらに眼科的システムは、４００から５００ｎｍの範囲の波長を有する光の５から５０％を遮断し、可視光スペクトルに渡る光の少なくとも８０％を透過する選択的光波長フィルターを有し、選択的光波長フィルターは染料又は染料混合物を含む。
【０１１９】
１つの実施形態において、システムは１５以下の黄色度指数を示す。
【０１２０】
１つの実施形態において、眼科的システムのヘイズレベルは０．６未満である。
【０１２１】
１つの実施形態において、システムは非眼科的システムである。
【０１２２】
実施形態は、非眼科的システムを含むことができ、その一例として、任意の種類の窓もしくはガラス板、積層体、もしくは任意の透明材料、自動車のフロントガラスもしくは自動車の窓、航空機の窓、農業用トラクターの窓およびフロントガラスのような農業用機器、バスやトラックのフロントガラスもしくは窓、サンルーフ、天窓、カメラのフラッシュ電球とレンズ、人工照明器具の任意のタイプ（固定具またはフィラメントのいずれか、または両方）、任意の種類の電球、蛍光灯、ＬＥＤ照明、もしくは任意の種類の拡散器、医療機器、手術器具、ライフルスコープ、双眼鏡、コンピュータモニタ、テレビ画面、ハンドヘルドもしくは非ハンドヘルドの光を発する任意の電子装置、点灯サイン、もしくは任意のその他のアイテムもしくはシステムが挙げられ、それによって光が発せられ、もしくは透過され、もしくはフィルターされるか、もしくはフィルターされないで通過する。
【０１２３】
ここに開示される実施形態は、非眼科的システムを含んでいてもよい。それを通して又はそこから光が透過する任意の非眼科的システムも想定される。一例として、非眼科的システムは、自動車の窓やフロントガラス、航空機の窓やフロントガラス、任意の種類の窓、コンピュータモニタ、テレビ、医療機器、診断機器、照明製品、蛍光灯、または任意の種類の照明製品または光拡散器が挙げられる。さらに、軍用および宇宙用の用途が兵士および宇宙飛行士に有害な影響を有する高エネルギー可視光波長への急性又は慢性の暴露に対して適用される。眼科的として記載された以外の任意の種類の製品は非眼科的製品と考えられる。このように光を発するもしくは光が通過する任意の種類の製品又は装置であり、その製品又は装置からの光が人間の目に入射する任意の種類の製品又は装置が想定される。
【０１２４】
上述のコーティング、それによってコーティングが非眼科的システムに適用され、４３０ｎｍ＋／−２０ｎｍ又は別の実施形態では４３０＋／−３０ｎｍ範囲の間の可視光が選択的に抑制され、それによって、黄色度指数３５．０以下で４３０ｎｍ＋／−２０ｎｍ又は４３０＋／−３０ｎｍの範囲内の光の５から７０％が遮断される、コーティングも提供される。他の実施形態において、３０以下、２５．０以下、２０．０以下、１７．５以下、１５．０以下、１２．５以下、１０．０以下、９．０以下、８．０以下、７．０以下、６．０以下、５．０以下、４．０以下又は３．０以下のＹＩが好ましく、網膜に投与されるブルーライトが減少し、対象とする用途の最良の可能な化粧品が可能となる。ＹＩは具体的なフィルター用途に応じて変化する。
【０１２５】
１つの実施形態において、コーティングは、スピンコーティング、ディップコーティング、スプレイコーティング、蒸発、スパッタリング、化学的蒸着もしくはこれらの組み合わせ又はコーティング適用の技術分野で既知の方法のいずれか１つによって適用される。
【０１２６】
上述のコーティング、それによってコーティングが非眼科的システムに適用され、４３０ｎｍ＋／−２０ｎｍ又は別の実施形態では４３０＋／−３０ｎｍ範囲の間の可視光が選択的に抑制され、それによって、黄色度指数３５．０以下で４３０ｎｍ＋／−２０ｎｍ又は４３０＋／−３０ｎｍの範囲内の光の５から６０％が遮断される、コーティングも提供される。他の実施形態において、３０以下、２５．０以下、２０．０以下、１７．５以下、１５．０以下、１２．５以下、１０．０以下、９．０以下、８．０以下、７．０以下、６．０以下、５．０以下、４．０以下又は３．０以下のＹＩが好ましく、網膜に投与されるブルーライトが減少し、対象とする用途の最良の可能な化粧品が可能となる。ＹＩは具体的なフィルター用途に応じて変化する。
【０１２７】
上述のコーティング、それによってコーティングが非眼科的システムに適用され、４３０ｎｍ＋／−２０ｎｍ又は別の実施形態では４３０＋／−３０ｎｍ範囲の間の可視光が選択的に抑制され、それによって、黄色度指数３５．０以下で４３０ｎｍ＋／−２０ｎｍ又は４３０＋／−３０ｎｍの範囲内の光の５から５０％が遮断される、コーティングも提供される。他の実施形態において、３０以下、２５．０以下、２０．０以下、１７．５以下、１５．０以下、１２．５以下、１０．０以下、９．０以下、８．０以下、７．０以下、６．０以下、５．０以下、４．０以下又は３．０以下のＹＩが好ましく、網膜に投与されるブルーライトが減少し、対象とする用途の最良の可能な化粧品が可能となる。ＹＩは具体的なフィルター用途に応じて変化する。
【０１２８】
上述のコーティング、それによってコーティングが非眼科的システムに適用され、４３０ｎｍ＋／−２０ｎｍ又は別の実施形態では４３０＋／−３０ｎｍ範囲の間の可視光が選択的に抑制され、それによって、黄色度指数３５．０以下で４３０ｎｍ＋／−２０ｎｍ又は４３０＋／−３０ｎｍの範囲内の光の５から４０％が遮断される、コーティングも提供される。他の実施形態において、３０以下、２５．０以下、２０．０以下、１７．５以下、１５．０以下、１２．５以下、１０．０以下、９．０以下、８．０以下、７．０以下、６．０以下、５．０以下、４．０以下又は３．０以下のＹＩが好ましく、網膜に投与されるブルーライトが減少し、対象とする用途の最良の可能な化粧品が可能となる。ＹＩは具体的なフィルター用途に応じて変化する。
【０１２９】
いくつかの実施形態において、ポルフィリン染料を含む選択的なブルーライトフィルタリングコーティングは、広帯域ブルー遮断材又は他のコーティングに比べて、以下の様な調整可能なフィルタリングを示す。
より弱い彩度Ｃ、
より小さいΔＥ＊（総色度）そして
より小さいＹＩ。
特に１つの実施形態において、ここに開示され、４０％までのブルーライト遮断を提供することができるコーティングは、以下を有する。
彩度Ｃ＜５．０
|ａ＊|＜２および|ｂ＊|＜４、
ＹＩ＜８．０
ΔＥ＊＜５．０、そして
高透過率レベル。
【０１３０】
さらに１つの実施形態において、ここに開示され、２０％までのブルーライト遮断を提供することができるコーティングは、以下を有する。
彩度Ｃ＝２から３
ＹＩ＝３から４
ΔＥ＊＜２．０、そして
ＪＮＤ＜１単位
透過率レベル＞９０％。
【図面の簡単な説明】
【０１３１】
本発明の実施形態が、一例として添付される概略図面を参照して記載される。ここに包含され、明細書の一部をなす添付図面は、本開示を説明し、さらに開示される原理の説明を今供する。
【図１Ａ】図１Ａは、ＦＳ−染料シリーズにおける銅−ポルフィリン染料の化学構造を示す。
【図１Ｂ】図１Ｂは、ＦＳ−染料シリーズにおける銅−ポルフィリン染料の追加の化学構造を示す。
【図１Ｃ】図１Ｃは、ＦＳ−染料シリーズにおける銅−ポルフィリン染料の追加の化学構造を示す。
【図１Ｄ】図１Ｄは、Ｃｕ−染料シリーズにおける銅−ポルフィリン染料の追加の化学構造を示す。
【図２Ａ】図２Ａは、ＴＰＰ−染料シリーズにおける銅−ポルフィリン染料の化学構造を示す。
【図２Ｂ】図２Ｂは、ＴＰＰ−染料シリーズおよびＦＳ−２０１における銅−ポルフィリン染料の追加の化学構造を示す。
【図３Ａ】図３Ａは、ＰＦ−染料シリーズにおける銅−ポルフィリン染料の化学構造を示す。
【図３Ｂ】図３Ｂは、ＰＦ−染料シリーズおよびＣｕ１染料の銅−ポルフィリン染料の追加の化学構造を示す。
【図４】図４は、Ｘ、ＹおよびＺの三刺激値の概略的計算を示す。
【図５Ａ】図５Ａは、ＣＩＥのＬＡＢ表色系を示す。
【図５Ｂ】図５Ｂは、ＣＩＥのＬＡＢ表色系の他の代表例を示す。
【図６】図６は、ＣＩＥのＬＣＨ表色系を示す。
【図７】図７は、ＣＩＥ１９３１の色空間を示す。
【図８】図８は、ＣＩＥ１９７６の色空間を示す。
【図９Ａ】図９Ａは、ＣＩＥのＬＡＢ色空間における総色度差、ΔＥ＊を示す。
【図９Ｂ】図９Ｂは、ＣＩＥのＬＣＨ色空間における総色度差、ΔＥ＊を示す。
【図１０】図１０は、ＦＳ−２０６を含みブルーライト遮断範囲が１０％から４０％である選択的ブルー遮断コーティングについてのａ＊およびｂ＊座標（ＣＩＥのＬＡＢ表色系）を示す。
【図１１】図１１は、ＦＳ−２０６を含みブルーライト遮断範囲が１０％から４０％である選択的青色遮断コーティングについてのΔａ＊およびｂ＊座標（ＣＩＥのＬＡＢ表色系）を示す。
【図１２】図１２は、ＦＳ−２０６を含む選択的青色遮断コーティングについてのＹＩ対ΔＥの例を示す。それぞれのシンボルは測定されたコーティングを指定し、すべての示されたコーティングは、１０から４０％の範囲でブルーライト遮断を提供し、２から８の間のＹＩを示した。この図における色度差（ΔＥ）は、ポリカーボネート表面レンズを標品として用いて、Ｌａ＊ｂ＊（試料）−Ｌａ＊ｂ＊（標品）として計算された。
【図１３】図１３は、青色遮断コーティングについての黄色度指数対彩度を示す。シンボルは約２０％のブルーライト遮断を示すコーティングを指定し、一方、破線の楕円は１０から４０％のブルーライト遮断を示すコーティングを与える。
【図１４】図１４は、青色遮断コーティングについての色相対彩度を示す。シンボルは約２０％のブルーライト遮断を示すコーティングを指定し、一方、破線の楕円は１０から４０％のブルーライト遮断を示すコーティングを与える。
【図１５】図１５は、Ｃｕ（ＩＩ）メソ−テトラ（２−ナフチル）ポルフィリン染料を異なる濃度で含むガラス基材上の選択的フィルタリングコーティングの透過スペクトルを示す。ブルーライト遮断％の正確な同調性とＹＩがコーティング中の染料濃度を調整することで達成できる。表７は、ＦＳ−２０６染料を含むコーティングについて、染料濃度、ＹＩおよびブルーライト遮断％の間の関係の例を示す。
【図１６】図１６は、ＦＳ−２０７染料を異なる濃度で含むガラス基材上の選択的フィルタリングコーティングの透過スペクトルを示す。表８は、染料濃度、ＹＩおよびブルーライト遮断％の間の関係の例を示す。注：ガラス基材は図に示されたＹＩには寄与しない（換言すれば、ガラス基材のＹＩは０である）。
【図１７Ａ】図１７Ａは、ＦＳ−２０６染料を異なる濃度で含むガラス基材上のコーティングのスペクトル範囲としての差異について計算された黄色度指数（ＹＩ）対ブルーライト遮断％を示す。注：ガラス基材は図に示されたＹＩには寄与しない（換言すれば、ガラス基材のＹＩは０である）。
【図１７Ｂ】図１７Ｂは、ＦＳ−２０６染料を異なる濃度で含むガラス基材上のコーティングの異なるスペクトル範囲について計算された黄色度指数（ＹＩ）対ブルーライト遮断％を示す。
【図１７Ｃ】図１７Ｃは、ＦＳ−２０６染料を異なる濃度で含むガラス基材上のコーティングの、図１７Ｂとは異なるスペクトル範囲について計算された黄色度指数（ＹＩ）対ブルーライト遮断％を示す。
【図１７Ｄ】図１７Ｄは、ＦＳ−２０６染料を異なる濃度で含むガラス基材上のコーティングの異なるスペクトル範囲について計算された黄色度指数（ＹＩ）対ブルーライト遮断％を示す。
【図１７Ｅ】図１７Ｅは、ＦＳ−２０６染料を異なる濃度で含むガラス基材上のコーティングの異なるスペクトル範囲について計算された黄色度指数（ＹＩ）対ブルーライト遮断％を示す。
【図１７Ｆ】図１７Ｆは、ＦＳ−２０６染料を異なる濃度で含むガラス基材上のコーティングの異なるスペクトル範囲について計算された黄色度指数（ＹＩ）対ブルーライト遮断％を示す。
【図１８Ａ】図１８Ａは、環境条件における実験室でのＵＶ−可視光暴露前、暴露中、暴露後のＴＰＰ−染料シリーズの染料の透過スペクトルを示す。染料を含む青色遮断コーティングの試料は独立してＤｙｍａｘＢｌｕｅＷａｖｅ２００の光に、３０、６０および９０分間暴露され、最も安定な染料（９０分のＵＶ−可視光暴露後に決定された）は、１２０分暴露された。この染料のセットは、ポルフィリン環内の最も安定なコア金属を決定するために選択され、一方、すべての場合においてペンダントはフェニルであった。
【図１８Ｂ】図１８Ｂは、環境条件における実験室でのＵＶ−可視光暴露前、暴露中、暴露後のＴＰＰ−染料シリーズおよびＦＳ−２０６染料の透過スペクトルを示す。染料を含む青色遮断コーティングの試料は独立してＤｙｍａｘＢｌｕｅＷａｖｅ２００の光に、３０、６０および９０分間暴露され、最も安定な染料（９０分のＵＶ−可視光暴露後に決定された）は、１２０分暴露された。この染料のセットは、ポルフィリン環内の最も安定なコア金属を決定するために選択され、一方、すべての場合においてペンダントはフェニルであった。
【図１９Ａ】図１９Ａは、環境条件における実験室でのＵＶ−可視光暴露前、暴露中、暴露後のＦＳ−染料シリーズの透過スペクトルを示す。染料を含む青色遮断コーティングの試料は独立してＤｙｍａｘＢｌｕｅＷａｖｅ２００の光に、３０、６０および９０分間暴露され、最も安定な染料（９０分のＵＶ−可視光暴露後に決定された）は、１２０分暴露された。これらの染料のセットは、このカテゴリにおいて、コア金属として銅（Ｃｕ）を有するポルフィリンに結合する最も安定なペンダントを決定するために選択された。
【図１９Ｂ】図１９Ａは、環境条件における実験室でのＵＶ−可視光暴露前、暴露中、暴露後の追加のＦＳ−染料シリーズの透過スペクトルを示す。染料を含む青色遮断コーティングの試料は独立してＤｙｍａｘＢｌｕｅＷａｖｅ２００の光に、３０，６０および９０分間暴露され、最も安定な染料（９０分のＵＶ−可視光暴露後に決定された）は、１２０分暴露された。これらの染料のセットは、このカテゴリにおいて、コア金属として銅（Ｃｕ）を有するポルフィリンに結合する最も安定なペンダントを決定するために選択された。
【図１９Ｃ】図１９Ｃは、環境条件における実験室でのＵＶ−可視光暴露前、暴露中、暴露後の追加のＦＳ−染料シリーズおよびＣＵ−染料シリーズの透過スペクトルを示す。染料を含む青色遮断コーティングの試料は独立してＤｙｍａｘＢｌｕｅＷａｖｅ２００の光に、３０，６０および９０分間暴露され、最も安定な染料（９０分のＵＶ−可視光暴露後に決定された）は、１２０分暴露された。これらの染料のセットは、このカテゴリにおいて、コア金属として銅（Ｃｕ）を有するポルフィリンに結合する最も安定なペンダントを決定するために選択された。
【図１９Ｄ】図１９Ｄは、環境条件における実験室でのＵＶ−可視光暴露前、暴露中、暴露後のＣＵ−染料シリーズの透過スペクトルを示す。染料を含む青色遮断コーティングの試料は独立してＤｙｍａｘＢｌｕｅＷａｖｅ２００の光に、３０、６０および９０分間暴露され、最も安定な染料（９０分のＵＶ−可視光暴露後に決定された）は、１２０分暴露された。これらの染料のセットは、このカテゴリにおいて、コア金属として銅（Ｃｕ）を有するポルフィリンに結合する最も安定なペンダントを決定するために選択された。
【図２０Ａ】図２０Ａは、屋外環境試験の前および試験中のＴＰＰ−染料シリーズの透過スペクトルを示す。染料を含む青色遮断コーティングの試料は独立して、１日当たり２４時間、１、３および５日間屋外に暴露された。屋外試験は、最も安定な染料について継続された。この染料のセットは、ポルフィリン環内の最も安定なコア金属を決定するために選択され、一方、すべての場合においてペンダントはフェニルであった。
【図２０Ｂ】図２０Ｂは、屋外環境試験の前および試験中のＴＰＰ−染料シリーズおよびＦＳ−２０１染料の透過スペクトルを示す。染料を含む青色遮断コーティングの試料は独立して、１日当たり２４時間、１、３および５日間屋外に暴露された。屋外試験は、最も安定な染料について継続された。この染料のセットは、ポルフィリン環内の最も安定なコア金属を決定するために選択され、一方、すべての場合においてペンダントはフェニルであった。
【図２１Ａ】図２１Ａは、屋外環境試験の前および試験中のＦ−シリーズおよびＰＦ−染料シリーズの透過スペクトルを示す。染料を含む青色遮断コーティングの試料は独立して、１日当たり２４時間、１および３日間屋外に暴露された。屋外試験は、最も安定な染料について継続された。この染料のセットは、ポルフィリン環内の最も安定なコア金属を決定するために選択され、一方、すべての場合においてペンダントはペンタフルオロフェニルであった。
【図２１Ｂ】図２１Ｂは、屋外環境試験の前および試験中の追加のＰＦ−染料シリーズの透過スペクトルを示す。染料を含む青色遮断コーティングの試料は独立して、１日当たり２４時間、１および３日間屋外に暴露された。屋外試験は、最も安定な染料について継続された。この染料のセットは、ポルフィリン環内の最も安定なコア金属を決定するために選択され、一方、すべての場合においてペンダントはペンタフルオロフェニルであった。
【図２１Ｃ】図２１Ｃは、屋外環境試験の前および試験中の追加のＰＦ−染料シリーズの透過スペクトルを示す。染料を含む青色遮断コーティングの試料は独立して、１日当たり２４時間、１および３日間屋外に暴露された。屋外試験は、最も安定な染料について継続された。この染料のセットは、ポルフィリン環内の最も安定なコア金属を決定するために選択され、一方、すべての場合においてペンダントはペンタフルオロフェニルであった。
【図２１Ｄ】図２１Ｄは、屋外環境試験の前および試験中のＦＳ−染料シリーズの透過スペクトルを示す。染料を含む青色遮断コーティングの試料は独立して、１日当たり２４時間、１および３日間屋外に暴露された。屋外試験は、最も安定な染料について継続された。この染料のセットは、ポルフィリン環内の最も安定なコア金属を決定するために選択され、一方、すべての場合においてペンダントはペンタフルオロフェニルであった。
【図２２Ａ】図２２Ａは、屋外環境試験の前および試験中の追加のＦＳ−染料シリーズの透過スペクトルを示す。染料を含む青色遮断コーティングの試料は独立して、１日当たり２４時間、１、３および５日間屋外に暴露された。屋外試験は、最も安定な染料について継続された。これらの染料のセットは、このカテゴリにおいて、コア金属として銅（Ｃｕ）を有するポルフィリンに結合する最も安定なペンダントを決定するために選択された。
【図２２Ｂ】図２２Ｂは、屋外環境試験の前および試験中の追加のＦＳ−染料シリーズの透過スペクトルを示す。染料を含む青色遮断コーティングの試料は独立して、１日当たり２４時間、１、３および５日間屋外に暴露された。屋外試験は、最も安定な染料について継続された。この染料のセットは、これらのカテゴリにおいて、コア金属として銅（Ｃｕ）を有するポルフィリンに結合する最も安定なペンダントを決定するために選択された。
【図２２Ｃ】図２２Ｃは、屋外環境試験の前および試験中の追加のＦＳ−染料シリーズおよびＣｕ−染料シリーズの透過スペクトルを示す。染料を含む青色遮断コーティングの試料は独立して、１日当たり２４時間、１、３および５日間屋外に暴露された。屋外試験は、最も安定な染料について継続された。これらの染料のセットは、このカテゴリにおいて、コア金属として銅（Ｃｕ）を有するポルフィリンに結合する最も安定なペンダントを決定するために選択された。
【図２２Ｄ】図２２Ｄは、屋外環境試験の前および試験中の追加のＣｕ−染料シリーズの透過スペクトルを示す。染料を含む青色遮断コーティングの試料は独立して、１日当たり２４時間、１、３および５日間屋外に暴露された。屋外試験は、最も安定な染料について継続された。この染料のセットは、このカテゴリにおいて、コア金属として銅（Ｃｕ）を有するポルフィリンに結合する最も安定なペンダントを決定するために選択された。
【図２２Ｅ】図２２Ｅは、６０日間実施された屋外環境試験の前および試験中の最も安定なＦＳ−染料シリーズの透過スペクトルを示す。これらの染料のセットは、このカテゴリにおいて、コア金属として銅（Ｃｕ）を有するポルフィリンに結合する最も安定なペンダントを決定するために選択された。
【図２２Ｆ】図２２Ｆは、６０日間実施された屋外環境試験の前および試験中の最も安定なＦＳ−染料シリーズの追加の透過スペクトルを示す。これらの染料のセットは、このカテゴリにおいて、コア金属として銅（Ｃｕ）を有するポルフィリンに結合する最も安定なペンダントを決定するために選択された。
【図２２Ｇ】図２２Ｇは、６０日間実施された屋外環境試験の前および試験中の最も安定なＣｕ−染料シリーズの透過スペクトルを示す。これらの染料のセットは、このカテゴリにおいて、コア金属として銅（Ｃｕ）を有するポルフィリンに結合する最も安定なペンダントを決定するために選択された。
【図２３】図２３は、フェニルペンダントを有するポルフィリンのコア金属の光安定性に応じた順番を示す。光安定性は染料＃１から大きい＃に向かって減少する。染料の光安定性の順番付けは、ＴＰＰ−染料シリーズについての実験室でのＵＶ−可視光暴露試験と屋外環境試験の結果に基づいて行った。
【図２４】図２４は、銅（Ｃｕ）をコア金属として有するポルフィリン染料における評価として、光安定性に応じたペンダントの順番を示す。光安定性はペンダント＃１から大きい＃のペンダントに向かって減少する。染料の光安定性の順番付けは、ＦＳ−染料とＣｕ−染料シリーズについての実験室でのＵＶ−可視光暴露試験と屋外環境試験の結果に基づいて行った。
【図２５】図２５は、２つのガラス基材とポリマー中間層からなる積層ガラスの概略を示す。
【図２６】図２６は、積層ガラス用途に用いられるポリマー中間層の構造を示す。
【図２７Ａ】図２７Ａは、追加的にＵＶ遮断材／安定材で保護された選択的青色遮断コーティングの概略説明を示し、ＵＶ遮断層が青色遮断コーティングの上に追加されている。
【図２７Ｂ】図２７Ｂは、追加的にＵＶ遮断材／安定剤で保護された選択的青色遮断コーティングの他の概略説明を示し、遮断コーティングが、ＵＶ遮断材浴中に暴露して着色されてＵＶ遮断材がコーティング中に拡散している。
【図２７Ｃ】図２７Ｃは、追加的にＵＶ遮断材／安定剤で保護された選択的青色遮断コーティングの概略説明を示し、ＵＶ遮断材および／又はＵＶ安定材がコーティング中に添加されている。
【図２７Ｄ】図２７Ｄは、追加的にＵＶ遮断材／安定剤で保護された選択的青色遮断コーティングの概略説明を示し、ＵＶ遮断材が青色遮断コーティング中の染料分子に化学的に結合している。
【図２８Ａ】図２８Ａは、存在するポルフィリンペンダント上に、又は直接ポルフィリン環上に結合され得る反応性基の例を示す。
【図２８Ｂ】図２８Ｂは、特定の銅−ポルフィリン化合物のポルフィリンペンダント上又はポルフィリン環上に結合され得る可能な異なる反応性基の例を示す。
【図２８Ｃ】図２８Ｃは、特定の銅−ポルフィリン化合物のポルフィリンペンダント上又はポルフィリン環上に結合され得る可能な異なる反応性基の他の例を示す。
【図２８Ｄ】図２８Ｄは、特定の銅−ポルフィリン化合物のポルフィリンペンダント上又はポルフィリン環上に結合され得る可能な異なる反応性基の他の例を示す。
【図２９Ａ】図２９Ａは、ＣＲ３９レンズの製造工程の一実施形態を示す。
【図２９Ｂ】図２９Ｂは、ＣＲ３９レンズの製造工程の他の実施形態を示す。
【図２９Ｃ】図２９Ｃは、ＣＲ３９レンズの製造工程のさらなる他の実施形態を示す。
【図３０】図３０は、ＰＣレンズの製造工程の一実施形態を示す。
【図３１】図３１は、ＭＲ−８レンズの製造工程の一実施形態を示す。
【図３２Ａ】図３２Ａは、ＭＲ−８レンズの製造の一実施形態を示す。
【図３２Ｂ】図３２Ｂは、ＭＲ−８レンズの製造の他の実施形態を示す。
【図３２Ｃ】図３２Ｃは、ＭＲ−８レンズの製造のさらなる他の実施形態を示す。
【図３３】図３３は、ＭＲ−７レンズの製造工程を示す。
【図３４】図３４は、ＭＲ−１０レンズの製造工程を示す。
【図３５】図３５は、レンズの製造に除去可能な保護層を用いる一実施形態を示す。
【図３６】図３６は、内在的に非ＵＶ遮断性のレンズ基材上にＨＰＯプライマーでコートされた両表面の例を示す。
【図３７】図３７は、内在的にＵＶ遮断性のレンズ基材上にＨＰＯプライマーでコートされた両表面の例を示す。
【図３８】図３８は、（ａ）ＦＳ−２０６−ポルフィリン染料を含むＨＰＯプライマーで両表面がコートされたガラス基材（実線）、（ｂ）（ａ）と同じプライマーで両表面がコートされ、一方の面からコーティングが除去されたガラス基材（点線）、および（ｃ）（ａ）と同じＨＰＯプライマーでディップコートされる前に片面が保護テープで貼られたガラス基材（破線）についての透過スペクトルを示す。
【図３９】図３９は、（ａ）半仕上げ素材（ＳＦＢ）、（ｂ）厚い仕上げレンズ素材、および（ｃ）表面仕上げレンズ素材についての概略断面図を示す。半仕上げ素材（ａ）および厚い仕上げレンズ素材（ｂ）は、仕上げレンズ素材（ｃ）に表面仕上げされ得る。
【図４０】図４０は、ＣＩＥ標準Ｄ６５光源の透過スペクトルを示す。
【図４１】図４１は、光学フィルターを含むシステムの透過スペクトルの例を示す。
【図４２】図４２は、光学フィルターを含むシステムの透過スペクトルの追加的な例を示す。
【図４３】図４３は、光学フィルターを含むシステムの透過スペクトルの追加的な例を示す。
【図４４】図４４は、光学フィルターを含むシステムの透過スペクトルの追加的な例を示す。
【図４５】図４５は、光学フィルターを含むシステムの透過スペクトルの追加的な例を示す。
【図４６】図４６は、光学フィルターを含むシステムの透過スペクトルの追加的な例を示す。
【図４７】図４７は、光学フィルターを含むシステムの透過スペクトルの追加的な例を示す。
【図４８】図４８は、光学フィルターを含むシステムの透過スペクトルの追加的な例を示す。
【図４９】図４９は、選択的ブルーライト（４３０＋／−２０ｎｍ）遮断率（％）の関数として細胞死減少率（％）を示す。
【図５０Ａ】図５０Ａは、熱試験の前と後のＦＳ−２０６染料の透過スペクトルを示す。
【図５０Ｂ】図５０Ｂは、熱試験の前と後のＦＳ−２０９染料の透過スペクトルを示す。
【図５０Ｃ】図５０Ｃは、熱試験の前と後のＣｕ１染料の透過スペクトルを示す。
【図５０Ｄ】図５０Ｄは、熱試験の前と後のＣｕ１染料の透過スペクトルを示す。
【図５１】図５１は、スライドグラスの透過スペクトルの例を示す。
【図５２】図５２は、プライマーとハードコートでコートされた図５１のスライドグラスの透過スペクトルの例を示す。
【図５３】図５３は、図５１のスライドグラスを含むシステムの透過スペクトルの例を示す。スライドグラスは、２０％のブルーライト遮断を有する光学フィルターと図５２で用いられたハードコートでコートされている。図５３で用いられた光学フィルターは、図５２で用いられたプライマーを含む。
【図５４】図５４は、図５１のスライドグラスを含むシステムの透過スペクトルの例を示す。スライドグラスは、３０％のブルーライト遮断を有する光学フィルターと図５２で用いられたハードコートでコートされている。図５３で用いられた光学フィルターは、図５２で用いられたプライマーを含む。
【図５５】図５５は、図５１のスライドグラスを含むシステムの透過スペクトルの例を示す。スライドグラスは、４０％のブルーライト遮断を有する光学フィルターと図５２で用いられたハードコートでコートされている。図５５で用いられた光学フィルターは、図５２で用いられたプライマーを含む。詳細な説明用語集
【０１３２】
波長範囲に渡って又は範囲に渡って：波長範囲の始点および終点と、範囲内のすべての波長を含む。例えば、４６０から７００ｎｍの波長範囲に渡ってとは、４６０ｎｍ、７００ｎｍおよび４６０ｎｍと７００ｎｍの間のすべての波長を含む。
【０１３３】
アルコキシ基：アルコキシ基は、制限されないが、メトキシ、エトキシ、プロポキシ、イソプロポキシ、ブトキシおよびイソブトキシを含む。
【０１３４】
Ｘ％よりも少なくとも５％小さい：Ｘ％から５％が引かれることを意味する。これは例えば、Ｘ％が８０％のとき、「Ｘ％よりも少なくとも５％小さい」は７５％より小さいことである。百分率は乗じて計算されるべきではなく、すなわち、８０％より５％少ないは８０％（０．９５）＝７６％ではなく、８０％−５％＝７５％である。
【０１３５】
平均透過率：波長範囲又は範囲についての「平均透過率」とは、その範囲に渡っての透過スペクトルの平均値である。数学的に、平均透過率は
Ａ／Ｗ
ここで、Ｗは、透過スペクトルのＸ軸に沿った波長範囲の長さであり、Ａは波長範囲における透過スペクトルの下の面積である。これは、波長範囲に渡ってのスペクトルの「平均透過率」は、スペクトルを積分してその範囲に渡っての透過曲線の下の面積を決定し、波長範囲の長さで除することで計算されるというのと同じである。
【０１３６】
従って、例えば、波長範囲においてほとんどの波長で９０％の透過率を有し、ほんのいくつかの波長で５０％の透過率を有するスペクトルは、その波長範囲に渡って８０％以上の「平均透過率」を有する。なぜなら、いくつかの点で透過率が８０％をずっと下回っているとしても、上述の計算は９０％に近い結果になるからである。
【０１３７】
「平均透過率」はＴ５およびＴ６の計算に応用される。フィルターは、第一波長から５ｎｍ以下から第一波長の５ｎｍ以上である波長範囲で、平均透過率（Ｔ５）を有する。第一波長が４２０ｎｍのとき、Ｔ５の範囲（Ｗ）は１０ｎｍ（４１５ｎｍから４２５ｎｍが含まれる）である。４１５ｎｍと４２５ｎｍの間のフィルターの透過スペクトルの下の面積（Ａ）が決定される。その面積（Ａ）は波長範囲（Ｗ）で除される。
【０１３８】
フィルターの透過スペクトルは、４００ｎｍから４６０ｎｍの波長範囲に平均透過率（Ｔ６）を有する。しかしながら、その範囲は、第一波長の５ｎｍ以下から５ｎｍ以上までの範囲を除外する。したがって、第一波長が４２０ｎｍのとき、Ｔ６の範囲（Ｗ）は４８ｎｍ（４００ｎｍから４１４ｎｍが含まれ、４２６ｎｍから４６０ｎｍが含まれる）である。４００ｎｍから４１４ｎｍと４２６ｎｍから４６０ｎｍの間のフィルターの透過スペクトルの下の面積（Ａ）が決定される。その面積（Ａ）は波長範囲（Ｗ）で除されて平均透過率が得られる。Ｔ５とＴ６を比較は、第一波長の周辺におけるフィルターの透過スペクトルの低下の程度を表すことが意図されている。Ｔ５はＴ６よりも少なくとも５％小さい。
【０１３９】
ブルーライト：４００ｎｍから５００ｎｍの波長範囲の光である。
【０１４０】
ＣＩＥ  ＬＡＢ：国際照明委員会、別名、国際照明委員会（Ｃｏｍｍｉｓｓｉｏｎ  Ｉｎｔｅｒｎａｔｉｏｎａｌｅ  ｄｅ  ｌ’Ｅｃｌａｉｒａｇｅ）、すなわちＣＩＥで採択された定量化された色空間。このシステムは、視覚が明対暗、赤対緑、および青対黄の区別に基づくという科学的理解に基づいている。この３次元色空間は、黒から白への明度（Ｌ＊）を表す縦軸と、緑から赤（負のａ＊から正のａ＊）および青から黄（負のｂ＊から正のｂ＊）を表す２の横色軸とを有する。知覚される色は、座標（Ｌ＊，ａ＊，ｂ＊）を有する色空間内の点として表すことができる。（ａ＊，ｂ＊）座標は色を定義し、Ｌ＊はその色の明度を定義する。このシステムでは、彩度と色相によって色を定義することもできる。
本明細書で使用する場合、ＣＩＥ  ＬＡＢは、１９７６  ＣＩＥ  ＬＡＢ色空間を指す。
【０１４１】
ＣＩＥ標準光源Ｄ６５：国際組織によって定義され、関連する科学界に広く知られている特定のスペクトルの光である。国際標準化機構（ＩＳＯ）によれば、「［Ｄ６５］は平均昼光を表し、約６５００Ｋの相関色温度を有する。ＣＩＥ標準光源Ｄ６５は、別の光源を使用する特定の理由がないかぎり、代表的な昼光を必要とするすべての比色計算に使用するべきである。」ＩＳＯ  １０５２６：１９９９  ／  ＣＩＥ  Ｓ００５  ／  Ｅ−１９９８。「ＣＩＥ」は、照明、照明、色および色空間に関する国際機関である国際照明委員会（Ｃｏｍｍｉｓｓｉｏｎ  Ｉｎｔｅｒｎａｔｉｏｎａｌｅ  ｄｅ  ｌ’Ｅｃｌａｉｒａｇｅ）または国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ）の略語である。
【０１４２】
図４９は、ＣＩＥ標準光源Ｄ６５のスペクトルを示す。
【０１４３】
Ｄ６５光のＣＩＥ  ＬＡＢ色座標は以下のように計算された（ＣＩＥ  ＬＡＢ色の計算方法についての色座標計算方法を参照）
Ｌ＊  ＝  １００．００
ａ＊  ＝  −０．０１３
ｂ＊  ＝  −０．０９７
【０１４４】
彩度：ＣＩＥ  ＬＡＢ空間の彩度の尺度。彩度は、Ｌ＊ではなく、ａ＊とｂ＊の違いを説明する。与えられた座標の組（ａ＊１，ｂ＊１，Ｌ＊１）に対して、「彩度」は
（ａ＊１）２＋（ｂ＊１）２）１／２
であり、座標が（０，０，Ｌ＊１）の色中立軸からどのくらい離れているかの尺度である。しかし、２つの点が座標（ａ＊１，ｂ＊１，Ｌ＊１）と（ａ＊２，ｂ＊２，Ｌ＊２）を持つ色空間の２点間の彩度の差は、
（（ａ＊２−ａ＊１）２＋（ｂ＊２−ｂ＊１）２）１／２
である。
【０１４５】
銅−ポルフィリン化合物：以下の化学構造を有する化合物。
【化５】
0006753783.tif 000006
Ｒ１からＲ１２はそれぞれ独立して、Ｈ又は任意の可能な置換基である。
【０１４６】
Ｃｕ（ＩＩ）：銅（ＩＩ）；Ｃｕ２＋
【０１４７】
デルタＥ又はΔＥ：ＣＩＥ  ＬＡＢ空間では、ΔＥは２点間の距離であり、知覚される色差の尺度である。２つの点がＣＩＥ  ＬＡＢ座標（ａ＊１，ｂ＊１，Ｌ＊１）と（ａ＊２，ｂ＊２，Ｌ＊２）を持つ場合、
ΔＥ＝（（ａ＊２−ａ＊１）２＋（ｂ＊２−ｂ＊１）２＋（Ｌ＊２−Ｌ＊１）２）１／２
【０１４８】
配置される：層が表面に取り付けられている場合、層が表面に「配置される」。層は、表面の上または下にあってもよい。介在層が存在してもよい。
【０１４９】
通して分散される：化合物の分子が基材の構造全体に位置する場合、基材を通して化合物が分散される。
【０１５０】
眼鏡レンズ：眼鏡レンズは、眼にかかったレンズを含む。眼鏡レンズはしばしばフレームによって支持される。眼鏡レンズは、例えば安全シールドまたは防水壁としても機能する頭部の周りに装着された調節可能なバンドによる、他の方法で支持されてもよい。眼鏡レンズの例には、処方レンズ、非処方レンズ、多焦点レンズ、安全レンズ、カウンタリーディンググラス、ゴーグル、およびサングラスレンズが含まれる。眼鏡レンズは、ガラス製であってもよいが、他の材料から作製されてもよい。一般的な眼鏡用材料には、ポリカーボネート（ＭＲ−１０など）、アリルジグリコールカーボネート（ＣＲ−３９としても知られている）、および当該技術分野で知られている他のものが含まれる。
【０１５１】
フィルター：フィルターが適用された物体を透過した、又は物体から反射された光を減衰させる分子化合物または物理的構造。フィルターは、反射、吸収、または干渉によって機能してもよい。
【０１５２】
色相：ＣＩＥ  ＬＡＢ系における色合いの尺度。与えられた座標（ａ＊１，ｂ＊１，Ｌ＊１）の組について、「色相」の角度は
アークタンジェント（ｂ＊／ａ＊）
である。これは、正のａ＊軸と点（ａ＊１，ｂ＊１）に引かれた線との間の角度として視覚化することができる。角度は慣例により反時計回り方向に測定される。例えば、正のａ＊軸に沿った赤の色調は０°の色相角を持ち、正のｂ＊軸に沿った黄色の色調は９０°の色相角を持ち、負のａ＊軸に沿った緑色の色調は１８０°の色相角、および負のｂ＊軸に沿った青色の色合いは２７０°の色相角を有する。
【０１５３】
波長の負の側：波長の負の側は、波長がＸ軸に沿って左から右に向かって増加するとき、透過スペクトルのＸ軸に波長が位置する左側にあることを意味する。例えば、現在の波長が４２０ｎｍである場合、４２０ｎｍの「負の側」にある波長は４１０ｎｍである。
【０１５４】
非眼用システム：光をユーザの眼に通過させないシステム。非限定的な例は、皮膚または皮膚用ローションである。
【０１５５】
非眼科的眼用システム：非眼科的眼用システムは、眼科的システムではないユーザの眼に届くまでに光が通過するあらゆるシステムである。眼科的および非眼科的眼用システムはともに、光がユーザの眼に届くまでのすべてのシステムを含む。電球またはビデオスクリーンのような光源は、光がユーザの眼に届くまでに光源の様々な層を通過するので、非眼科システムと考えることができる。非眼科的システムの非限定的な例には、窓、自動車のフロントガラス、自動車のサイドウィンドウ、自動車のリアウィンドウ、サンルーフウィンドウ、商業ガラス、住宅ガラス、天窓、カメラのフラッシュバルブおよびレンズ、人工照明器具、拡大鏡、蛍光灯又は拡散器、医療用器具、手術用器具、ライフルスコープ、双眼鏡、コンピュータモニタ、テレビスクリーン、照明付きサイン、およびパティオ器具を含むが、これらに限定されない。
【０１５６】
眼（Ocular）：視覚;目に見える。
【０１５７】
眼用システム（Ocular System）：ユーザの目に到達するまでに光が通過するすべてのシステム。
【０１５８】
眼科的：目の又は目に関係する。本明細書で使用される場合、「眼科的」は「眼用」のサブセットである。
【０１５９】
眼科的システム：眼科的システムは、ユーザによって着用され、ユーザの眼が曝される光を変更する。眼科的システムは、眼用システムのサブセットである。一般的な眼科的システムには、眼鏡レンズ、サングラスレンズ、コンタクトレンズ、眼内レンズ、角膜インレー、安全眼鏡、および角膜オンレーが含まれる。これらのシステムは、視力を矯正するために、目を物理的な危険から保護するため、眼を有害な放射線から保護するため、および/または美容目的で装着することができる。拡大鏡、ライフルスコープ、カメラレンズ、双眼鏡、望遠鏡など、ユーザが時折しか見えず、通常は着用しないシステムは、「眼科」システムとはみなされない。
【０１６０】
光学フィルター：光学フィルターを通過する光の特定の波長を減衰させる光透過スペクトルを有するフィルター。
【０１６１】
視覚的光透過率：視覚的光透過率は、レンズを通る光の透過率の定量的尺度である。これは、各波長の透過値が人間の眼のスペクトル感度を使用して重み付けされるので、平均透過率とは異なる。この意味では、すべての波長を均等に重み付けし、したがって人間の視覚の物理特性を考慮しない平均透過率よりも、視覚アプリケーションに関連すると考えられることが多い。この物理基準（ｍｅｔｒｉｃ）にはさまざまな技術用語があり、この定義には、明示的にカラーマッチング機能が明所視的に使用されていることを明示するために、視覚的が含まれている。
【０１６２】
様々なＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）の表色系を使用して、視覚的光透過率を計算することができる。一般に、光透過率は、式に示すように、γλカラーマッチング関数を乗じた光源強度Ｓλを乗じた透過率の積分値Τλである。
【数１】
0006753783.tif 000007
【０１６３】
この方程式は「カラーサイエンス：概念と理論、定量的データと公式」Ｇ．ＷｙｓｚｅｃｋｉおよびＷ．Ｓｔｉｌｅｓ，１９８２，１５７頁（”Ｗｙｓｚｅｃｋｉ”）の［３（３．３．８）］に見いだされる。この値は、４００から７００ｎｍの波長範囲にわたって計算され、１ｎｍの波長増分、１９７１年のＤ６５光源のＳλ値、およびＣＩＥ１９３１色マッチング関数を使用して計算した。光源のＳλ値およびγλカラーマッチング関数の値は、Ｗｙｓｚｅｃｋｉ、１５６、７２５−７３５頁から得られたものであり、この式の定数ｋは、式
【数２】
0006753783.tif 000008
によって与えられる。
【０１６４】
データは１ｎｍの波長増分において離散値で利用できるため、計算はスプレッドシートのデータを合計して下の式に示すように積分を近似することで行われる。
【数３】
0006753783.tif 000009
【０１６５】
から反射された：眼科的システムの文脈では、着用者の目に向かうまでの光は、システム「から反射され」、着用者を見る者によって観察され得る。
【０１６６】
同様に、非眼科的システムの文脈では、使用者の目に向かうまでの光は、システム「から反射され」、次に観察者に潜在的に反射される。例えば、自動車のフロントガラス「から反射された」光の測定は、車外から始まり、フロントガラスから反射する光であるべきである。
【０１６７】
反射スペクトル：各波長に対して、透過スペクトルを有する物体によってその波長で反射された光の割合を示すスペクトル。それは各波長の割合に基づいているため、反射スペクトルはスペクトルを測定するために使用される光源と独立している。
【０１６８】
勾配：透過スペクトルまたは類似の曲線の文脈において、ある点における「勾配」は、その点における曲線に接する線の傾きである。データが離散的である場合、例えば、透過スペクトルが各整数波長の値によって定義される場合、ある点における「勾配」は、隣接する点からのデータを使用して計算することができる。例えば、４４０ｎｍにおける透過曲線の傾きは、４３９ｎｍの透過値と４４１ｎｍの透過値とを結ぶ線の傾きである。
【０１６９】
基材：いくつかの層を他の層の上に堆積させることによって形成された複数の層を有する構造において、基材は他の層が堆積される最初の層である。基材は、必ずしもそうとは限らないが、しばしば構造内の最も厚い層である。例えば、眼鏡レンズでは、完成したレンズ素材が基材である。素材上に堆積されたコーティングはいずれも基材ではない。
【０１７０】
既存の構造が互いに付着している場合、構造は複数の基材を有することができる。例えば、耐破損性のフロントガラスは、ＰＶＢを接着剤として使用してガラスの２つの層を接着することによって製造することができる。ガラスの各層は、ある点では何も堆積していないか、または付着していない最初の層であったので、ガラスの各層は基材と見なすことができる。化学化合物は、基材中に分散させることができる。
【０１７１】
表面：別の材料が配置される材料層の任意の面。例えば、半仕上げＣＲ３９レンズ素材では、仕上げ面は表面である。さらに、未完成の面も表面である。
【０１７２】
透過率：システムを透過する光の割合。透過率は、特定の波長における光の量を検出することができる分光計によって測定される。そのような測定は、一般に、空気中で特定の波長（システムなし）の光源からの光の量を測定し、次いで、光源と検出器との間のシステムについて同じ条件下で測定することによって行われる。透過率は、各波長でシステムを通って透過される光の割合またはパーセンテージである。システムを透過しない光は、反射、散乱、または吸収される。透過率のスケールは０から１または０から１００％である。これらの測定は、一般に、測定システムの光源とは独立している。
【０１７３】
透過スペクトル：透過スペクトルを有する物体によってその波長で透過される光の割合を各波長について示すスペクトル。各波長におけるパーセンテージに基づいているため、透過スペクトルはスペクトルを測定するために使用される光源とは独立している。
【０１７４】
通って透過される：眼科的システムの文脈において、着用者の目に向かうまでの光は、システムを「通って透過され」、次いで着用者の目に達する。同様に、非眼科的システムの文脈では、ユーザの目へ向かうまでの光は、システムを「通って透過され」、次にユーザの眼に達する。例えば、車のフロントガラスを「通って透過する」光の測定は、車の外側から車の内側に向かう光であるべきである。
【０１７５】
可視光：４００ｎｍから７００ｎｍの範囲の波長を有する光。
【０１７６】
黄色度指数：システムを透過した後に「黄色」の光がどのように現れるかの尺度。［標準定義の追加説明が必要］システムの黄色度指数は、その透過スペクトルから計算することができる。［基準／標準をどのように提供するかを記述する］
【０１７７】
ＣＩＥ  ＬＡＢ色座標および黄色度指数の計算方法：本明細書に記載され特許請求されている全てのＣＩＥ  ＬＡＢ色座標（ａ＊，ｂ＊，Ｌ＊）および黄色度指数（ＹＩ）は、透過スペクトルデータに基づくＥｘｃｅｌスプレッドシートの標準測色式を用いて計算される。計算は、ＣＩＥ１９３１カラーマッチング関数で３８０から７８０ｎｍの１ｎｍ間隔で行割れる。Ｇ．ＷｙｓｚｅｃｋｉおよびＷ．Ｓ．Ｓｔｉｌｅｓ、「色彩科学：概念と方法、定量的データと公式」、第２版、１９８２年（「Ｗｙｓｚｅｃｋｉ」）、ＣＩＥ  １９３１カラーマッチング関数：ｘ（λ）、ｙ（λ）、ｚ（λ）−表Ｉ（３．３．１）、７２５−７３５頁、およびＣＩＥ  １９７１  Ｄ６５光源（Ｗｙｓｚｅｃｋｉ、ＣＩＥ  １９７１  Ｄ６５光源−表１（３．３．４）、７５４−７５８頁）。透過率データが１ｎｍ波長増分で利用できない場合、これらのデータはデータの線形補間を使用してこの標準に変換された。三刺激値は、ＷｙｓｅｃｋｉおよびＳｔｙｌｅｓの積分方程式の離散和バージョンを使用して計算された。
Ｘ＝１００Σ［Ｓ６５（λ）・ｘ（λ）・Τ（λ）］／Σ［Ｓ６５（λ）・ｙ（λ）］
Ｙ＝１００Σ［Ｓ６５（λ）・ｙ（λ）・Τ（λ）］／Σ［Ｓ６５（λ）・ｙ（λ）］
Ζ＝１００Σ［Ｓ６５（λ）・ｚ（λ）・Τ（λ）］／Σ［Ｓ６５（λ）・ｙ（λ）］
Ｗｙｓｚｅｃｋｉ，方程式３（３．３．８）、１５７頁
【０１７８】
三刺激値を１９７６  ＣＩＥ  Ｌ＊ａ＊ｂ＊色座標（Ｗｙｓｚｅｃｋｉ、方程式５（３．３．９）、１６７頁）に変換するために使用される方程式および基準値は、１９３１  Ｄ６５  基準白色値に沿って以下に示される：
Ｌ＊＝１１６（Ｙ／Ｙｎ）１／３−１６
ａ＊＝５００［（Ｘ／Ｘｎ）１／３）−（Ｙ／Ｙｎ）１／３］
ｂ＊＝２００［（Ｙ／Ｙｎ）１／３）−（Ｚ／Ｚｎ）１／３］
Ｘｎ  ９５．０４７
Ｙｎ  １００．０００
Ｚｎ  １０８．８８３
【０１７９】
黄色度指数（ＹＩ）は、透過率データ、以下の方程式、および以下のＡＳＴＭ  Ｅ３１３−０５表の係数を使用して計算した。ＡＳＴＭ  Ｅ３１３−０５、計量的に測定された色座標からの黄色度指数および白色度を計算するための標準実務、ＡＳＴＭ  Ｉｎｔｅｒｎａｔｉｏｎａｌ。
【０１８０】
ＹＩは、１９３１（２°視野角）標準光源係数を有するＣＩＥ−Ｄ６５光源を仮定して計算した。
ＹＩ＝１００（ＣＸＸ−ＣＺＺ）／Ｙ
Ｘ、ＹおよびＺはＣＩＥ三刺激値であり、係数は、ＡＳＴＭ  Ｅ３１３−０５規格の以下の表に示すように、光源および観察者に依存する。
【表１】
0006753783.tif 000010
黄色度指数の式の係数
【０１８１】
本明細書で使用する置換基の番号付け規則は、Ｒ１からＲ８置換基をＣｕポルフィリン錯体のピロール上に置き、より大きい番号のＲ基を他の場所に配置する。これにより、ピロール上で許容される置換基と、他の場所で許容される置換基とを容易に区別することができる。本発明者らは、ある種の置換基がピロール（Ｒ１からＲ８の１つ以上の位置）上の場所で分子安定性を低下させる可能性があると考えているが、他の場所に配置すると比較的良好であるかもしれない。本明細書で使用される番号付け規則は、ピロール上で許容される置換基の狭い群、および他の場所で許容される置換基のより広い群の容易な説明を可能にする。
【０１８２】
白内障および黄斑変性は、それぞれ、眼内レンズおよび網膜への光化学的損傷に起因すると考えられる。ブルーライト暴露は、ブドウ膜メラノーマ細胞の増殖を促進することも示されている。可視スペクトルにおける最もエネルギーの高い光子は、３８０から５００ｎｍの波長を有し、紫色または青色として知覚される。すべてのメカニズムにわたって合計された光毒性の波長依存性は、メインスター（Ｍａｉｎｓｔｅｒ）およびスパロー（Ｓｐａｒｒｏｗ）、「ＩＯＬがどのくらいブルーライトを透過すべきか？」Ｂｒ．Ｊ．Ｏｐｈｔｈａｌｍｏｌ、２００３、８７巻、１５２３−２９頁および図６に記載されているように、しばしば活性スペクトルとして表される。眼内レンズ（無水晶体眼）がない眼では、４００ｎｍより短い波長の光が損傷を引き起こす可能性がある。有水晶体の眼では、この光は眼内レンズによって吸収され、したがって網膜の光毒性に寄与しない。しかし、レンズや白内障の光学的劣化を引き起こす可能性があります。
【０１８３】
目の瞳孔は、トロランド（ｔｒｏｌａｎｄｓ、従来の網膜照度の単位;有効な瞳孔の大きさによってそれらを拡大縮小することによって人間の目に当たる輝度値の測光測定値を補正する方法）において、明所視覚的な網膜照度に応答し、それは網膜の波長依存感度と瞳孔の投影面積との積である。この感度は、Ｇ．ＷｙｓｚｅｃｋｉおよびＷ．Ｓ．Ｓｔｉｌｅｓ、色彩科学：概念と方法、定量的データと公式（ワイリー：Ｎ．Ｙ．）、１９８２年、特に１０２から１０７頁に記載されている。
【０１８４】
現在の研究は、約４００から５００ｎｍの波長を有する短波長の可視光（ブルーライト）がＡＭＤ（加齢性黄斑変性症）の原因となり得るという前提を強く支持している。最高レベルのブルーライトの網膜損傷は、４３０ｎｍ付近の領域、例えば４００から４６０ｎｍに発生すると考えられている。研究はさらに、ブルーライトが、遺伝性、タバコの煙、過度のアルコール消費など、ＡＭＤにおける他の原因因子を悪化させることを示唆している。
【０１８５】
人間の網膜は複数の層を含む。これらの層は、目に入る光に最初に暴露されるところから最深部までの順に列挙され、以下のものが含まれる：１）神経線維層、２）神経節細胞３）内網状層、４）双極細胞および横方向細胞、５）外網状層、６）光受容体（桿体および錐体）、７）網膜色素上皮（ＲＰＥ）、８）ブルッフ膜、９）脈絡膜。
【０１８６】
光が眼の光受容体細胞（桿体および錐体）によって吸収されると、細胞は漂白され、回復するまで受容しなくなる。この回復プロセスは代謝プロセスであり、「視覚サイクル」と呼ばれている。ブルーライトの吸収は、このプロセスを早期に逆転させることが示されている。この早すぎる逆転は、酸化的損傷のリスクを増加させ、網膜における色素性リポフスチンの蓄積をもたらすと考えられている。この蓄積は網膜色素上皮（ＲＰＥ）層で起こる。過剰量のリポフスチンのために、ドルーゼンと呼ばれる細胞外物質の凝集体が形成されると考えられている。
【０１８７】
現在の研究は、幼児のものから始めて、人生の経過とともに、網膜との光相互作用のために、代謝廃棄物副産物が網膜の色素上皮層内に蓄積することを示している。この代謝廃棄物は、特定の蛍光色素分子を特徴とし、最も顕著なものはリポフスチン構成成分Ａ２Ｅである。Ｓｐａｒｒｏｗによるインビトロ研究は、ＲＰＥ内に見出されるリポフスチン発色団Ａ２Ｅが４３０ｎｍの光によって最大に励起されることを示している。この代謝廃棄物（具体的にはリポフスチンフルオロフォア）の蓄積があるレベルの蓄積を達成したときに転換点に達することが理論化され、網膜内でこの廃棄物の一部を代謝する人体の生理学的能力は、特定の年齢閾値に達するにつれて減少し、適当な波長のブルーライト刺激が、ＲＰＥ層に形成されるドルーゼンを引き起こす。ドルーゼンは、適切な栄養素が光受容体に到達し、加齢性黄斑変性症（ＡＭＤ）に寄与する正常な生理／代謝活性をさらに妨害すると考えられている。ＡＭＤは、米国および西ヨーロッパで不可逆的な重度の視力喪失の主要な原因である。ＡＭＤの負担は、人口の変化と高齢者の全体的な増加が予想されるため、今後２０年間で劇的に増加すると見込まれている。
【０１８８】
ドルーゼンは、ＲＰＥ層が光受容体に適切な栄養素を供給するのを妨げるか、または阻止し、これらの細胞の損傷または死に至らせる。このプロセスをさらに複雑にすることに、リポフスチンがブルーライトを大量に吸収するとき、それは有毒になり、ＲＰＥ細胞のさらなる損傷および／または死を引き起こすようである。リポフスチン構成成分Ａ２Ｅは、ＲＰＥ細胞の短波長感受性の少なくとも部分的な役割を有すると考えられている。Ａ２Ｅはブルーライトによって最大限に励起されることが示されている。そのような興奮から生じる光化学的事象は細胞死に至る可能性がある。例えば、Ｊａｎｅｔ  Ｒ．Ｓｐａｒｒｏｗら、「ブルーライト吸収眼内レンズおよび網膜色素上皮のインビトロでの保護」Ｊ．Ｃａｔａｒａｃｔ  Ｒｅｆｒａｃｔ．Ｓｕｒｇ．２００４年、第３０巻、８７３から７８頁を参照のこと。眼科的システムにおける短波長透過率の低下は、Ａ２Ｅ（ｌｉｐｏｆｕｓｃｉｎ  ｆｌｕｏｒｏｐｈｏｒｅ）の励起のような、眼における光電効果による細胞死を減少させるのに有用であり得る。
【０１８９】
４３０＋／−３０ｎｍの入射光を約５０％減少させることにより、細胞死を約８０％減少させることが示されている。例えば、Ｊａｎｅｔ  Ｒ．Ｓｐａｒｒｏｗら、「ブルーライト吸収眼内レンズおよび網膜色素上皮のインビトロでの保護」、Ｊ．Ｃａｔａｒａｃｔ  Ｒｅｆｒａｃｔ．Ｓｕｒｇ．２００４年、第３０巻、８７３から７８頁に記載されており、その開示はその全体が参照として援用される。さらに、４３０から４６０ｎｍの範囲の光のようなブルーライトの量を５％程度のように減少させることは、同様に細胞死および／または変性を減少させる可能性があり、したがって、萎縮性加齢性黄斑変性症のような状態の悪影響を予防又は軽減する。図４９は、選択的ブルーライト（４３０±２０ｎｍ）遮断率の関数としての細胞死の減少率を示す。
【０１９０】
コロンビア大学高性能光学学科のＳｐａｒｒｏｗによるさらなる証拠によると、１．０ｐｐｍおよび１．９ｐｐｍという低レベルのブルーライトフィルタリング染料の濃度は、ほとんど無色のシステムで網膜の利益をもたらすことができることを示している。「網膜色素上皮細胞培養モデルにおける光フィルタリング」Ｏｐｔｏｍｅｔｒｙ  ａｎｄ  Ｖｉｓｉｏｎ  Ｓｃｉｅｎｃｅ  ８８；６（２０１１）：１−７は、その全体が参照されている。Ｓｐａｒｒｏｗ報告の図５１および５２に示されるように、ペリレン染料で例示されているように、フィルタシステムの濃度を１．０ｐｐｍ以上から約３５ｐｐｍのレベルに変化させることが可能である。約１．０ｐｐｍ以上から約３５ｐｐｍの間の任意の濃度レベルを使用することができる。同様のブルーライト遮光機能を示す他の染料も同様の可変染料濃度レベルで使用することができる。
【０１９１】
以下の表１は、ポルフィリン染料、ＭＴＰで光遮断率が増加するにつれて、ＲＰＥ細胞死の減少を示す。
【表２】
0006753783.tif 000011
【０１９２】
理論的な観点から、以下が起こると思われる。１）幼児期から生涯にわたり色素上皮レベルで廃棄物の蓄積が起こる。２）網膜の代謝活性およびこの廃棄物を処理する能力は、典型的には年齢とともに減少する。３）黄斑色素は、典型的には１年齢ごとに減少し、こうしてブルーライトのフィルタリングが低下する。４）ブルーライトがリポフスチンを有毒にする。結果として生じる毒性は、色素上皮細胞を損傷する。
【０１９３】
照明および視力ケア産業は、ＵＶＡおよびＵＶＢ放射に対する人間の視覚曝露に関する基準を有する。ブルーライトに関しては、そのような基準はない。例えば、現在入手可能な一般的な蛍光管では、ガラス外装が紫外線をほとんど遮断するが、ブルーライトはほとんど減衰させずに透過する。場合によっては、外装はスペクトルの青色領域での透過率を高めるように設計されている。そのような光の危険性のある人工的な原因も、眼の損傷を引き起こす可能性がある。また、ＬＥＤライトへの暴露が網膜の完全性に影響を与える可能性も懸念されている。
【０１９４】
眼科的媒体のブルーライト暴露を低減するための従来の方法は、典型的には、閾値波長未満の光を完全に遮断し、より長い波長での光暴露も低減する。例えば、Ｐｒａｔｔの米国特許第６，９５５，４３０号に記載されているレンズは、Ｐｒａｔｔの’４３０特許の図６に示すように、６５０ｎｍぐらいの波長の入射光の４０％未満を透過させる。ＪｏｈａｎｓｅｎおよびＤｉｆｆｅｎｄａｆｆｅｒによって米国特許第５，４００，１７５号に開示されたブルーライト遮断レンズは、’１７５特許の図３に示すように、可視スペクトル全体で６０％よりも多く光を減衰させる。
【０１９５】
ブルーライトをブロッキングおよび／または抑制することは、カラーバランス、光学装置を通って見える場合の色覚、および光学装置に認識される色に影響を及ぼすので、ブロックされたブルーライトの範囲および量のバランスをとることは困難であり得る。たとえば、射撃用メガネは明るい黄色を呈し、ブルーライトは遮断される。射撃用メガネは、青空を見つめているときに、しばしば特定の色がより明瞭になるようにし、射手がより早く、より正確に目標対象物を見えるようにする。これは射撃用メガネには適しているが、多くの眼科用途には受け入れられない。特に、このような眼科的システムは、ブルーライト遮断によってレンズ内に生成される黄色または琥珀色の着色のために美容上魅力的でない場合がある。より具体的には、青色遮断のための１つの一般的な技術には、ＢＰＩフィルタービジョン４５０またはＢＰＩダイヤモンドダイ５００のような青色遮断着色でレンズを着色または染色することが含まれる。着色は、例えば、青色遮断染料溶液を含む加熱された着色ポットに所定の時間レンズを浸漬することで行われる。典型的には、溶液は黄色または琥珀色を有し、したがって黄色または琥珀色の着色をレンズに付与する。多くの人にとって、この黄色または琥珀色に着色された外観は、美容的に望ましくないことがあります。さらに、着色は、レンズ使用者の通常の色知覚を妨害し、例えば、交通信号または標識の色を正しく知覚することを困難にする。
【０１９６】
従来の青色遮断は、可視透過率を低下させ、瞳孔の拡張を刺激することが分かっている。瞳孔の拡張は、眼内レンズおよび網膜を含む内眼構造への光束を増加させる。これらの構造への放射束は、瞳孔径の２乗に比例して増加するので、可視透過率低下を伴ってブルーライトの半分を遮断するが、瞳孔を２ｍｍから３ｍｍに弛緩するレンズは、実際には青色光子の網膜までの照射量を１２．５％まで増加する。光毒性光から網膜を保護することは、網膜に当たるこの光の量に依存し、眼科的媒体の透過特性および瞳孔の動的開口に依存する。これまでの研究は、光毒性ブルーライトの予防に対する瞳孔の寄与に関して沈黙している。
【０１９７】
従来の青色ブロッキングに関する別の問題は、夜間視力を低下させる可能性があることである。ブルーライトは、明るい光または明所視の場合よりも低光度または暗所視の方が重要であり、結果は暗所視および明所視の視感度スペクトルにおいて定量的に表される。光化学的および酸化的反応は、眼内レンズ組織による４００から４５０ｎｍの光の吸収を年齢とともに自然に増加させる。低光視力の原因となる網膜上の桿体受光体の数も年齢とともに減少するが、眼内レンズによる吸収の増加は暗視を悪化させるのに重要である。例えば、暗所視覚感度は、５３歳のレンズでは３３％、７５歳のレンズでは７５％減少する。網膜保護と暗所視感受性との間の緊張は、Ｍａｉｎｓｔｅｒ  ａｎｄ  Ｓｐａｒｒｏｗ、「どのくらいの光を投射し、ＩＯＬを送信すべきか？」Ｂｒ．Ｊ．Ｏｐｈｔｈａｌｍｏｌ、２００３、第８７巻、１５２３−２９頁。
【０１９８】
青色遮断に対する従来のアプローチはまた、特定の青色または紫色波長未満の透過率をゼロに低減するカットオフまたはハイパスフィルターを含み得る。例えば、閾値波長以下のすべての光は、完全にまたはほぼ完全に遮断されてもよい。例えば、ＭａｉｎｓｔｅｒおよびＭａｉｎｓｔｅｒの米国公開特許出願第２００５／０２４３２７２号、および「眼内レンズは、紫外線および紫色光を阻止するが、ブルーライトを遮断しない」Ａｒｃｈ．Ｏｐｈｔｈａｌ、第１２３巻、５５０頁（２００５）は、４００から４５０ｎｍの閾値波長以下のすべての光の遮断を記載している。このような遮断は、ロングパスフィルタのエッジがより長い波長にシフトするにつれて、瞳孔の拡張が総光束を増加させるように作用するので、望ましくない可能性がある。前述したように、これは暗所の感度を低下させ、色の歪みを増加させる可能性がある。
【０１９９】
最近、眼内レンズ（ＩＯＬ）の分野では、許容できる明視野、暗所視、色覚、および概日リズムを維持しながら、適切なＵＶおよびブルーライト遮光に関する議論がなされている。
【０２００】
コンタクトレンズを使用する別の実施形態では、２から９ｍｍの直径のコンタクトレンズの中心に位置する黄色の着色を生じさせる染料または顔料が提供され、第二の着色が中央着色の周囲に追加される。この実施形態では、選択的な光波長フィルタリングを提供する染料濃度は、着用者の明所視覚、暗所視覚、色覚、または概日リズムの任意の有意義な方法（１以上、またはすべて）に妥協することなく、着用者に非常に良好なコントラスト感度を提供するレベルまで増加される。
【０２０１】
コンタクトレンズを使用するさらに別の実施形態では、染料または顔料は、コンタクトレンズのほぼ直径の一方の端部から他方の端部までコンタクトレンズの全直径にわたって配置されるように提供される。この実施形態では、選択的な光波長フィルタリングを提供する染料濃度は、着用者の明所視覚、暗所視覚、色覚、または概日リズムの任意の有意義な方法（１以上、またはすべて）に妥協することなく、着用者に非常に良好なコントラスト感度を提供するレベルまで増加される。
【０２０２】
様々な実施形態がヒトまたは動物の組織中または組織上で使用される場合、染料は、インレー基材に化学的に結合するように処方され、周囲の角膜組織において浸出しないことを確実にする。この結合を可能にする化学的なフックを提供する方法は、化学およびポリマー産業において周知である。
【０２０３】
さらに別の実施形態では、眼内レンズは、黄色を帯びた色調を有する選択光波長フィルターを含み、着用者の明所視覚、暗所視覚、色覚、または概日リズムの意味のある方法（１つ以上、またはすべて）に妥協することなく、着用者に改良されたコントラスト感度を提供する。選択的フィルターが眼内レンズ上または眼内レンズ内で利用される場合、眼内レンズの化粧品は着用者を見る人には見えないので、眼鏡レンズのレベルを超えて染料または顔料のレベルを上げることが可能である。これは、染料または顔料の濃度を増加させる能力を可能にし、着用者の明所視覚、暗所視覚、視色覚、または概日リズムのいずれかの意味のある方法（１つ以上、またはすべて）に妥協することなく、より高いレベルの改善されたコントラスト感度および／または網膜保護を提供する。
【０２０４】
さらに別の実施形態では、眼鏡レンズは、染料を含む選択的光波長フィルターを含み、染料の処方がほとんど無色の外観を有する眼鏡レンズを提供する。さらに、着用者の明所視覚、暗所視覚、色覚、または概日リズムの意味のある方法（１つ以上、またはすべて）に妥協することなく、着用者に改善されたコントラスト感度を提供する。
【０２０５】
他の実施形態は、様々な濃度および／または領域および／または環および／または層で任意のシステムにどのように選択フィルターを追加することができるかに幅広い変更を含む。例えば、眼鏡レンズでは、選択フィルターは、システム全体または一定の濃度で必ずしも均一である必要はない。眼科用レンズは、様々なフィルター濃度の任意の組み合わせを有する１つ以上の領域および／または環および／または層、またはそれらの組み合わせを有することができる。
【０２０６】
眼科的システムまたは非眼科的システムのいずれかに選択的可視光フィルタリングをコスト効率よく組み込むための１つの方法は、フィルタリングシステムを含むコーティングによるものである。ほんの一例として、記載されたコーティングは、１つまたは複数の：プライマーコーティング、耐引掻性コーティング、反射防止コーティング、疎水性コーティングまたは眼科的または非眼科的産業で公知の他のコーティング、または任意の組み合わせ、またはそれらの組み合わせに組み込むことができる。
【０２０７】
上記を考慮して、以下の１つ以上を提供することができる眼科的または非眼科的システムに対する緊急の必要性がある：１）青色遮光の許容可能なレベルのブルーライト保護を有する青色遮断、２）許容可能な色彩化粧品、すなわち着用者が着用すると眼科システムを観察する者によってほとんど色彩中立であると知覚される。３）利用者にとって受け入れられる色知覚。特に、着用者の色覚を損なわない眼科的システムが必要であり、さらに、システムの背面から着用者の目への反射が着用者に不快感を与えないレベルであることが必要である。４）ブルーライト波長以外の波長に対する光透過の許容レベル。特に、ブルーライトの波長の選択的妨害を可能にすると同時に、可視光の８０％を超える透過率を可能にする眼科的システムが必要とされている。５）許容できる明所視覚、暗所視覚、色覚、および／または概日リズム。６）選択的ブルーライト波長フィルタシステムの長寿命化を促進するような優れた耐久性およびＵＶ安定性の特性。
【０２０８】
ブルーライト波長フィルターは、ブルーライトを「選択的に」フィルタリングすることができる。特定の波長範囲内の各波長で減衰する光の量が、特定の範囲外の可視スペクトル（４００から７００ｎｍ）のほとんどの波長で減衰する光の量を超える場合、フィルターは「選択的」である。好ましくは、「選択的」フィルタは、指定された範囲外の可視スペクトル（４００から７００ｎｍ）のすべての波長の光を減衰するよりも、指定された波長範囲内の各波長で光を減衰させる。
【０２０９】
選択的ブルーライト波長フィルターによって示される透過スペクトルの非限定的な例は、ソーレー帯またはソーレーピークを有する染料の透過スペクトルである。別の非限定的な例は、誘電体スタックに基づくルゲートフィルターおよび同様のフィルターである。多くの場合、ブルーライトフィルタリングの範囲は、網膜色素上皮細胞（ＲＰＥ）内のリポフスチン蓄積を減少させるように設計されている。リポフシンの一般的な発色団は、約４３０ｎｍにピークを有するＡ２Ｅである。したがって、網膜の完全性を保つために、４３０ｎｍ、４２０ｎｍまたは４３０ｎｍを含む範囲内の光をフィルタリングすることが賢明である。他の実施形態では、２つ以上の選択的フィルターを追加して、概日平衡に関連する他の標的発色団または標的波長をフィルタリングすることを含むことができる。
【０２１０】
市場には、電磁スペクトルの高エネルギー可視光（ＨＥＶＬ）部分にある種の遮断を提供することができる多くの染料化合物が存在する。しかしながら、これらの染料の全てが選択的、すなわち、ＨＥＶＬの必要な部分をブロックし、正常な生物学的機能に必要なスペクトルの他の部分に影響を与えない狭い吸収ピークを有するわけではない。さらに、これらの染料の多くは、多くの用途に満足できる熱安定性および／またはＵＶ安定性を有していない。したがって、ＨＥＶＬの有害な部分において選択的遮断のこれらの特性を有することができ、水分、日光（ＵＶ）曝露、熱などを含む様々な環境条件下で安定である染料または染料の混合物が必要とされている。ポルフィリン染料は、４００から５００ｎｍスペクトル範囲のソーレー帯のために有害なＨＥＶＬの選択的遮断を提供することができるコーティングおよび／または基材に使用するのに適した候補である。特に、銅（Ｃｕ）−ポルフィリンは、他のポルフィリン化合物よりも大きなＵＶ安定性を示す。分子設計により、Ｃｕ−ポルフィリンの吸収ピークは４００から５００ｎｍの範囲で調整することができる。Ｃｕ−ポルフィリンは、非金属性ポルフィリンから合成することができ、これは、Ｆｒｏｎｔｉｅｒ  Ｓｃｉｅｎｔｉｆｉｃ（Ｌｏｇａｎ、Ｕｔａｈ）などの商業的供給元から容易に入手可能である。
【０２１１】
染料のソーレー帯は、ブルーライト領域に位置する可視電磁スペクトルの比較的狭い帯域であり、そこにおいて染料はブルーライトの強い吸収を有する。したがって、ソレットピークはソレットバンドの極大値となる。
【０２１２】
１つの実施形態では、第一のシステムが提供される。第一のシステムは、Ｃｕ−ポルフィリン化合物を含む光学フィルターを含む。Ｃｕ−ポルフィリン化合物は、式Ｉの構造を有する。
【化６】
0006753783.tif 000012
（式Ｉ），
もしくは塩、又はそれらの互変異性体の構造を有し、ここで、Ｘは炭素又は窒素であり、
Ｒ１からＲ８のそれぞれは独立してＨ、Ｃｌ、Ｂｒ、Ｆ、Ｉ、Ｍｅ、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキル、又は−Ｌ−Ｐで表される部分であり；
Ｒ９からＲ２８のそれぞれは独立してＨ、Ｆ、Ｂｒ、Ｃｌ、Ｉ、ＣＨ３、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、アミド、もしくは−Ｌ−Ｐで表される部分であるか、又は隣接するＲ９からＲ２８の２つは芳香族もしくは非芳香族の環構造を形成し；
ここでＲ１００は結合、−（ＣＨ２）ｎ−又は炭素数２から２０（例えば、２、３、４、５、６、７、８、９、１０、１１、１２、１３、１４、１５、１６、１７、１８、１９又は２０）の分岐アルキルであり、ここでｎは１から２０（例えば、１、２、３、４、５、６、７、８、９、１０、１１、１２、１３、１４、１５、１６、１７、１８、１９又は２０）であり；
Ｒ１１０、Ｒ１１１、Ｒ１１２およびＲ２００はそれぞれ独立してＨ、Ｍｅ、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキル又は−Ｌ−Ｐで表される部分であり；
ここでＰはポリマー部分又は重合性基であり、Ｌはなし又は結合基であり；ただし、Ｘが窒素のとき、Ｒ１１、Ｒ１６、Ｒ２１およびＲ２６はそれぞれ独立して孤立電子対又は上記で定義された通りである。
【０２１３】
いくつかの実施形態では、Ｘは炭素である。いくつかの実施形態では、Ｘは窒素であり、Ｒ１１、Ｒ１６、Ｒ２１、およびＲ２６はそれぞれ独立して孤立電子対である。いくつかの実施形態では、Ｘは窒素であり、Ｒ１１、Ｒ１６、Ｒ２１、およびＲ２６はそれぞれ独立してＭｅである。
【０２１４】
いくつかの実施形態では、Ｒ１からＲ８のそれぞれは独立してＨ、Ｃｌ、Ｂｒ、Ｆ、Ｉ、Ｍｅ、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキルである。いくつかの実施形態では、Ｒ１からＲ８のそれぞれはＨである。いくつかの実施形態では、Ｒ１からＲ８のそれぞれは独立してＨ、Ｃｌ、Ｂｒ、Ｆ、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキルである。
【０２１５】
いくつかの実施形態では、Ｒ９からＲ２８のそれぞれは独立してＨ、Ｆ、Ｂｒ、Ｃｌ、Ｉ、ＣＨ３、炭素数２から２０（例えば、２、３、４、５、６、７、８、９、１０、１１、１２、１３、１４、１５、１６、１７、１８、１９又は２０）の直鎖アルキル鎖、炭素数２から２０（例えば、２、３、４、５、６、７、８、９、１０、１１、１２、１３、１４、１５、１６、１７、１８、１９又は２０）の分岐アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、またはアミドである。いくつかの実施形態では、Ｒ９からＲ２８のそれぞれは独立してＨ、Ｆ、Ｂｒ、ＣＨ３、エチル、プロピル、イソプロピル、ブチル、イソブチル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタアクリレート、メタアクリルアミド、チオール、又はアミドである。いくつかの実施形態では、Ｒ１１、Ｒ１６、Ｒ２１およびＲ２６のそれぞれはＣｌである。いくつかの実施形態では、Ｒ１１、Ｒ１６、Ｒ２１およびＲ２６のそれぞれは独立してＯ−Ｒ２００（例えば、ＯＨ、ＯＭｅ、ＯＥｔなど）である。いくつかの実施形態では、Ｒ１１、Ｒ１６、Ｒ２１およびＲ２６のそれぞれは独立して、炭素数２〜２０の直鎖または分枝アルキル（例えば、ｔｅｒｔ−ブチル）である。いくつかの実施形態では、Ｒ１１、Ｒ１６、Ｒ２１およびＲ２６のそれぞれは、スルホン酸である。いくつかの実施形態では、Ｒ１１、Ｒ１６、Ｒ２１およびＲ２６のそれぞれは、Ｂｒである。いくつかの実施形態では、Ｒ１１、Ｒ１６、Ｒ２１およびＲ２６のそれぞれは、ＣＯＯＨである。いくつかの実施形態では、Ｒ１１およびＲ２１の一方は、ＮＨ２であり、Ｒ１１およびＲ２１の他方はＣＯＯＨである。いくつかの実施形態では、Ｒ９からＲ２８のそれぞれは、Ｆである。いくつかの実施形態では、Ｒ１０、Ｒ１２、Ｒ１５、Ｒ１７、Ｒ２０、Ｒ２２、Ｒ２５およびＲ２７のそれぞれは、炭素数２から２０の直鎖または分枝アルキル（例えば、ｔｅｒｔ−ブチル）である。いくつかの実施形態では、Ｒ１１は−Ｒ１００−Ｎ（Ｒ１１０Ｒ１１１）（例えば、Ｎ（Ｒ１１０Ｒ１１１）、例えばＮＨ２）である。いくつか実施形態では、Ｒ１１およびＲ２１はそれぞれ独立して、−Ｒ１００−Ｎ（Ｒ１１０Ｒ１１１）（例えば、Ｎ（Ｒ１１０Ｒ１１１）、例えばＮＨ２）であり、Ｒ１６およびＲ２６はそれぞれＣＯＯＨである。
【０２１６】
いくつかの実施形態では、隣接するＲ９からＲ２８のうちの２つが環を形成する。例えば、Ｒ９およびＲ１０（および／または隣接するＲ９からＲ２８の他の２つ、例えば、Ｒ１０およびＲ１１、Ｒ１１およびＲ１２、Ｒ１２およびＲ１３、Ｒ１４およびＲ１５、Ｒ１５およびＲ１６、Ｒ１６およびＲ１７、Ｒ１７およびＲ１８、Ｒ１９およびＲ２０、Ｒ２１およびＲ２２、Ｒ２２およびＲ２３、Ｒ２４およびＲ２５、Ｒ２５およびＲ２６、Ｒ２６およびＲ２７、Ｒ２７およびＲ２８など）はそれらが結合するフェニル環（またはＸが窒素であればピリジン環）と一緒になって二環式芳香族環、例えば、ナフチル環、キノリン環、またはイソキノリン環を形成することができる。いくつかの実施形態では、Ｒ１１およびＲ１２、Ｒ１５およびＲ１６、Ｒ２０およびＲ２１、ならびにＲ２５およびＲ２６は、それらが結合しているそれらのそれぞれのフェニル環と一緒になって、ナフチル環を形成することができる。例えば式Ｉ−７参照。いくつかの実施形態では、Ｒ９およびＲ１０、Ｒ１４およびＲ１５、Ｒ１９およびＲ２０、並びにＲ２４およびＲ２５は、それらが結合しているそれぞれのフェニル環と一緒になって、ナフチル環を形成することができる。例えば式Ｉ−１５参照。いくつかの実施形態では、Ｒ１０およびＲ１１、Ｒ１６およびＲ１７、Ｒ２０およびＲ２１、並びにＲ２５およびＲ２６は、それらが結合するそれぞれのフェニル環と一緒になって、キノリン環を形成することができる。例えば式Ｉ−９参照。いくつかの実施形態では、キノリンは、Ｎ−メチル化キノリン塩であり、場合により置換されていてもよい。
【化７】
0006753783.tif 000013
【０２１７】
いくつかの実施形態では、銅−ポルフィリン化合物は、式Ｉ−１からＩ−１６の構造を有する。
【化８】
0006753783.tif 000014
（式Ｉ−１）
【化９】
0006753783.tif 000015
（式Ｉ−２）
【化１０】
0006753783.tif 000016
（式Ｉ−３）
【化１１】
0006753783.tif 000017
（式Ｉ−４）
【化１２】
0006753783.tif 000018
（式Ｉ−５）
【化１３】
0006753783.tif 000019
（式Ｉ−６）
【化１４】
0006753783.tif 000020
（式Ｉ−７）
【化１５】
0006753783.tif 000021
（式Ｉ−８）
【化１６】
0006753783.tif 000022
（式Ｉ−９）
【化１７】
0006753783.tif 000023
（式Ｉ−１０）
【化１８】
0006753783.tif 000024
（式Ｉ−１１）
【化１９】
0006753783.tif 000025
（式Ｉ−１２）
【化２０】
0006753783.tif 000026
（式Ｉ−１３）
【化２１】
0006753783.tif 000027
（式Ｉ−１４）
【化２２】
0006753783.tif 000028
（式Ｉ−１５）
【化２３】
0006753783.tif 000029
（式Ｉ−１６）
もしくは塩、またはそれらの互変異性体であり、ここでＲ１からＲ２８、Ｒ１００、Ｒ１１１、Ｒ１２０、Ｒ１２１、Ｒ２００−Ｒ２０３、Ｒ３００−Ｒ３１５、Ｒ４００−Ｒ４１１、Ｒ５００−Ｒ５１５は本明細書に記載したとおりである。
【０２１８】
いくつかの実施形態では、Ｒ１からＲ８の各々は独立してＨ、Ｃｌ、Ｂｒ、Ｆ、メチル、エチル、プロピル、イソプロピル、または−Ｌ−Ｐで表される部分である。いくつかの実施形態では、Ｒ９からＲ２８、Ｒ３００からＲ３１５、Ｒ４００からＲ４１１、Ｒ５００からＲ５１５の各々は独立してＨ、Ｆ、Ｂｒ、ＣＨ３、エチル、プロピル、イソプロピル、ブチル、イソブチル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。いくつかの実施形態では、Ｒ１００は、結合、−（ＣＨ２）ｎ−または２から２０（例えば、２，３，４，５，６，７，８，９，１０，１１，１２，１３，１４，１５，１６，１７，１８，１９，２０）の炭素原子を有する分岐アルキル、ここでｎは１から２０（例えば、１，２，３，４，５，６，７，８，９，１０，１１，１２，１３，１４，１５，１６，１７，１８，１９または２０）である。いくつかの実施形態では、Ｒ１１０、Ｒ１１１、Ｒ１２０、Ｒ１２１、Ｒ２００からＲ２０３は、それぞれ独立して、Ｈ、Ｍｅ、２から２０（例えば、２，３，４，５，６，７，８，９，１０，１１，１２，１３，１４，１５，１６，１７，１８，１９または２０）の炭素原子を有する直鎖アルキル、２から２０（例えば、２，３，４，５，６，７，８，９，１０，１１，１２，１３，１４，１５，１６，１７，１８，１９または２０）の炭素原子を有する分岐アルキル、または−Ｌ−Ｐで表される部分である。
【０２１９】
１つの実施形態では、銅−ポルフィリン化合物は、式Ｉ−１の構造を有する：
【化２４】
0006753783.tif 000030
（式Ｉ−１）
もしくは塩、又はそれらの互変異性体であり、Ｒ１からＲ２８は本明細書に記載したとおりである。
【０２２０】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２２１】
１つの実施形態では、銅−ポルフィリン化合物は、式Ｉ−２の構造を有する：
【化２５】
0006753783.tif 000031
（式Ｉ−２）
もしくは塩、又はそれらの互変異性体であり、Ｒ１からＲ２８は本明細書に記載したとおりである。
【０２２２】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２２３】
１つの実施形態では、銅−ポルフィリン化合物は、式Ｉ−３の構造を有する：
【化２６】
0006753783.tif 000032
（式Ｉ−３）
もしくは塩、又はそれらの互変異性体であり、Ｒ１からＲ２８およびＲ２００からＲ２０３は本明細書に記載したとおりである。
【０２２４】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。いくつかの実施形態では、Ｒ２００からＲ２０３は、独立して、Ｈ、Ｍｅ、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキルである。
【０２２５】
１つの実施形態では、銅−ポルフィリン化合物は、式Ｉ−４の構造を有する：
【化２７】
0006753783.tif 000033
（式Ｉ−４）
もしくは塩、又はそれらの互変異性体であり、Ｒ１からＲ２８は本明細書に記載したとおりである。
【０２２６】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２２７】
１つの実施形態では、銅−ポルフィリン化合物は、式Ｉ−５の構造を有する：
【化２８】
0006753783.tif 000034
（式Ｉ−５）
もしくは塩、又はそれらの互変異性体であり、Ｒ１からＲ２８は本明細書に記載したとおりである。
【０２２８】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２２９】
１つの実施形態では、銅−ポルフィリン化合物は、式Ｉ−６の構造を有する：
【化２９】
0006753783.tif 000035
（式Ｉ−６）
もしくは塩、又はそれらの互変異性体であり、Ｒ１からＲ２８は本明細書に記載したとおりである。
【０２３０】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２３１】
１つの実施形態では、銅−ポルフィリン化合物は、式Ｉ−７の構造を有する：
【化３０】
0006753783.tif 000036
（式Ｉ−７）
もしくは塩、又はそれらの互変異性体であり、Ｒ１からＲ２８およびＲ３００からＲ３１５は本明細書に記載したとおりである。
【０２３２】
いくつかの実施形態では、Ｒ９からＲ２８およびＲ３００からＲ３１５は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２３３】
１つの実施形態では、銅−ポルフィリン化合物は、式Ｉ−８の構造を有する：
【化３１】
0006753783.tif 000037
（式Ｉ−８）
もしくは塩、又はそれらの互変異性体であり、Ｒ１からＲ２８は本明細書に記載したとおりである。
【０２３４】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２３５】
１つの実施形態では、銅−ポルフィリン化合物は、式Ｉ−９の構造を有する：
【化３２】
0006753783.tif 000038
（式Ｉ−９）
もしくは塩、又はそれらの互変異性体であり、Ｒ１からＲ２８およびＲ４００からＲ４１１は本明細書に記載したとおりである。
【０２３６】
いくつかの実施形態では、Ｒ９からＲ２８およびＲ４００からＲ４１１は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２３７】
１つの実施形態では、銅−ポルフィリン化合物は、式Ｉ−１０の構造を有する：
【化３３】
0006753783.tif 000039
（式Ｉ−１０）
もしくは塩、又はそれらの互変異性体であり、Ｒ１からＲ８は本明細書に記載したとおりである。
【０２３８】
１つの実施形態では、銅−ポルフィリン化合物は、式Ｉ−１１の構造を有する：
【化３４】
0006753783.tif 000040
（式Ｉ−１１）
もしくは塩、又はそれらの互変異性体であり、Ｒ１からＲ２８は本明細書に記載したとおりである。
【０２３９】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２４０】
１つの実施形態では、銅−ポルフィリン化合物は、式Ｉ−１２の構造を有する：
【化３５】
0006753783.tif 000041
（式Ｉ−１２）
もしくは塩、又はそれらの互変異性体であり、Ｒ１からＲ２８は本明細書に記載したとおりである。
【０２４１】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２４２】
１つの実施形態では、銅−ポルフィリン化合物は、式Ｉ−１３の構造を有する：
【化３６】
0006753783.tif 000042
（式Ｉ−１３）
もしくは塩、又はそれらの互変異性体であり、Ｒ１からＲ２８は本明細書に記載したとおりである。
【０２４３】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２４４】
１つの実施形態では、銅−ポルフィリン化合物は、式Ｉ−１４の構造を有する：
【化３７】
0006753783.tif 000043
（式Ｉ−１４）
もしくは塩、又はそれらの互変異性体であり、Ｒ１からＲ２８、Ｒ１１０およびＲ１１１は本明細書に記載したとおりである。
【０２４５】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２４６】
１つの実施形態では、銅−ポルフィリン化合物は、式Ｉ−１５の構造を有する：
【化３８】
0006753783.tif 000044
（式Ｉ−１５）
もしくは塩、又はそれらの互変異性体であり、Ｒ１からＲ２８およびＲ５００からＲ５１５は本明細書に記載したとおりである。
【０２４７】
いくつかの実施形態では、Ｒ９からＲ２８およびＲ５００からＲ５１５は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。
【０２４８】
１つの実施形態では、銅−ポルフィリン化合物は、式Ｉ−１６の構造を有する：
【化３９】
0006753783.tif 000045
（式Ｉ−１６）
もしくは塩、又はそれらの互変異性体であり、Ｒ１からＲ２８、Ｒ１１０、Ｒ１１１、Ｒ１２０およびＲ１２１は本明細書に記載したとおりである。
【０２４９】
いくつかの実施形態では、Ｒ９からＲ２８は、独立して、Ｈ、Ｆ、Ｂｒ、ＣＨ３、２〜２０（例えば、２，３，４，５，６，７，８，９，１０，１１，１２，１３，１４，１５，１６，１７，１８，１９又は２０）の炭素原子を有する直鎖アルキル鎖、２〜２０（例えば、２，３，４，５，６，７，８，９，１０，１１，１２，１３，１４，１５，１６，１７，１８，１９又は２０）の炭素を有する分岐アルキル、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。いくつかの実施形態では、Ｒ１１０、Ｒ１１１、Ｒ１２０およびＲ１２１は、それぞれ独立して、Ｈ、Ｍｅ、２〜２０（例えば、２，３，４，５，６，７，８，９，１０，１１，１２，１３，１４，１５，１６，１７，１８，１９又は２０）の炭素原子を有する直鎖アルキル鎖、又は２〜２０（例えば、２，３，４，５，６，７，８，９，１０，１１，１２，１３，１４，１５，１６，１７，１８，１９又は２０）の炭素原子を有する分岐アルキルである。
【０２５０】
第一のシステムの光学フィルターに使用することができるＣｕ−ポルフィリン化合物には、先に議論したＣｕ−ポルフィリン化合物（例えば、式Ｉおよび式Ｉ−１から１−１６の化合物のいずれか）のいずれかが含まれる。１つ実施形態では、Ｃｕ−ポルフィリン化合物は、式Ｉ及び式Ｉ−１からＩ−１６のいずれかの構造を有し、上記で議論したＲ１からＲ２８、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５のそれぞれはＨである。いくつか実施形態では、Ｃｕ−プロフィリン化合物は式Ｉの構造を有し、ここでＸが窒素であり、Ｒ１からＲ２８の各々がＨであるが、但しＲ１１、Ｒ１６、Ｒ２１、およびＲ２６はそれぞれ孤立電子対である。言い換えれば、これらのＣｕ−ポルフィリン化合物は、式Ｉおよび式Ｉ−１から１−１６に示されたものを超えてさらに置換されず、式中のそれぞれのＲ基は、Ｈまたは孤立電子対のいずれかである。
【０２５１】
本明細書に開示されるＣｕ−ポルフィリン化合物の調製に様々な方法を用いることができる。ほんの一例として、いくつかのＣｕ−ポルフィリン化合物を、それらの化学構造、溶液中のそれらのＵＶ−可視吸収ピーク、およびそれらを作るために使用することができる例示的な合成手順と共に以下に示す：
【化４０】
0006753783.tif 000046
【０２５２】
ＦＳ−２０１：Ｃｕ（ＩＩ）メソ−テトラフェニルポルフィンは、Ｉｎｏｒｇａｎｉｃ  Ｃｈｅｍｉｓｔｒｙ  Ｃｏｍｍｕｎｉｃａｔｉｏｎｓ、１４（９）、１３１１−１３１３；２０１１に記載の手順を用いてメソ−テトラフェニルポルフィンから合成することができる。ＵＶ−ｖｉｓ（ＣＨ２Ｃｌ２）：５７２，５３８，４１４。
【化４１】
0006753783.tif 000047
【０２５３】
ＦＳ−２０２：Ｃｕ（ＩＩ）ｍｅｓｏ−テトラ（４−クロロフェニル）ポルフィンは、Ｊｏｕｒｎａｌ  ｏｆ  Ｐｏｒｐｈｙｒｉｎｓ  ａｎｄ  Ｐｈｔｈａｌｏｃｙａｎｉｎｅｓ、１１（２）、７７−８４；２００７に記載されている手順を用いて、メソ−テトラ（４−クロロフェニル）ポルフィンからを合成することができる。ＵＶ−ｖｉｓ（ＣＨ２Ｃｌ２）：５３８，４１５。
【化４２】
0006753783.tif 000048
【０２５４】
ＦＳ−２０３：Ｃｕ（ＩＩ）メソ−テトラ（４−メトキシフェニル）ポルフィンは、Ｂｉｏｏｒｇａｎｉｃ＆Ｍｅｄｉｃｉｎａｌ  Ｃｈｅｍｉｓｔｒｙ  Ｌｅｔｔｅｒｓ、１６（１１）、３０３０−３０３３；２００６に記載されている手順を用いて、メソ−テトラ（４−メトキシフェニル）ポルフィンから合成することができる。ＵＶ−ｖｉｓ（ＣＨ２Ｃｌ２）：５７８，５４１，４１９。
【化４３】
0006753783.tif 000049
【０２５５】
ＦＳ−２０４：Ｃｕ（ＩＩ）メソ−テトラ（４−ｔｅｒｔ−ブチルフェニル）ポルフィンは、Ｊｏｕｒｎａｌ  ｏｆ  Ｏｒｇａｎｏｍｅｔａｌｌｉｃ  Ｃｈｅｍｉｓｔｒｙ、６８９（６）、１０７８−１０８４；２００４に記載の手順を用いて、メソ−テトラ（４−ｔｅｒｔ−ブチルフェニル）ポルフィンから合成することができる。ＵＶ−ｖｉｓ（ＣＨ２Ｃｌ２）：５４１，５０４，４１８。
【化４４】
0006753783.tif 000050
【０２５６】
ＦＳ−２０５：Ｃｕ（ＩＩ）メソ−テトラ（３，５−ジ−ｔｅｒｔ−ブチルフェニル）ポルフィンは、Ｊｏｕｒｎａｌ  ｏｆ  Ｏｒｇａｎｏｍｅｔａｌｌｉｃ  Ｃｈｅｍｉｓｔｒｙ、６８９（６）、１０７８−１０８４；２００４に記載の手順を用いて、メソ−テトラ（３，５−ジ−ｔｅｒｔ−ブチルフェニル）ポルフィンから合成することができる。ＵＶ−ｖｉｓ（ＣＨ２Ｃｌ２）：５７５，５４０，５０１，４１８。
【化４５】
0006753783.tif 000051
【０２５７】
ＦＳ−２０６：Ｃｕ（ＩＩ）メソ−テトラ（２−ナフチル）ポルフィンは、Ｐｏｌｙｈｅｄｒｏｎ、２４（５）、６７９−６８４；２００５に記載されている手順を用いて、メソ−テトラ（４−クロロフェニル）ポルフィンからを合成することができる。ＵＶ−ｖｉｓ（ＣＨ２Ｃｌ２）：５４１，４２０。
【化４６】
0006753783.tif 000052
【０２５８】
ＦＳ−２０７：Ｃｕ（ＩＩ）メソ−テトラ（Ｎ−メチル−４−ピリジル）ポルフィン四塩化物は、Ｊｏｕｒｎａｌ  ｏｆ  Ｐｏｒｐｈｙｒｉｎｓ  ａｎｄ  Ｐｈｔｈａｌｏｃｙａｎｉｎｅｓ、１１（８）、５４９−５５５；２００７に記載されている手順を用いて、メソ−Ｔｅｔｒａ（Ｎ−メチル−４−ピリジル）ポルフィン四塩化物から合成することができる。ＵＶ−ｖｉｓ（１Ｎ  ＨＣ１）：５５０、４３０。
【化４７】
0006753783.tif 000053
【０２５９】
ＦＳ−２０８：Ｃｕ（ＩＩ）メソ−テトラ（Ｎ−メチル−６−キノリニル）ポルフィリン四塩化物は、Ｐｏｌｙｈｅｄｒｏｎ  ９巻、２０号、２５２７から２５３１頁；１９９０に記載されている手順を用いて、メソ−テトラ（Ｎ−メチル−６−キノリニル）ポルフィン四塩化物から合成することができる。ＵＶ−ｖｉｓ（ＣＨ２Ｃｌ２）：５７２，５３８，４１４。
【化４８】
0006753783.tif 000054
【０２６０】
ＦＳ−２０９：Ｃｕ（ＩＩ）メソ−テトラ（１−ナフチル）ポルフィン。
【化４９】
0006753783.tif 000055
【０２６１】
ＦＳ−２１０：Ｃｕ（ＩＩ）メソ−テトラ（４−ブロモフェニル）ポルフィン。
【化５０】
0006753783.tif 000056
【０２６２】
Ｃｕ１：Ｃｕ（ＩＩ）メソ−テトラ（ペンタフルオロフェニル）ポルフィリン。
【化５１】
0006753783.tif 000057
【０２６３】
Ｃｕ２：Ｃｕ（ＩＩ）メソ−テトラ（４−スルホナートフェニル）ポルフィリン（酸性型）。
【化５２】
0006753783.tif 000058
【０２６４】
Ｃｕ３：Ｃｕ（ＩＩ）メソ−テトラ（Ｎ−メチル−４−ピリジル）ポルフィリン四酢酸塩。
【化５３】
0006753783.tif 000059
【０２６５】
Ｃｕ４：Ｃｕ（ＩＩ）メソ−テトラ（４−ピリジル）ポルフィリン。
【化５４】
0006753783.tif 000060
【０２６６】
Ｃｕ５：Ｃｕ（ＩＩ）メソ−テトラ（４−カルボキシフェニル）ポルフィリン。
【０２６７】
本明細書に記載されるように、有用なＣｕ−ポルフィリン化合物はまた、式Ｉおよび式Ｉ−１から１−１６の化合物を含み、式中のそれぞれのＲ基の全てがＨまたは孤立電子対ではない。言い換えれば、これらのＣｕ−ポルフィリン化合物は、１つ以上の様々な基（例えば、本明細書に記載の様々なＲ基）でさらに置換されている。いくつかの実施形態では、これらのさらに置換されたＣｕ−ポルフィリン化合物は、所望のフィルタリング能力を有する。化合物が所望のフィルタリング能力を有するか否かを決定する１つの方法は、化合物またはその特定の化合物を含むシステムの透過スペクトルを測定することができる。さらに、デルタＥ、デルタ彩度、および類似の値のような他の値も、本明細書の他の場所で説明されるように、使用されてもよい。
【０２６８】
１つの実施形態では、式Ｉおよび式Ｉ−１から１−１６のＣｕ−ポルフィリン化合物は、ポリマーではなく、ポリマーに結合している。いくつかの実施形態では、Ｒ１からＲ８のそれぞれは独立して、Ｈ、Ｃｌ、Ｂｒ、Ｆ、Ｉ、ＣＨ３、２から２０個の炭素原子を有する直鎖アルキルまたは２から２０個の炭素原子を有する分岐アルキルである。いくつかの実施形態では、Ｒ９からＲ２８のそれぞれは独立して、Ｈ、Ｆ、Ｂｒ、Ｃｌ、Ｉ、ＣＨ３、２から２０個の炭素原子を有する直鎖アルキル鎖、２から２０個の炭素原子を有する分枝アルキル、ニトロ、スルホン酸、カルボン酸、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオールまたはアミドである。いくつかの実施形態では、Ｒ１００は、結合、−（ＣＨ２）ｎ−、または２から２０個の炭素原子を有する分枝アルキルであり、ｎは１から２０であり；Ｒ１１０、Ｒ１１１、Ｒ１１２及びＲ２００は、それぞれ独立して、Ｈ、Ｍｅ、２から２０の炭素原子を有する直鎖アルキル鎖又は２から２０炭素原子を有する分岐アルキルである。いくつかの実施形態では、隣接するＲ９からＲ２８のうちの２つは、例えば、本明細書に記載のように、芳香環構造または非芳香族環構造を形成する。
【０２６９】
１つの実施形態では、式Ｉおよび式Ｉ−１からＩ−１６のＣｕ−ポルフィリン化合物は、１つまたはそれ以上の重合性基を含む。これらの重合性基（アクリレート、メタクリレート、アクリルアミド、メタクリルアミド、アミン、アミド、チオール、カルボン酸などの重合性基を含むが、これらに限定されない）を追加して光学フィルターを官能化し、例えば、フリーラジカル重合などにより重合可能である。これらの重合性基は、ポルフィリン環に既に存在するペンダントに、または直接ポルフィリン環に結合することができる。反応性ポルフィリンは、ＵＶ光、電子線、熱および／またはそれらの組合せによって、それらが分散されたポリマーマトリックスへの化学結合を可能にする。
【０２７０】
１つの実施形態では、式Ｉおよび式Ｉ−１からＩ−１６のＲ１からＲ２８、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５の少なくとも１つは−Ｌ−Ｐである。１より多い−Ｌ−Ｐが存在する場合、各−Ｌ−Ｐは同じでも異なっていてもよい。１つの実施形態では、Ｒ１からＲ２８、Ｒ１００からＲ１１２、Ｒ１２０、Ｒ１２１、Ｒ２００からＲ２０３、Ｒ３００からＲ３１５、Ｒ４００からＲ４１１、Ｒ５００からＲ５１５の１から８（例えば、１，２，３，４，５，６，７又は８）は−Ｌ−Ｐである。それぞれの−Ｌ−Ｐは同じであっても異なっていてもよい。いくつかの実施形態では、式Ｉおよび式Ｉ−１からＩ−１６の構造中には、ただ１つの−Ｌ−Ｐが存在する。いくつかの実施形態では、式Ｉおよび式Ｉ−１からＩ−１６の構造中には、２つの−Ｌ−Ｐが存在する。いくつかの実施形態では、Ｒ１〜Ｒ８の１つは−Ｌ−Ｐ基である。いくつかの実施形態では、Ｒ９からＲ２８のうちの１つは、−Ｌ−Ｐ基である。いくつかの実施形態では、Ｒ１１０からＲ１１２、Ｒ１２０、Ｒ１２１、Ｒ２００からＲ２０３、Ｒ３００からＲ３１５、Ｒ４００からＲ４１１、Ｒ５００からＲ５１５の１つは−Ｌ−Ｐ基である。
【０２７１】
１つの実施形態では、Ｐは重合性基である。有用な重合性基には、当技術分野で公知のもののいずれかが含まれる。例えば、重合性基は、アクリレート、アクリロイル、アクリルアミド、メタクリレート、メタクリルアミド、カルボン酸、チオール、アミド、末端または内部アルキニル基、末端または内部アルケニル基、ヨウ化物、臭化物、塩化物、アジド、カルボン酸エステル、アミン、アルコール、エポキシド、イソシアネート、アルデヒド、酸塩化物、シロキサン、ボロン酸、スタンナンおよびベンジルハライドからなる群から選択される。これらのグループのうちのいくつかを図２８Ａに示す。本明細書に記載の実施形態のいずれかにおいて、重合性基は、総炭素数２０未満を有する（例えば、１６未満、１２未満、８未満、４未満、２未満または炭素原子を有さない）。いくつかの実施形態では、重合性基はＣＯＯＨである。いくつかの実施形態では、重合性基は、以下のうちの１つである：
【化５５】
0006753783.tif 000061
【０２７２】
いくつかの実施形態では、Ｃｕ−ポルフィリン化合物は、式Ｉ−１の構造を有するか、または式Ｉ−１の単量体構造を有することを特徴とするホモポリマーもしくはコポリマーであり、
【化５６】
0006753783.tif 000062
もしくは塩、又はそれらの互変異性体の構造を有し、ここで、Ｒ１からＲ８のそれぞれはＨであり、Ｒ９、Ｒ１０、Ｒ１２からＲ１５、Ｒ１７からＲ２０、Ｒ２２からＲ２５、Ｒ２７およびＲ２８はそれぞれＦであり、Ｒ２６は以下から選択される。
【化５７】
0006753783.tif 000063
図２８Ｂも参照。いくつかの実施形態では、Ｒ１１、Ｒ１６、Ｒ２１およびＲ２６は同一である。
【０２７３】
いくつかの実施形態では、Ｃｕ−ポルフィリン化合物は、式Ｉ−１５の構造を有するか、または式Ｉ−１５の単量体構造を有することを特徴とするホモポリマーもしくはコポリマーであり、
【化５８】
0006753783.tif 000064
もしくは塩、又はそれらの互変異性体の構造を有し、ここで、Ｒ１からＲ８のそれぞれはＨであり、Ｒ１１からＲ１３およびＲ５００からＲ５０３のそれぞれ、Ｒ１６からＲ１８およびＲ５０４からＲ５０７のそれぞれ、Ｒ２１からＲ２３およびＲ５０８からＲ５１１のそれぞれ、ならびにＲ２６からＲ２８およびＲ５１２からＲ５１５のそれぞれは、独立してＨであるか、または以下から選択される。
【化５９】
0006753783.tif 000065
いくつかの実施形態では、４個のナフチル環の置換パターンは同じであり、すなわち、ナフチル環上の対応するＲ基は同じである。いくつかの実施形態では、Ｒ１１からＲ１３およびＲ５００からＲ５０３の少なくとも１つ、Ｒ１６からＲ１８およびＲ５０４からＲ５０７の少なくとも１つ、Ｒ２１からＲ２３およびＲ５０８からＲ５１１の少なくとも１つ、並びにＲ２６からＲ２８およびＲ５１２からＲ５１５の少なくとも１つは、以下から選択される。
【化６０】
0006753783.tif 000066
図２８Ｃを参照。
【０２７４】
いくつかの実施形態では、Ｃｕ−ポルフィリン化合物は、式Ｉ−７の構造；
0006753783.tif 000067
を有するか、もしくは塩、又はそれらの互変異性体の構造を有し、
ここで、Ｒ１からＲ８のそれぞれはＨであり、Ｒ９、Ｒ１０、Ｒ１３およびＲ３００からＲ３０３のそれぞれ、Ｒ１４、Ｒ１７、Ｒ１８およびＲ３０４からＲ３０７のそれぞれ、Ｒ１９、Ｒ２２、Ｒ２３およびＲ３０８からＲ３１１のそれぞれ、Ｒ２４、Ｒ２７、Ｒ２８およびＲ３１２からＲ３１５のそれぞれは、独立してＨであるか、以下から選択される。
【化６１】
0006753783.tif 000068
いくつかの実施形態では、４個のナフチル環の置換パターンは同じであり、すなわち、ナフチル環上の対応するＲ基は同じである。いくつかの実施形態では、Ｒ９、Ｒ１０、Ｒ１３およびＲ３００からＲ３０３の少なくとも１つ、Ｒ１４、Ｒ１７、Ｒ１８およびＲ３０４からＲ３０７の少なくとも１つ、Ｒ１９、Ｒ２２、Ｒ２３およびＲ３０８からＲ３１１の少なくとも１つ、Ｒ２４、Ｒ２７、Ｒ２８およびＲ３１２からＲ３１５のすくなくとも１つは、以下から選択される。
【化６２】
0006753783.tif 000069
【０２７５】
図２８Ｄを参照。
【０２７６】
本明細書に記載されるＣｕ−ポルフィリン化合物のポリマー形態は、非ポリマーのＣｕ−ポルフィリン化合物と比較して有利であり得る。例えば、重合可能な光学フィルターは、（分子レベルで）分散し、それらの非重合可能な対応物よりもポリマーマトリックス中に良好に混合する。これらの化合物は、フィルターが製品内に適用され、コーティングとして適用されない用途において特に有用である。例えば、アクリレート官能基を有する重合可能な吸収性染料は、染料とマトリックスとの間の類似の化学構造に起因して、コンタクトレンズまたは眼内レンズ（ＩＯＬ）を製造するために使用されるアクリレート系のマトリックス中に良好に分散されることが期待される。ポリビニルブチラール（ＰＶＢ）、ポリウレタン（ＰＵ）、ポリ（エチレン−酢酸ビニル）（ＥＶＡ）中間層材料を製造するために使用される原料に添加される重合性染料は、それらの非重合性部分よりも良好に分散することが期待される。別の可能性は、シート／層への押出の前に、ＰＶＢ、ＰＵまたはＥＶＡ材料に重合性染料を添加することであり、押出中に染料の熱重合が起こることが予想される。
【０２７７】
１つの実施形態では、Ｐはポリマー部分である。ポリマー部分は、生体高分子、ポリビニルアルコール、ポリアクリレート、ポリアミド、ポリアミン、ポリエポキシド、ポリオレフィン、ポリ無水物、ポリエステルおよびポリエチレングリコールから選択することができる。いくつかの実施形態では、ＰはＰＶＢ、ＰＵまたはＥＶＡであってもよい。
【０２７８】
本明細書に記載される実施形態のいずれかにおいて、Ｌは、無しまたはリンカーであり得る。いくつかの実施形態では、Ｌは無しである。いくつかの実施形態では、Ｌはリンカーである。有用なリンカーとしては、当該分野で公知の任意のリンカーが挙げられる。例えば、リンカーは、−Ｃ（Ｏ）−、−Ｏ−、−Ｏ−Ｃ（Ｏ）Ｏ−、−Ｃ（Ｏ）ＣＨ２ＣＨ２Ｃ（Ｏ）−、−Ｓ−Ｓ−、−ＮＲ１３０−、−ＮＲ１３０Ｃ（Ｏ）Ｏ−、−ＯＣ（Ｏ）ＮＲ１３０−、−ＮＲ１３０Ｃ（Ｏ）−、−ＮＲ１３０Ｃ（Ｏ）ＮＲ１３０−、−アルキレン−ＮＲ１３０Ｃ（Ｏ）Ｏ−、−アルキレン−ＮＲ１３０Ｃ（Ｏ）ＮＲ１３０−、−アルキレン−ＯＣ（Ｏ）ＮＲ１３０−、−アルキレン−ＮＲ１３０−、−アルキレン−Ｏ−、−アルキレン−ＮＲ１３０Ｃ（Ｏ）−、−アルキレンＣ（Ｏ）ＮＲ１３０−、−ＮＲ１３０Ｃ（Ｏ）Ｏ−アルキレン−、−ＮＲ１３０Ｃ（Ｏ）ＮＲ１３０−アルキレン−、−ＯＣ（Ｏ）ＮＲ１３０−アルキレン−、−ＮＲ１３０−アルキレン−、−Ｏ−アルキレン−、−ＮＲ１３０Ｃ（Ｏ）−アルキレン−、−Ｃ（Ｏ）ＮＲ１３０−アルキレン−、−アルキレン−ＮＲ１３０Ｃ（Ｏ）Ｏ−アルキレン−、−アルキレン−ＮＲ１３０Ｃ（Ｏ）ＮＲ１３０−アルキレン−、−アルキレン−ＯＣ（Ｏ）ＮＲ１３０−アルキレン−、−アルキレン−ＮＲ１３０−アルキレン−、−アルキレン−Ｏ−アルキレン−、−アルキレン−ＮＲ１３０Ｃ（Ｏ）−アルキレン−、−Ｃ（Ｏ）ＮＲ１３０−アルキレン−であることができ、Ｒ１３０は水素または場合により置換されたアルキルである。
【０２７９】
いくつかの実施形態では、銅−ポルフィリン化合物は、式Ｉ（ｍ）
【化６３】
0006753783.tif 000070
もしくは塩、又はそれらの互変異性体のモノマー構造を有することを特徴とするホモポリマー又はコポリマーとすることができ、ＸおよびＲ１からＲ２８は本明細書に記載されるとおりであり、ただし、式Ｉ（ｍ）中に１から８（例えば、１，２，３，４，５，６，７または８）の−Ｌｍ−Ｐｍが存在し、−Ｌｍ−Ｐｍは同じであっても異なっていてもよく、Ｐｍは重合性基であり、Ｌｍは無しまたはリンカーである。いくつかの実施形態では、Ｒ１からＲ８の１つは、−Ｌｍ−Ｐｍ基である。いくつかの実施形態では、Ｒ９からＲ２８のうちの１つは、−Ｌｍ−Ｐｍ基である。いくつかの実施形態では、Ｒ９からＲ２８のうちの１つは、−Ｌｍ−Ｐｍ基を含む。いくつかの実施形態では、Ｒ１からＲ８のそれぞれは、独立して、Ｈ、Ｃｌ、Ｂｒ、Ｆ、Ｉ、ＣＨ３、炭素原子数２から２０の直鎖アルキル鎖、炭素数２から２０の分岐アルキル、または−Ｌｍ−Ｐｍで表される部分である。いくつかの実施形態では、Ｒ９からＲ２８のそれぞれは独立して、Ｈ、Ｆ、Ｂｒ、Ｃｌ、Ｉ、ＣＨ３、２〜２０個の炭素原子を有する直鎖アルキル鎖、２〜２０個の炭素原子を有する分枝アルキル、ニトロ、アリール、ヘテロアリール、アクリレート、アクリロイル、アクリルアミド、メタクリレート、メタクリルアミド、チオール、チオエーテル、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。いくつかの実施形態では、Ｒ１００は、結合、−（ＣＨ２）ｎ−、または２から２０個の炭素原子を有する分枝アルキルであり、ｎは１から２０であり；Ｒ１１０、Ｒ１１１、Ｒ１１２及びＲ２００は、それぞれ独立して、Ｈ、Ｍｅ、２から２０の炭素原子を有する直鎖アルキル鎖、２から２０炭素原子を有する分岐アルキル、又は−Ｌｍ−Ｐｍで表される部分である。いくつかの実施形態では、Ｘは炭素または窒素であり、但し、Ｘが窒素である場合、Ｒ１１、Ｒ１６、Ｒ２１およびＲ２６はそれぞれ独立して孤立電子対または上記定義の通りである。好適なリンカーおよび重合性基は、本明細書に記載されている。
１つの実施形態では、銅−ポルフィリン化合物は、式Ｉ（ｍ）の構造を有する：
【化６４】
0006753783.tif 000071
もしくは塩、又はそれらの互変異性体であり、ＸおよびＲ１からＲ２８は本明細書に記載したとおりである。
【０２８０】
いくつかの実施形態では、Ｒ１からＲ８のそれぞれは、独立して、Ｈ、Ｃｌ、Ｂｒ、Ｆ、Ｉ、ＣＨ３、炭素原子数２から２０の直鎖アルキル鎖、または炭素数２から２０の分岐アルキルであり；Ｒ９からＲ２８のそれぞれは独立して、Ｈ、Ｆ、Ｂｒ、Ｃｌ、Ｉ、ＣＨ３、２〜２０個の炭素原子を有する直鎖アルキル鎖、２〜２０個の炭素原子を有する分枝アルキル、ニトロ、アリール、ヘテロアリール、アクリレート、アクリロイル、アクリルアミド、メタクリレート、メタクリルアミド、チオール、チオエーテル、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、またはアミドであり；隣接するＲ９からＲ２８のうちの２つは、芳香環構造または非芳香族環構造を形成する。いくつかの実施形態では、Ｒ１００は、結合、−（ＣＨ２）ｎ−、または２から２０個の炭素原子を有する分枝アルキルであり、ｎは１から２０であり；Ｒ１１０、Ｒ１１１、Ｒ１１２及びＲ２００は、それぞれ独立して、Ｈ、Ｍｅ、２から２０の炭素原子を有する直鎖アルキル鎖、又は２から２０炭素原子を有する分岐アルキルである。いくつかの実施形態では、Ｘは炭素または窒素であり、但し、Ｘが窒素である場合、Ｒ１１、Ｒ１６、Ｒ２１およびＲ２６はそれぞれ独立して孤立電子対または上記定義の通りである。
【０２８１】
１つの実施形態では、銅−ポルフィリン化合物は、式Ｉ（ｍ）の構造を有する：
【化６５】
0006753783.tif 000072
もしくは塩、又はそれらの互変異性体であり、ＸおよびＲ１からＲ２８は本明細書に記載したとおりであり、ただし、式Ｉ（ｍ）中に１から４（例えば、１，２，３または４）の−Ｌｍ−Ｐｍが存在し、−Ｌｍ−Ｐｍは同じであっても異なっていてもよく、Ｌｍは無しであり、それぞれのＰｍは同一又は異なる重合性基であり、重合性基は、アクリレート、アクリロイル、アクリルアミド、メタクリレート、メタクリルアミド、カルボン酸、チオール、アミド、炭素数２から２０の末端または内部アルキニル基、炭素数２から２０の末端または内部アルケニル基、ヨウ化物、臭化物、塩化物、アジド、カルボン酸エステル、アミン、アルコール、エポキシド、イソシアネート、アルデヒド、酸塩化物、シロキサン、ボロン酸、スタンナンおよびベンジルハライドからなる群から選択される。いくつかの実施形態では、Ｒ９からＲ２８のうちの１つは、−Ｌｍ−Ｐｍ基である。いくつかの実施形態では、Ｒ９からＲ２８のうちの１つは、−Ｌｍ−Ｐｍ基を含む。
【０２８２】
いくつかの実施形態では、Ｒ１からＲ８のそれぞれは、独立して、Ｈ、Ｃｌ、Ｂｒ、Ｆ、Ｉ、ＣＨ３、炭素原子数２から２０の直鎖アルキル鎖、炭素数２から２０の分岐アルキル、または−Ｌｍ−Ｐｍで表される部分であり；Ｒ９からＲ２８のそれぞれは独立して、Ｈ、Ｆ、Ｂｒ、Ｃｌ、Ｉ、ＣＨ３、２〜２０個の炭素原子を有する直鎖アルキル鎖、２〜２０個の炭素原子を有する分枝アルキル、ニトロ、アリール、ヘテロアリール、アクリレート、アクリロイル、アクリルアミド、メタクリレート、メタクリルアミド、チオール、チオエーテル、カルボン酸エステル、−Ｒ１００−ＯＨ、−Ｏ−Ｒ２００、−Ｒ１００−Ｎ（Ｒ１１０Ｒ１１１）、−Ｒ１００−Ｎ＋（Ｒ１１０Ｒ１１１Ｒ１１２）、アリール、ヘテロアリール、アクリレート、アクリロイル、アクリルアミド、メタクリレート、メタクリルアミド、チオール、アミド、または−Ｌ−Ｐで表される部分である。いくつかの実施形態では、隣接するＲ９からＲ２８のうちの２つは、例えば、本明細書に記載のように、芳香環構造または非芳香族環構造を形成する。いくつかの実施形態では、Ｒ１００は、結合、−（ＣＨ２）ｎ−、または２から２０個の炭素原子を有する分枝アルキルであり、ｎは１から２０であり；Ｒ１１０、Ｒ１１１、Ｒ１１２及びＲ２００は、それぞれ独立して、Ｈ、Ｍｅ、２から２０の炭素原子を有する直鎖アルキル鎖、２から２０炭素原子を有する分岐アルキル、又は−Ｌｍ−Ｐｍで表される部分である。いくつかの実施形態では、Ｘは炭素または窒素であり、但し、Ｘが窒素である場合、Ｒ１１、Ｒ１６、Ｒ２１およびＲ２６はそれぞれ独立して孤立電子対または上記定義の通りである。
【０２８３】
本明細書中で使用されているように、当業者は、示されたモノマー構造を有することによって特徴付けられるポリマーまたはポリマー部分が、示されたモノマー又は共重合体の場合には１種以上の他の単量体との混合物を用いて、ポリマーを合成または調製することができることを容易に理解する。使用されるモノマーに依存して、最終ポリマーの構造は、当業者によって容易に確認され得る。本明細書で使用するポリマーという用語は、２つ以上の繰り返し構造単位を有する化合物または化合物の混合物を広く意味する。
【０２８４】
ポリマー性Ｃｕ−ポルフィリン化合物の調製のための種々の方法が知られている。例えば、ある種のポリホフリンの合成は、米国特許第６，４２９，３１０号に記載されている。１つ以上の同一または異なる重合性基を含む式Ｉ（ｍ）を有するモノマーからホモ−またはコポリマーを調製するための他の方法が知られている。例えば、このような方法は、種々のラジカル重合、光誘導重合、熱誘導重合、カチオン重合、アニオン重合、金属触媒重合などを含むことができる。一般的に、Ｏｄｉａｎ、Ｇｅｏｒｇｅ  Ｇ．  ２００４．  Ｐｒｉｎｃｉｐｌｅｓ  ｏｆ  Ｐｏｌｙｍｅｒｉｚａｔｉｏｎ  第４版、Ｈｏｂｏｋｅｎ、Ｎ．Ｊ．：Ｗｉｌｅｙ  ａｎｄ  Ｈｉｅｍｅｎｚ、Ｐａｕｌ  Ｃ、Ｔｉｍｏｔｈｙ  Ｌｏｄｇｅ、Ｐｏｌｙｍｅｒ  Ｃｈｅｍｉｓｔｒｙ、第２版、Ｂｏｃａ  Ｒａｔｏｎ：ＣＲＣ  Ｐｒｅｓｓを参照。
【０２８５】
ポリマー化可能なＣｕ−ポルフィリン化合物の一例は、図１Ｄに示すＣｕ５である。このＣｕ５化合物はカルボキシル基を有する。
【０２８６】
他の例を図２８Ｂから２８Ｄに示。それらの化学構造上のＲの番号付けは、本出願の他の箇所で使用されるＲの番号付けに対応しないことに留意されたい。図２８Ａはテトラフルオロアクリレートを示す。図２８Ｂは、１−ナフチルアクリレートを示す。そして、図２８Ｃは、２−ナフチルアクリレートを示す。
【０２８７】
図１Ａから３Ｂは、本明細書に開示される光学フィルターに使用され得るポルフィリン染料化合物の非限定的な化学構造を示す。
【０２８８】
図１Ａ、１Ｂ、１Ｃ、および１Ｄは、ＦＳ−染料化合物シリーズおよびＣｕ−染料化合物系シリーズの例を示す。これらはすべて、ポルフィリン環の内部のコア金属としての銅を有し、すなわちＣｕ−ポルフィリンのカテゴリに属する。
【０２８９】
図２Ａから２Ｂは、異なるコア金属およびフェニルペンダントのみを有するポルフィリン染料が存在するＴＰＰ−染料化合物シリーズの例を示す。ＴＰＰ染料化合物シリーズと類似の構造を有するため、ＦＳ−２０１染料を比較のために図２に示す。
【０２９０】
図３Ａから３Ｂは、ペンタフルオロフェニルペンダントおよび異なるコア金属を有するポルフィリンに関連する、ＰＦ−染料化合物シリーズの例を示す。比較目的のために、そしてＰＦ−染料化合物カテゴリと同様の構造のために、Ｃｕ１−染料化合物も図３に示す。
【０２９１】
上述のＣｕ−ポルフィリン化合物は、システム内の光学フィルター中の染料として使用することができる。１つの実施形態では、光学フィルターは、システムの表面上に配置されたコーティングを含む。非限定的な例として、ＣＲ３９半完成レンズ素材の表面は未仕上げの面と完成した面の両方を含む。表面の他の例には、レンズ素材の面、ミラーの反射面、および電子デバイス内のスクリーンが含まれる。
【０２９２】
このような構成では、Ｃｕ−ポルフィリン化合物を含むコーティングがシステムの表面上に配置される。
【０２９３】
別の実施形態では、Ｃｕ−ポルフィリン染料を含む光学フィルターは、第一のシステムの基材を通して分散される。
【０２９４】
本明細書に開示される化合物は、多くの用途に適用可能である。これらの用途のいくつかには、眼科システム、非眼科的眼用システム、および非眼用システムが含まれるが、これらに限定されない。
【０２９５】
１つの実施形態では、システムは眼科的システムである。一般的な眼科的システムは、眼鏡レンズ、コンタクトレンズ、眼内レンズ、角膜インレー、および角膜オンレーを含み得る。
【０２９６】
有害な高エネルギー可視光波長およびＵＶ光および任意にＩＲ光の両方へのヒトの眼の保護をさらに保護するために、非眼科用途もまた想定される。
【０２９７】
したがって、１つの実施形態では、システムは眼科的眼用システムではない。これには、光が眼科的システムではないユーザの眼に向かって通過するシステムが含まれる。一般的で非限定的な例には、窓（航空機の窓を含む）；自動車（自動車、トラック、バスを含む）のフロントガラス；自動車のサイドウィンドウ。自動車のリアウィンドウ。サンルーフウィンドウ。トラック、バス、電車、飛行機、ヘリコプター、ボート、オートバイ、レクリエーション用車両、農業トラクター、建設車両または装備、宇宙船、軍用機の鏡；商業用ガラス；住宅用ガラス；スカイライト；カメラフラッシュバルブおよびレンズ；人工照明器具；拡大鏡（市販品を含む）。蛍光灯または拡散器；医療器具（眼科医および他の眼科医療専門家が患者の眼を検査するために使用する装置を含む）；望遠鏡；手術器具；ライフル、ショットガン、ピストルの狩猟用スコープ；双眼鏡；コンピュータモニタ；テレビ画面；明かりのサイン；可視光を放射または透過する任意の電子デバイス；パティオの備品が含まれる。他の実施形態では、光学フィルターは、手持ち式でも手持ち式でもない可視光を放出する任意の電子装置に組み込むことができる。単なる例として、電子装置は、コンピュータモニタ（上記）、ラップトップ、ｉＰａｄ（登録商標）、任意の電話または他の電気通信装置、タブレット、ビジュアルゲームシステム、表面、もしくはＧＰＳまたは他のナビゲーション装置を含むことができる。
【０２９８】
１つの実施形態では、システムは非眼科的眼用システムであり、光学フィルターは、図１に示す第一のシステム２５００の第一の表面２５１Ａと第二の表面２５１Ｂとの間に配置することができる。１つの実施形態では、第一および第二の表面はガラスであってもよい。光学フィルターは、中間層２５２に含まれていてもよい。いくつか実施形態では、中間層２５２は、ポリビニルブチラール（ＰＶＢ）、ポリビニルアルコール（ＰＶＡ）、エチレン酢酸ビニル（ＥＶＡ）、もしくはコポリマーの１つがポリウレタン（ＰＵ）または、ＰＶＢ、ＰＶＡ、ＥＶＡもしくはＰＵである共重合体。列挙したポリマーと類似の特性を有する他の好適なポリマーも想定される。図２６は、これらの中間層を形成するために使用され得る化学物質の化学構造を示す。この実施形態は、自動車のフロントガラスとして特に有用であり得る。自動車用フロントガラスは、しばしば、図２５に示す構造を有する。銅ポルフィリン染料のような光学フィルターは、構造のような中間層に組み込まれてもよい。
【０２９９】
別の実施形態では、第一のシステムは非眼用システムである。用語集で定義されているように、非眼用システムは、光をユーザの眼に通さないシステムを含む。単なる例として、非眼用システムは、シャンプー、サンタンおよびサンスクリーン製品、老化防止用皮膚製品、オイル、リップスティック、リップクリーム、リップグロス、アイシャドウ、アイライナー、アイプライマーもしくはアクネ製品もしくは皮膚がんを処置するための製品などの任意のタイプの皮膚または毛髪製品、プライマー、ファンデーション、モイスチャライザー、パウダー、ブロンザー、ブラッシュ、スキンカラーエンハンサー、ローション（皮膚または皮膚科学）などのスキンケア製品、または任意のタイプの皮膚科学的製品を含む。したがって、実施形態は、健康または美容の利益のいずれかのための任意のタイプの皮膚または毛髪製品を含む。上記に列挙したＣｕ−ポルフィリン化合物または他のポルフィリンまたは他のポルフィリンの誘導体と組み合わせたこれらのタイプの非眼用システムへの添加は、人体における癌の検出または治療のために使用することができる。例えば、これらの化合物をスキンローション、スキンクリームまたは日焼け止めに添加すると、癌を引き起こすことが知られている有害な波長を抑制するための選択的なブルーライトフィルターを追加するかもしれない。
【０３００】
さらに、本明細書に開示されたシステムは、高エネルギー可視光線、ＵＶおよびＩＲへの急性および／または慢性の暴露が潜在的に兵士および宇宙飛行士に有害な影響を及ぼす可能性があるため、軍事および宇宙用途も含む。
【０３０１】
本明細書に開示されたシステムは、システムが、有害で望ましくない青色波長をブロックし、ブロックされた青色波長の外側の波長にわたって比較的高い透過率を有することができるような透過スペクトルを有する。本明細書で使用されるように、抑制、ブロックおよびフィルター（動詞として使用される場合）は、同じことを意味する。
【０３０２】
４６０ｎｍから７００ｎｍの波長範囲にわたって、第一のシステムの透過スペクトルは、５１％、５４％、５７％、６０％、６３％、６６％、６９％、７２％、７５％、７８％、８０％、８５％、９０％または９５％以上の平均透過率（ＴＳＲＧ）を有する。この波長範囲にわたるシステムの平均透過率は、システムの用途に依存する。例えば、眼科的システムにおいては、いくつかの用途において少なくとも９５％の平均透過率を有することが望ましい場合がある。しかしながら、いくつかの非眼科的システムでは、自動車のフロントガラスなどのように、４６０ｎｍから７００ｎｍの波長範囲にわたってより低い平均透過率を有することが望ましい場合がある。好ましい１つの実施形態では、ＴＳＲＧは８０％以上である。
【０３０３】
４００ｎｍから４６０ｎｍの波長範囲にわたって、第一のシステムは、ＴＳＢｌｕｅとして定義される平均透過率を有する。ＴＳＢｌｕｅは、ＴＳＲＧ−５％未満である。したがって、例えばＴＳＲＧが８５％の場合、ＴＳＢｌｕｅは８０％未満である。波長範囲にわたるスペクトルの平均透過率は、用語集で定義されているように計算することができる。
【０３０４】
図４１から４８は、光学フィルターを含む異なるシステムの例示的な透過スペクトルを示す。図４１は、５つの眼科的システムの透過スペクトルを示す。各システムは、４０％のブルーライト遮断を有するＣｕ−ポルフィリン化合物ＦＳ−２０６を含有する光学フィルターで被覆されたＣＲ３９レンズ素材を含む。
【０３０５】
図４２は、５つの眼科的システムの透過スペクトルを示す。各システムは、３０％のブルーライト遮断を有するＣｕ−ポルフィリン化合物ＦＳ−２０６を含有する光学フィルターで被覆されたＣＲ３９レンズ素材を含む。
【０３０６】
図４３は、５つの眼科的システムの透過スペクトルを示す。各システムは、４０％のブルーライト遮断を有するＣｕ−ポルフィリン化合物ＦＳ−２０６を含有する光学フィルターで被覆された中間屈折率１．５５素材を含む。
【０３０７】
図４４は、５つの眼科的システムの透過スペクトルを示し、各システムは、３０％のブルーライト遮断を有するＣｕ−ポルフィリン化合物ＦＳ−２０６を含有する光学フィルターで被覆された中間屈折率１．５５素材を含む。
【０３０８】
図４５は、３つの眼科的システムの透過スペクトルを示す。システム１は、１５％のブルーライト遮断を有するＦＳ−２０６を含む光学フィルターで被覆されたＣＲ３９表面レンズを含む。システム２は、２０％のブルーライト遮断を有するＦＳ−２０６を含む光学フィルターで被覆されたＣＲ３９表面レンズを含む。システム３は、２５％のブルーライト遮断を有するＦＳ−２０６を含む光学フィルターで被覆されたＣＲ３９表面レンズを含む。
【０３０９】
図４６は、１５％青色遮断を有するＦＳ−２０６を含む光学フィルターで被覆されたポリカーボネートレンズを含むシステムの透過スペクトルを示す。
【０３１０】
図４７は、５つのシステムの透過スペクトルを示す。各システムは、２０％ブルーライト遮断を有するＦＳ−２０６を含む光学フィルターを含浸させたＰＶＢ中間層を含む。図４８に５つのシステムの透過スペクトルを示す。各システムは、２５％のブルーライト遮断を有するＦＳ−２０６を含む光学フィルターを含浸させたＰＶＢ中間層を含む。
【０３１１】
１つの実施形態では、指定された波長範囲にわたって平均を有することに加えて、システムの透過スペクトルは、特定の波長範囲内の各波長において特定の値を有する。１つの実施形態では、第一のシステムは、４６０ｎｍから７００ｎｍの範囲にわたるあらゆる波長において、少なくとも５１％、５４％、５７％、６０％、６３％、６６％、６９％、７２％、７５％、７８％、８０％、８５％、９０％又は９５％透過させる。好ましい実施形態では、システムは、４６０ｎｍから７００ｎｍのあらゆる波長範囲で少なくとも８０％の光を透過させる。
【０３１２】
システムの光学フィルターはまた、それ自身の透過スペクトルを有する。光学フィルターの透過スペクトルおよびシステムの透過スペクトルは、互いに異なっていてもよく、または類似していてもよい。好ましい実施形態では、２つのスペクトルは互いに異なる。
【０３１３】
４６０ｎｍから７００ｎｍの波長範囲にわたって、光学フィルターの透過スペクトルは、６０％、６５％、７０％、７５％、８０％、８５％、９０％、または９５％以上の平均透過率（ＴＦＲＧ）を有する。システムに関して上述したように、この範囲に亘ってフィルターの平均透過率は、システムの用途にも依存し得る。好ましい実施形態では、ＴＦＲＧは８０％以上である。
【０３１４】
４００ｎｍから４６０ｎｍの波長範囲にわたって、光学フィルターはまた、ＴＦＢｌｕｅとして定義される平均透過率を有する。ＴＦＢｌｕｅはＴＦＲＧ−５％未満である。波長範囲にわたるスペクトルの平均透過率は、用語集で定義されているように計算される。
【０３１５】
光学フィルターの透過スペクトルはまた、４００から５００ｎｍの波長範囲内、好ましくは４００から４６０ｎｍの波長範囲内、より好ましくは４０５から４４０ｎｍの波長範囲内の第一波長での透過において第一の極小値を有する。
【０３１６】
第一波長は、４２０ｎｍの２ｎｍ内、４０９ｎｍの２ｎｍ内、４２５ｎｍの１０ｎｍ内、４２５ｎｍの５ｎｍ内、および４３０ｎｍの３０ｎｍ内を含むがこれらに限定されない任意の波長であり得る。好ましくは、第一波長は、４２０ｎｍの１０ｎｍ以内である。第一波長の位置は、システムの特定の用途に基づいて決定される。これは、フィルターに使用されているＣｕ−ポルフィリン染料の影響を受ける。例えば、図１９に示すように、ＦＳ−２０６は４２０ｎｍ付近の第一波長での透過率において局所的な最小値を有し、Ｃｕｌは４２０ｎｍより低い第一波長における透過率における局所透過率を有する。当業者は、この開示に基づいて、所望の透過スペクトルを得るためにどのＣｕ−ポルフィリン化合物を使用するかを決定することができるであろう。
【０３１７】
１つの実施形態では、フィルターは、７０％以下、６５％以下、５５％以下、５０％以下、４５％以下、４０％以下、好ましくは、第一波長における光の６０％以下の光を透過させる。光学フィルターに使用される特定のＣｕ−ポルフィリン化合物およびその化合物の濃度を変えることによって、第一波長においてフィルターが透過する光の量（またはフィルタが阻害する光の量）を調整することができる。例えば、図１５は、１２の異なる光学フィルターの透過スペクトルを示す。光学フィルターの各々は、異なる濃度のＦＳ−２０６Ｃｕ−ポルフィリン染料化合物を含有する。別の例として、図１６は、５つの異なる光学フィルターの透過スペクトルを示す。各光学フィルタ（またはコーティング）は、異なる濃度のＦＳ−２０７Ｃｕ−ポルフィリン染料化合物を含有する。
【０３１８】
第一のシステムにおいて第一波長で最終的に透過される光の量は、限定されないが、光学フィルターが適用される場所、それがどのように適用されるか、およびそれがどのようなものになるかなどの他の変数に依存する適用される。ほんの一例として、眼科的システムのレンズの両側が、Ｃｕ−ポルフィリン化合物を含む光学フィルターを含むコーティングでコーティングされている場合、ブルーライト遮断％が両方のレンズ面の遮断の加算であるため、コーティング配合物はより少ない化合物を含むことができる。レンズ素材が両面にコーティングされている場合には、レンズ素材の裏面が表面仕上げ工程によって引き続き除去され、最終コーティング製品のみに表面コーティングが残るので、より濃厚なコーティング配合物が調製される。また、最終レンズが片面にスピンコーティング、スプレーまたは他の方法でコーティングされる場合、より濃縮された製剤が必要である。
【０３１９】
システムの透過スペクトルは、光学フィルターの透過スペクトルによって影響を受けるが、システムの透過スペクトルと同じである必要はないことにも留意されたい。例えば、システムの透過スペクトルは、光学フィルターの透過スペクトルと同じ波長で極小値を持たないことがある。１つの実施形態では、第一波長の負側の１０ｎｍ内の少なくとも１つの波長に対して、第一のシステムの透過スペクトルの勾配は、第三の波長における透過スペクトルの勾配の絶対値よりも小さい絶対値を有する。第三の波長は、第一波長の負の側から１０ｎｍよりも大きい。したがって、例えば、第一のシステムは、極小ではなく、第一波長で「肩」を有することができる。
【０３２０】
したがって、コーティング中の化合物濃度、染料パッケージを含むコーティングの厚さ、またはコーティングパラメータは、所望のブルーライト遮断を達成するように調整され得る。これらのパラメータおよびそのような他のパラメータを使用して、本開示の利益を享受して所望の透過スペクトルを達成することができるであろう。
【０３２１】
第一波長における光学フィルターの透過スペクトルを特徴付ける別の方法は、第一波長における透過値を、第一波長の周りの波長における透過値と比較することである。１つの実施形態では、フィルターは、第一波長の５ｎｍ下から第一波長の５ｎｍ上の波長範囲内の平均透過率を有する。この平均送信値はＴ５とラベル付けされている。例えば、第一波長が４２０ｎｎである場合、Ｔ５の範囲は４１５ｎｍから４２５ｎｍ（これを含む）である。光学フィルターの透過スペクトルはまた、第一波長より５ｎｍ下から５ｎｍ上の範囲を除いて、４００ｎｍから４６０ｎｍの波長範囲の平均透過率を有する。この平均送信値は、Ｔ６によって定義される。４２０ｎｍにおける第一波長範囲を用いて上述した例では、４００ｎｍから４１４ｎｍおよび４２６ｎｍから４６０ｍｍの波長範囲に対してＴ６が計算される。Ｔ５はＴ６より少なくとも５％低い。
【０３２２】
同じ計算が、第一波長の上下２ｎｍ、第一波長の上下７ｎｍ、第一波長の上下１０ｎｍ、および第一波長の上下１５ｎｍを含む、より狭い範囲およびより広い範囲について行うことができることに留意されたい。したがって、別の非限定的な例として、第一波長より下の１０ｎｍから第一波長より１０ｎｍ上の波長範囲におけるフィルターの平均透過率は、Ｔ７によって規定される。第一波長より下の１０ｎｍから第一波長より１０ｎｍ上の範囲を除外する４００ｎｍから４６０ｎｍの波長範囲におけるフィルターの平均透過率はＴ８である。この実施形態では、波長が４２０ｎｍである場合、波長範囲４１０ｎｍから０ｎｍについてＴ７が計算され、波長範囲４００ｎｍから４０９ｎｍおよび４３１ｎｍから４６０ｎｍについてＴ８が計算される。Ｔ７はＴ８より少なくとも５％低い。
【０３２３】
１つの実施形態では、光学フィルターは、第一波長とは異なる第二波長で第二の極小値を有することができる。この第二波長は、４００ｎｍから４６０ｎｍ、４６０から５００ｎｍ、または５００ｎｍから７００ｎｍであり得る。光学フィルターが第二の極小を有するか否かは、光学フィルターにどのようなＣｕ−ポルフィリン化合物が使用されるかに依存する。第一の極小値および第二の極小値を有する光学フィルターは、その透過スペクトルに２つの極小値を独立に有する１つのＣｕ−ポルフィリン化合物または一緒になって２つの極小値を示す２，３，４またはそれ以上のＣｕ−ポルフィリン化合物の混合物を用いることによって得ることができる。
【０３２４】
光学フィルターを組み込んだシステムは、一般に、持続するＵＶ曝露を受ける。この曝露からのＵＶ放射は、化合物が経時的に分解する原因となる可能性がある。したがって、経時的に、化合物の能力、ひいては光透過を阻害するフィルターの能力が低下する。これらのシステムはまた、急速に変動する気温にさらされてもよい。これらの急激に変動する温度はまた、化合物を劣化させ、所望の光量を阻害する光学フィルターの能力を低下させる。
【０３２５】
本明細書で述べたＣｕ−ポルフィリン化合物は、光学フィルターに使用される他の化合物よりも、長時間のＵＶおよび天候暴露に対するその安定性のために優れている。したがって、これらのＣｕ−ポルフィリン染料化合物およびこれらの染料化合物を含む光学フィルターは、光安定性および熱安定性を有する。
【０３２６】
Ｃｕ−ポルフィリン化合物を含有する光学フィルターの安定性、特に光安定性を評価するために、Ｃｕ−ポルフィリン染料化合物を含有する光学フィルターについていくつかのＵＶ曝露および加速耐候性試験を行った。比較として、Ｃｕ−ポルフィリン化合物ではない他のポルフィリン染料化合物を含有する光学フィルターについても、ＵＶ曝露および加速耐候性試験を行った。これらの非Ｃｕ−ポルフィリン化合物はまた、４００ｎｍから４６０ｎｍの波長範囲において透過率に極小値を有し、Ｆｒｏｎｔｉｅｒ  Ｓｃｉｅｎｔｉｆｉｃから入手可能である。これらの非Ｃｕ−ポルフィリン化合物のいくつかは以下を含む：
【化６６】
0006753783.tif 000073
【０３２７】
ＴＰＰ１：メソ−テトラフェニルポルフィン（１から３％塩素）［Ｆｒｏｎｔｉｅｒ  ＩＤ：ＮＴ６１４］
【化６７】
0006753783.tif 000074
【０３２８】
ＴＰＰ２：Ｎｉ（ＩＩ）メソ  −  テトラフェニルポルフィン（１−３％塩素）［Ｆｒｏｎｔｉｅｒ  ＩＤ：Ｔ６１４］
【化６８】
0006753783.tif 000075
【０３２９】
ＴＰＰ３：Ｐｔ（ＩＩ）メソ−テトラフェニルポルフィン［Ｆｒｏｎｔｉｅｒ  ＩＤ：Ｔ４０５４８］
【化６９】
0006753783.tif 000076
【０３３０】
ＴＰＰ４：Ｚｎ（ＩＩ）メソ−テトラフェニルポルフィン（１−３％塩素）［Ｆｒｏｎｔｉｅｒ  ＩＤ：Ｔ４０９４２］
【化７０】
0006753783.tif 000077
【０３３１】
ＴＰＰ５：Ｐｄ（ＩＩ）メソ−テトラフェニルポルフィン［Ｆｒｏｎｔｉｅｒ  ＩＤ：Ｔ４０３７２］
【化７１】
0006753783.tif 000078
【０３３２】
ＴＰＰ６：Ｃｏ（ＩＩ）メソ−テトラフェニルポルフィン（１〜３％クロリン含有）［フロンティア  ＩＤ：Ｔ４０８２３］
【化７２】
0006753783.tif 000079
【０３３３】
ＴＰＰ７：バナジルメソ−テトラフェニルポルフィン（１−３％塩素）［Ｆｒｏｎｔｉｅｒ  ＩＤ：ＶＯＴ６１４］
【化７３】
0006753783.tif 000080
【０３３４】
ＰＦｌ（または５Ｆ）：メソ−テトラ（ペンタフルオロフェニル）ポルフィン（塩素フリー）［Ｆｒｏｎｔｉｅｒ  ＩＤ：Ｔ９７５］
【化７４】
0006753783.tif 000081
【０３３５】
４Ｆ：メソ−テトラ（２，３，５，６−テトラフルオロフェニル）ポルフィン［フロンティア  ＩＤ：Ｔ１４１９９］
【化７５】
0006753783.tif 000082
【０３３６】
３Ｆ：メソ−テトラ（２，３，４−トリフルオロフェニル）ポルフィン［フロンティア  ＩＤ：Ｔ１４１９８］
【化７６】
0006753783.tif 000083
【０３３７】
ＰＦ２：Ｎｉ（ＩＩ）−メゾ−テトラ（ペンタフルオロフェニル）ポルフィリン［Ｆｒｏｎｔｉｅｒ  ＩＤ：Ｔ４０２７４］
【化７７】
0006753783.tif 000084
【０３３８】
ＰＦ３：Ｍｇ（ＩＩ）−メゾ−テトラ（ペンタフルオロフェニル）ポルフィン［Ｆｒｏｎｔｉｅｒ  ＩＤ：Ｔ４０９００］
【化７８】
0006753783.tif 000085
【０３３９】
ＰＦ４：Ｐｔ（ＩＩ）−メソ−テトラ（ペンタフルオロフェニル）ポルフィン［フロンティア  ＩＤ：ＰｔＴ９７５］
【化７９】
0006753783.tif 000086
【０３４０】
ＰＦ５：Ｚｎ（ＩＩ）−メソ−テトラ（ペンタフルオロフェニル）ポルフィン［フロンティア  ＩＤ：Ｔ４０７２８］
【化８０】
0006753783.tif 000087
【０３４１】
ＰＦ６：Ｐｄ（ＩＩ）−メソ−テトラ（ペンタフルオロフェニル）ポルフィン［フロンティア  ＩＤ：ＰｄＴ９７５］
【化８１】
0006753783.tif 000088
【０３４２】
ＰＦ７：Ｍｎ（ＩＩＩ）−メソ−テトラ（ペンタフルオロフェニル）ポルフィリンクロライド［フロンティア  ＩＤ：Ｔ４０１６９］
【化８２】
0006753783.tif 000089
【０３４３】
ＰＦ８：Ｆｅ（ＩＩＩ）  −  メソ  −  テトラ（ペンタフルオロヘニル）塩化物［Ｆｒｏｎｔｉｅｒ  ＩＤ：Ｔ４１１５８］
【化８３】
0006753783.tif 000090
【０３４４】
ＰＦ９：Ｒｕ（ＩＩ）  −  カルボニルメソ  −  テトラ（ペンタフルオロフェニル）ポルフィン［フロンティアＩＤ：Ｔ１４５５７］
【０３４５】
光学フィルターで実施されたＵＶ曝露および加速耐候性試験は以下の通りである：
（Ａ）実験室のＵＶ可視暴露試験は、ＢｌｕｅＷａｖｅ２００ランプ（Ｄｙｍａｘ）を用いて実施し、その光出力は以下のようである。
２８０から４５０ｎｍスペクトル範囲の全光線：
・可視（４００から４５０ｎｍ）−４１．５％
・ＵＶＡ（３２０から３９５ｎｍ）−４１．５％および
・ＵＶＢ（２８０から３２０ｎｍ）−１７％
【０３４６】
ＵＶ透過性の予備洗浄されたガラス顕微鏡スライド（Ｃｏｒｎｉｎｇから入手可能）上にコーティングされた選択的な青色遮断コーティングの試料を、７Ｊ／ｃｍ２、１４Ｊ／ｃｍ２、２１Ｊ／ｃｍ２、および２８Ｊ／ｃｍ２にの総光束にそれぞれ対応する、３０分間、６０分間、９０分間、および１２０分間でのＵＶ可視露光に供した。試験された青色遮断コーティングは、プライマーマトリックス（ＳＤＣ  Ｔｅｃｈｎｏｌｏｇｉｅｓから入手可能）を含み、試験されるＣｕ−ポルフィリン染料化合物は、適切な溶媒（例えば、塩素系溶媒）を介してプライマーに添加される。スライドは、先に調製した染色プライマー組成物をディップコーティング法でコーティングした。プライマーコーティングを周囲温度で１５分間乾燥させた後、耐引掻性ハードコーティング（ＳＤＣ  Ｔｅｃｈｎｏｌｏｇｉｅｓ）をディップコーティングにより塗布し、１１０℃、空気中で２時間焼成した。試料は試験期間中モニターされ、その透過スペクトルおよびＣＩＥ座標が評価された。この試験の結果を、ＦＳ−およびＣｕ−化合物シリーズについては図１９Ａから１９Ｄに示す。上述のように、ＦＳ−およびＣｕ−化合物シリーズはすべてＣｕ−ポルフィリンである。比較例として、このＵＶ試験を非Ｃｕポルフィリン化合物であるＴＰＰ−ポルフィリンシリーズについても行った。また、この試験の結果を図１８Ａから１８Ｂに示す。図１８Ｂはまた、比較としてのＦＳ−２０１のＵＶ試験結果を示す。一般に、ＴＰＰ−ポルフィリン系のフィルタリング能力は試験方法で使用されたＵＶ波長に暴露された後に著しく低下したが、ＦＳ−およびＣｕ−染料シリーズのフィルタリング能力は有意な安定性を示した。
（Ｂ）屋外の耐候性試験は、バージニア州（北緯３７°５’２８”、西経８０°２４’２８”）の１０月から１２月の気象条件に曝露することによって行われ、昼夜の温度変化が大きい場合、約７０°Ｆから氷点下の温度まで、日光曝露、雨および雪の曝露と組み合わせた。試料は、実験室のＵＶ−可視曝露試験の試料と同じ方法で調製された：ガラス顕微鏡スライドガラスを、染料を含有するプライマー試験の対象となる化合物、次いで耐スクラッチ性の硬質被膜で被覆した。試験期間中に試料を監視し、それらの透過率およびＣＩＥ座標を評価した。この試験の結果をＣｕシリーズおよびＦＳシリーズについて図２２Ａから２２Ｄに示した。比較の目的でＴＰＰシリーズ、ＰＦシリーズ、およびＦシリーズのポルフィリン染料の化合物についても同様に耐候性試験を行った。結果を図２０Ａから２０Ｂおよび２１Ａから２１Ｄに示す。簡単な比較として、ＦＳ−２０１の試験結果も図２０Ｂに同様に示す。一般に、耐候性試験後にＴＰＰ、ＰＦおよびＦシリーズ染料のフィルタリング能力は著しく低下したが、ＦＳおよびＣｕ染料シリーズのフィルタリング能力は有意な安定性を示した。
【０３４７】
実験室ＵＶ−可視光暴露試験および屋外対候性試験の両方の試験により、最も安定な選択的青色遮断コーティングが得られた。フェニルペンダントおよび異なるコア金属元素を有するポルフィリン染料を含むコーティングを試験したとき（ＴＰＰ−染料化合物シリーズ、図２に構造を示す）、染料化合物は異なる安定性を示し、それらの光安定性に従って分類した。ＰＦ−染料化合物シリーズ（構造が図３に与えられている）の試験は、同様の結果を生じた。下記のリストは、最も安定な金属（位置＃１）から出発して、異なるコア金属およびフェニルペンダントを有するポルフィリン染料化合物を与える：
金属−ポルフィリンリスト：
１）銅
２）ニッケル、バナジウム
３）無金属
４）コバルト
５）白金、パラジウム、ルテニウム
６）鉄、マンガン、マグネシウム
７）亜鉛
Ｃｕ＞Ｎｉ；Ｖ＞無金属＞Ｃｏ＞Ｐｔ；Ｐｄ；Ｒｕ＞Ｆｅ；Ｍｎ；Ｍｇ＞Ｚｎ
【０３４８】
これらの結果を概略的に図２３にも示す。
【０３４９】
一旦、最も安定なポルフィリン芯金が銅（Ｃｕ）であると決定されると、ポルフィリン環中のコア金属としてＣｕと種々のペンダントを有する染料化合物（すなわち、図１に提示されるＦＳ−染料シリーズおよびＣｕ−染料シリーズ）を、実験室ＵＶ−可視光曝露試験および屋外対候性試験の両方の試験に付した。試験の結果は、Ｃｕ−ポルフィリンに対して最も安定したペンダントをもたらし、それらは、最も安定したペンダント（位置＃１）から出発して、以下のリストに示されている：
異なるペンダントを有する銅−ポルフィリン化合物：
１）ペンタフルオロフェニル
２）カルボキシフェニル
３）フェニル；スルフォナト−フェニル；クロロ−フェニル；ジブチルフェニル
４）１−ナフチル；２−ナフチル；メトキシ−フェニル；ブロモ−フェニル
５）ピリジル；Ｎ−メチル−ピリジル；Ｎ−メチル−キノリニル
【０３５０】
これらの結果を概略的に図２４にも示す。
【０３５１】
上記の両方の試験は、以下の観察結果をもたらした：コア金属は、染料化合物の光安定性に主要な効果を有し、ペンダントは二次的効果を有する。ＴＰＰ染料で行われた試験の比較により、Ｃｕ−ポルフィリンが最も安定であるが、ペンダントはすべての染料（フェニルペンダント）で同じであることが確認された。最も安定した金属が決定されると、ペンダントの光安定性の評価が行われた。この評価により、Ｃｕ−ポルフィリン（ＦＳ−染料およびＣｕ−化合物シリーズ）を試験したとき、ペンタフルオロフェニルが最も安定なペンダントであることが判明した。これにより、ペンタフルオロフェニルペンダントを有する化合物が使用され、異なるコアメタルを有するＰＦ化合物シリーズの試験が開始された。ここでもまた、このシリーズは、ペンダントではなく、金属が化合物の光安定性に最も寄与するという上記の結果をもたらした。実施された全ての試験において、Ｃｕ１化合物は絶対的な「勝者」（最も安定な染料）であった。
【０３５２】
図２２Ａから図２２Ｄから分かるように、Ｃｕ１、Ｃｕ２、Ｃｕ５、ＦＳ−２０１、ＦＳ−２０２およびＦＳ−２０５染料化合物は、屋外の耐候性試験において最も安定性を示した。したがって、これらの化合物を含有する光学フィルターについてさらなる試験を行った。図２２Ｅから２２Ｇは、これらのＣｕポルフィリン化合物を含む光学フィルターの屋外空気中での６０日間の耐候性試験前と試験中の透過スペクトルを示す。これらの化合物セットは、コア金属として銅（Ｃｕ）を有するポルフィリンに結合した最も安定なペンダントを決定するために、このカテゴリについての試験のために選択された。
（Ｃ）熱安定性試験
【０３５３】
いくつかのシステムへの光学フィルターの組み込みは高温で行われるので、これらのシステムで使用される化合物（染料）もまた高温に耐えることができなければならない。例えば、ＰＶＢ中間層中へのＣｕ−ポルフィリン染料化合物の組み込みは、１８０℃で１０分間行われる処理工程（押出）を含むことができる。したがって、ＦＳ−２０６、ＦＳ−２０９、Ｃｕ１およびＣｕ５を含む特定のＣｕ−ポルフィリン染料化合物について熱安定性試験もを行った。光学フィルターは、染色プライマー（Ｃｕ−ポルフィリン化合物を含むプライマー）およびハードコート（１１０℃で３時間焼き付け）で被覆されたガラススライドで作製した。スライドを１８０℃（約４０分かかった）の加熱工程に曝した。次いで、スライドを１８０℃で異なる時間（５分、１０分、１５分および３０分）加熱した。その結果を図５０Ａから５０Ｄに示す。図に示すように、試験された光学フィルターの能力は低下しなかった。従って、試験した染料化合物は、試験した時間にわたって１８０℃で優れた熱安定性を示した。実際には、図５０Ａは、ＦＳ−２０５の第一波長におけるフィルタリングの増加を示す。これは、コーティングが行われたときに染料が溶媒に完全に溶解していないという事実のためである。したがって、１８０℃に加熱すると、溶解していない材料のクラスターは解離し、より単量体になった
【０３５４】
さらに、工業用ガラス加速対候性試験を行った。この試験は、異なるタイプのシステムのすべてに適用可能であるが、特に非眼科的眼用システムに適用可能である。
（Ａ）工業用ガラス加速耐候性試験は、３４０ｎｍ中心、強度０．７３Ｗ／ｍ２ので２０００時間までＵＶ露光を用いて４５℃のチャンバー内で行った。試料は、光学フィルターを含むＰＶＢ中間層を有する積層ガラスであった。
【０３５５】
積層ガラスは、自動車および建築用途において、主に、自動車用フロントガラス、安全窓、ハリケーン防護建築物などのための安全ガラスとして使用される。これは、図２５に示すように、ガラスの２つのパネル２５１Ａと２５１Ｂの間に接合された、通常は強靭で延性のポリマーである保護中間層を含む。接合工程は、熱および圧力下で行われる。これらの条件下で積層すると、中間層はガラスの２枚の窓ガラスを一緒に結合する。積層ガラス用途に最も使用されるポリマーは、その強い結合能、光学的透明性、多くの表面への接着性、靭性および柔軟性のためにポリビニルブチラール（すなわちＰＶＢ）であった。積層ガラスの主な用途は、自動車のフロントガラス、安全窓、ハリケーン防止建造物などである。ＰＶＢフィルムの商品名は、限定されないが、Ｓａｆｌｅｘ（米国イーストマン）、Ｂｕｔａｃｉｔｅ（ＤｕＰｏｎｔ、ＵＳＡ）、ＷｉｎＬｉｔｅ（Ｃｈａｎｇ、  （台湾のＣｈｕｎｇ  Ｐｅｔｒｏｃｈｅｍｉｃａｌｓ  Ｃｏ．、Ｌｔｄ）、Ｓ−Ｌｅｃ（日本の積水）、Ｔｒｏｓｉｆｏｌ（ドイツのＫｕｒａｒａｙ  Ｅｕｒｏｐｅ  ＧｍｂＨ）  Ｄｕｒａｆｌｅｘ熱可塑性ポリウレタン（バイエルマテリアルサイエンス、ドイツ）を含む。Ｄｕｒａｆｌｅｘ熱可塑性ポリウレタン（バイエルマテリアルサイエンス、ドイツ）、エチレンビニルアセテート（ＥＶＡ）、ポリビニルアルコール（ＰＶＡ）などのポリウレタンを含む他の種類の中間層材料が使用されている。いくつかの中間層材料の化学構造を図２６に示す。
【０３５６】
加速耐候性試験の目的のために、まず最初に、ＰＶＢシートの含浸は、特定量のＦＳ−２０６染料化合物を含有する予め調製されたプライマー配合物中で行われ、２０％、２５％および３３％のブルーライトを遮断するブルーライトフィルタリングＰＶＢシートが形成される。次いで、ＰＶＢシートを乾燥させ、２つのガラスパネルの間で高温（例えば、１３５℃）および圧力下で積層した。積層された試料を試験前に特徴付けし、それらの透過およびＣＩＥ  Ｌａ＊ｂ＊座標の変化について上記の条件に５００時間、１０００時間および２０００時間暴露した後で調べた。すべての試験試料は、２０００時間の曝露後において、デルタａ＊およびデルタｂ＊が１未満、デルタＥ＊が２．０未満、透過率＞７０％および透過率の変化が１．５％未満である。
【０３５７】
試験された構成品の輝度および他のパラメータは、道路車両−安全ガラス材料−自動車用安全ガラス材料の直接および全太陽透過率を決定する試験方法であり、道路車両用安全ガラス材料の直接および全太陽透過率を決定するための試験方法を規定するＩＳＯ  １３８３７に従って測定された。現在の国際的必要性と実用性に合致する２つの計算上の慣習（慣習「Ａ」と慣例「Ｂ」と示される）が含まれる。どちらの慣例も使用できるが、本明細書に記載の結果は方法「Ａ」を使用する。このＩＳＯ規格は、安全ガラス材料のモノリシックまたはラミネート、透明または着色された試料に適用される。
【０３５８】
試験の前、試験中および試験後に監視および測定されたすべてのパラメータを表２および３に示す。
【０３５９】
表２は、ガラス／ＰＶＢ−Ａ／ガラス（２０％青色ブロッキング）、ガラス／ＰＶＢ−Ｂ／ガラス（２５％青色ブロッキング）、ガラス／ＰＶＢ−Ｃ／ガラス、および対照試料（非青色フィルタリング試料）としてのガラス／ＰＶＢ／ガラスのすべての試験された積層ガラスの構成についての透過率の値を示し、試験前に約８６から８９％の範囲内であり、２０００時間の試験後にこの範囲にとどまっていた。Ｌ＊、ａ＊およびｂ＊座標も、表２に示され、試験したすべての試料（青色ブロッキング試料および対照試料）について同様であり、試験条件への２０００時間の曝露の間に著しく変化しない。
表２．加速対候性試験の試験前、５００時間、１０００時間および２０００時間後の試験された青色ブロッキング積層ガラス試料の光透過率およびＣＩＥ  Ｌａ＊ｂ＊色座標。
【表３】
0006753783.tif 000091
表３．５００時間、１０００時間および２０００時間の加速耐候性試験後の試験した青色ブロッキング積層ガラス試料の光透過率の変化およびＣＩＥ  Ｌａ＊ｂ＊色座標の変化。デルタＥ＊パラメータもＣＩＥ  Ｌａ＊ｂ＊座標の変化から計算した。
【表４】
0006753783.tif 000092
注：試験された構成は、２枚のガラスパネルの間にＰＶＢシートを積層したものである。ＰＶＢ−Ａは、２０％ブルーライト遮断を有するＦＳ−２０６染料化合物を含浸させたＰＶＢシートである。ＰＶＢ−Ｂは、２５％ブルーライト遮断を有するＦＳ−２０６を含浸させたＰＶＢシートである。ＰＶＢ−Ｃは、３３％のブルーライト遮断を有するＦＳ＝２０６で含浸されたＰＶＢシートである。
【０３６０】
表３において、ガラス／ＰＶＢ−Ａ／ガラス（２０％青色ブロッキング）、ガラス／ＰＶＢ−Ｂ／ガラス（２５％青色ブロッキング）、ガラス／ＰＶＢ−Ｃ／ガラス、対照試料（非青色フィルタリング試料）としてのガラス／ＰＶＢ／ガラスのすべての試験された構成は、５００時間、１０００時間および２０００時間後の試料について計算された全色差パラメータであるデルタＥ＊について、最初の試料の状態（計算の「標準」として使用される）に対して、同様の値を示した。青色ブロッキング試料および非青色ブロッキング試料についてのデルタＥ＊の同様の値は、ポルフィリン染料化合物を含有するＰＶＢ層が、高温で長時間かつ強力なＵＶ光暴露の間に変化（分解）しないことを意味する。
【０３６１】
別の実施形態では、積層ガラスを作製するために使用され、その構造がは図２６に示されているＰＶＢ、ＰＶＡ、ＰＵまたはＥＶＡ中間層は、選択的ブルーライトフィルタリングコーティングでコーティングすることができる。
【０３６２】
別の実施形態では、中間層（ＰＶＢ、ＰＶＡ、ＥＶＡ、ＰＵ）の合成工程の間にブルーライト遮断染料パッケージを添加することができる。
【０３６３】
フリーラジカル（Ｒ・）が生成されると、有機染料材料の光または熱誘起劣化（主に酸化）は複雑なラジカルプロセスである。したがって、その安定性を改善するために、紫外線吸収剤および/またはラジカル捕捉剤（酸化防止剤、光安定剤）をコーティングに添加することができる。このような添加剤はＢＡＳＦからＴｉｎｕｖｉｎ（登録商標）およびＣｈｉｍａｓｓｏｒｂ（登録商標）ＵＶ吸収剤シリーズ、ヒンダードアミン（光安定剤ＨＡＬＳ等の商品名で購入することができる。
【０３６４】
１つの実施形態では、ＵＶ安定剤／ＵＶブロッカーを選択的ブルーライトコーティングに加えて、そのＵＶおよび熱安定性をさらに改善することができる。ＵＶ安定剤および／またはＵＶブロッカーの添加を概略的に図２７に示す。最も簡単な方法は、青色遮断フィルターコーティングの上にＵＶ遮断層を加えることである（図２７ａ）。したがって、この実施形態では、ＵＶ遮断要素がフィルター上に配置される。別の方法は、青色遮断コーティングをＵＶ遮断染料浴に浸漬することであり、ここで選択的ブルーライトフィルタリングコーティングへのＵＶ遮断剤の拡散が起こる（図２７ｂ）。もう１つの方法は、ＵＶブロッカーおよび／または安定剤を、青色ブロッキング染料とともにプライマーまたはハードコート配合物に添加することである（図２７ｃ）。さらに別の選択肢は、図２７ｄに概略的に示すように、それらが染料に化学的に結合されることである。
【０３６５】
本明細書に開示される全てのＣｕ−ポルフィンは、高温で何時間も熱的に安定である。大気中１１０℃で実施された試験では、Ｃｕ−ポルフィリンの熱劣化の兆候は見られなかった（酸化、染料漂白など）。
強いＵＶおよび可視光（Ｄｙｍａｘ  ＢｌｕｅＷａｖｅ２００光源によって供給される）を空気中で実施した強烈なＵＶ暴露試験は、すべてのＣｕ−ポルフィンの満足できる光安定性を示している。
【０３６６】
本開示におけるポルフィリン染料を含むコーティングは、黄色度指数（ＹＩパラメータ、実際には、無色（または好ましい白色）から黄色への、試料の色ずれの程度を示す比色または分光光度データから計算された数である）。ＹＩの負の値も可能であり、試料の青色への色ずれを示す。ＡＳＴＭ方法Ｅ３１３に従う黄色度指数を以下のように計算した：
【数４】
0006753783.tif 000093
ここでＣ係数は光源（光源種）と観察者に依存し、Ｘ、Ｙ、Ｚは三刺激値であり、その計算は図４に概略的に示されている。特定の光源によって照射される所与の物体の三刺激値Ｘ、ＹおよびＺは、典型的には３８０ｎｍから７８０ｎｍの波長範囲にわたって、これらの分布のすべての積（光源スペクトル、物体スペクトルおよび標準観察者についてのＣＩＥ色調整関数）を合計することで、ＣＩＥ標準観察者について計算される。
【０３６７】
本明細書で論じられる第一のシステムは、低い黄色度指数を有し、低い色シフトを示す。１つの実施形態では、第一のシステムは、３０以下、２７．５以下、２５以下、２２．５以下、２０以下、１７．５以下、１５以下、１２．５以下、１０以下、９以下、８以下、７以下、６以下、５以下、４以下、３以下、２以下、および１以下のＹＩを有する。好ましくは、眼科的システムでは、用途がシステムの外見に対して感度がより高い場合があり、システムは、１５以下のＹＩを有する。好ましくは、非眼科的システムでは、システムの外観が要因ではない場合があり、システムは、３５以下のＹＩを有する。
【０３６８】
本明細書で論じる光学フィルターはまた、低い黄色度指数を有する。１つの実施形態では、フィルターは、３０以下、２７．５以下、２５以下、２２．５以下、２０以下、１７．５以下、１５以下、１２．５以下、１０以下、９以下、８以下、７以下、６以下、５以下、４以下、３以下、２以下、および１以下のＹＩを有する。好ましくは、眼科的システムでは、用途がシステムの外観に対する感度がより高い場合があり、フィルターは１５以下のＹＩを有する。好ましくは、非眼科システムでは、システムの外観が要因ではない場合があり、フィルターは、３５以下のＹＩを有する。光学フィルターの黄色度指数は、システムの黄色度指数と同じでも異なっていてもよい。
【０３６９】
ＹＩ値に加えて、本明細書で開示されるシステムおよび光学フィルター（例えば、選択的青色遮断コーティングまたは他の種類の選択的青色遮断フィルター）を特徴付けるために、他の色パラメータおよび色空間系を使用することができる。それらは以下に示される：
（Ｂ）ＣＩＥ  ＬＡＢ  色空間（図５Ａ及び５Ｂ）：３つのパラメータＬ、ａ＊及びｂ＊は、ＣＩＥ  ＬＡＢ色空間における試料（例えば、コーティング）を以下のように表す。
−    Ｌ＊−ＣＩＥ  ＬＡＢ色空間における明度軸上の試料の位置を表す；
−    ａ＊−ＣＩＥ  ＬＡＢ色空間の緑色／赤色軸上の試料の位置を表し、緑色は負の方向にあり、赤色は正の方向にある；そして
−    ｂ＊−ＣＩＥ  ＬＡＢ色空間における青色／黄色軸上の試料の位置を表し、青色は負の方向にあり、黄色は正の方向にある。
【０３７０】
ＣＩＥ  ＬＡＢ色空間に関する詳細は、用語集に記載されている。試料のＣＩＥ  ＬＡＢ座標は、試料の透過スペクトルを使用して用語集で説明した方法で計算できる。試料の透過スペクトルを測定するために使用される光源は、光源が広域スペクトル光源である限り、一般に重要ではない。
【０３７１】
この透過スペクトルが決定すると、それを用いて試料のＣＩＥ  ＬＡＢ座標を計算する。用語集で詳細に説明しているが、一般的な問題として、ＣＩＥ  ＬＡＢ座標は、試料の透過スペクトルと参照光源のスペクトルを使用して計算される。この第二の参照光源は、試料の透過スペクトルを決定するために使用される光源と同じでも異なっていてもよい。好ましい実施形態では、参照光源はＤ６５である。
（Ｃ）ＣＩＥ  ＬＣＨ色空間（図６）：Ｌ、Ｃ＊およびｈ＊の３つのパラメータは、ＣＩＥ  ＬＣＨ色空間で試料（コーティング）を以下のように表す：
−    Ｌ＊軸は明度を表す。
−    Ｃ＊軸はクロマすなわち「彩度」を表す。これは、完全に不飽和（ニュートラルグレー、黒または白）である円の中心の０から、非常に高い彩度（彩度）または「色純度」である円の外縁の１００以上までの範囲にある。
−    ｈ＊は色相角を表す。０から３６０の範囲である。
【０３７２】
ＣＩＥ  ＬＡＢの色座標をＣＩＥ  ＬＣＨ座標に容易に変換することができ、その逆も可能である。例えば、Ｃ＊とｈ＊座標はａ＊とｂ＊から以下の式を使って計算できる：
ＣＩＥ  １９７６ａ，ｂ（ＣＩＥＬＡＢ）クロマ：  Ｃ＊ａｂ＝（ａ＊２＋ｂ＊２）１／２
ＣＩＥ  １９７６ａ，ｂ（ＣＩＥＬＡＢ）色相角：  ｈａｂ＝ａｒｃｔａｎ（ｂ＊／ａ＊）
（Ｃ）ＣＩＥ  １９３１色度図（又はＣＩＥｘｙ色空間、図７）：ＣＩＥ色度図またはＣＩＥ色空間は、１９３１年および１９７６年とともに何年にもわたっていくつかの変更を加えたものが最もよく使われている。ＣＩＥ色度座標（ｘ、ｙ、ｚ）は、三刺激値（Ｘ、Ｙ、Ｚ）から導かれる：
【数５】
0006753783.tif 000094
（Ｄ）ＣＩＥ  １９７６色空間（又はＬ’ｕ’ｖ’色空間又はＣＩＥ  ＬＵＶ色空間、図８）ＣＩＥ  １９７６色度図は、ＣＩＥ  １９３１色度図よりも均一な色空間である。これは、横軸をｕ’、縦軸をｖ’としてプロットすると得られ、ｕ’とｖ’は次のように計算されます：
【数６】
0006753783.tif 000095
ここでＸ、ＹおよびＺは三刺激値である。第三の色度座標ｗ’は（１−ｕ’−ｖ’）に等しい。なぜなら：
【数７】
0006753783.tif 000096
（Ｅ）色パラメータの差と色差（デルタＥ＊）：
（ｉ）ＣＩＥ  ＬＡＢ空間における色パラメータの差：ＣＩＥ  ＬＡＢ中の与得られた試料（コーティング）の位置は、標準に対するＬＡＢ−座標の差によっても表すことができる。
・デルタＬ＊が正の場合；試料は標準より明るい。負の場合；それは標準よりも暗い。
・デルタａ＊が正の場合；試料は標準よりも赤が強い（または緑がより弱い）。負の場合；より緑が強い（または赤がより弱い）。
・デルタｂ＊が正の場合；試料は標準よりも黄色が強い（または青色がより弱い）。負の場合；青色が強い（または黄色が弱い）。
（ｉｉ）総色差、ΔＥ＊またはＤＥまたはデルタＥ＊は、２つの色刺激の間において、ＣＩＥ  ＬＡＢまたはＣＩＥ  ＬＣＨ空間でそれらを表す点間のユークリッド距離として計算される。
【０３７３】
ＣＩＥ  ＬＡＢ総色差デルタＥ＊は、デルタＬ＊、デルタａ＊およびデルタｂ＊の関数であり、図ａ）に示される。一方、ＣＩＥ  ＬＣＨ全色差デルタＥ＊は、デルタＬ＊、デルタＣ＊及びデルタｈ＊の関数であり、図９に示される。
【０３７４】
ＣＩＥ  ＬＡＢおよびＣＩＥ  ＬＣＨ空間におけるデルタＥの計算式は、以下の通り：
【数８】
0006753783.tif 000097
および
【数９】
0006753783.tif 000098
【０３７５】
すべてのこれらの色差（色座標の差および総色差デルタＥ＊）の意味は、以下に与えられる：
ΔＬ＊  ＝  明度／暗度値の差
＋  =  より明るい    −  ＝  より暗い
Δａ＊  ＝  赤色／緑色軸における差
＋  =  より赤色    −  ＝  より緑色
Δｂ＊  ＝  黄色／青色軸における差
＋  =  より黄色    −  ＝  より青色
ΔＣ＊  ＝  彩度における差
＋  =  より高彩度    −  ＝  より無彩色
ΔＨ＊  ＝  色相における差
【表５】
0006753783.tif 000099
【０３７６】
デルタＥは、試料の色ずれを決定するために使用されるパラメータの１つであってもよい。デルタＥ＊値の意味の詳細な説明を以下に示す：
【０３７７】
色差方程式は、それらの単位がちょうど顕著な差ＪＮＤに対応するように設定されているので、１ユニット以下の色差は、並べて見られる試料に対して知覚できないと予測されると一般的に言われている。
【０３７８】
ある研究では、ＪＮＤがΔＥ＊＝２．３であることが分かった（Ｍ．Ｍａｈｙ、Ｌ．Ｖａｎ  Ｅｙｃｋｅｎ、およびＡ．Ｏｏｓｔｅｒｌｉｎｃｋ、”ＣＩＥＬＡＢおよびＣＩＥＬＵＶの採用後に開発された均一色空間の評価”、Ｃｏｌｏｒ  Ｒｅｓｅａｒｃｈ  ａｎｄ  Ａｐｐｌｉｃａｔｉｏｎ、第１９巻、２、ｐｐ．１０５−１２１、１９９４）。
【０３７９】
Ｓｃｈｌａｐｆｅｒは、２つのカラーサンプルについて、以下の分類を並べて表示することを示唆している：
ΔＥ＊＜０．２  ”視認できない”
ΔＥ＊が０．２と１．０の間  ”非常に小さい”
ΔＥ＊が１．０と３．０の間  ”小さい”
ΔＥ＊が３．０と６．０の間  ”中程度”
ΔＥ＊＞６．０  ”大きい”
【０３８０】
（Ｋ．  Ｓｃｈｌａｐｆｅｒ、Ｆａｒｂｍｅｔｒｉｋ  ｉｎ  ｄｅｒ  Ｒｅｐｒｏｄｕｋｔｉｏｎｓｔｅｃｈｎｉｋ  ｕｎｄ  ｉｍ  Ｍｅｈｒｆａｒｂｅｎｄｒｕｃｋ、第２版：ＵＧＲＡ、１９９３）。
【０３８１】
Ｈａｒｄｅｂｅｒｇは、ΔＥ＊の実用的な解釈のための良い経験則を提案している：
ΔＥ＊＜３は、「ほとんど知覚できない」と分類され、
ΔＥ＊＜６は「知覚的であるが許容できる」と定義され、
ΔＥ＊＞６を「不合格」とする
【０３８２】
（Ｊ．Ｙ．Ｈａｒｄｅｂｅｒｇ、Ａｃｑｕｉｓｉｔｉｏｎ  ａｎｄ  Ｒｅｐｒｏｄｕｃｔｉｏｎ  ｏｆ  Ｃｏｌｏｒ  Ｉｍａｇｅｓ，  Ｃｏｌｏｒｉｍｅｔｒｉｃ  ａｎｄ  Ｍｕｌｔｉｓｐｅｃｔｒａｌ  Ａｐｐｒｏａｃｈｅｓ  Ｄｉｓｓｅｒｔａｔｉｏｎ．ｃｏｍ、２００１）。
【０３８３】
他の研究は、４と８との間のΔＥ＊は、一般的に許容可能であるとみなされると述べている。（Ａ．Ｓｈａｒｍａ、Ｕｎｄｅｒｓｔａｎｄｉｎｇ  Ｃｏｌｏｒ  Ｍａｎａｇｅｍｅｎｔ。Ｔｈｏｍｐｓｏｎ  Ｄｅｌｍａｒ  Ｌｅａｒｎｉｎｇ：Ｎｅｗ  Ｙｏｒｋ、２００４）。Ｓｔｏｋｅｓらによる研究では、実験的な画像および観察者のために、およそΔＥ＊＝６の値が許容可能であることが見出された（Ｍ．Ｓｔｏｋｅｓ、Ｍ．ＦａｉｒｃｈｉｌｄおよびＲ．Ｂｅｒｎｓ、” Ｃｏｌｏｒｉｍｅｔｒｉｃａｌｌｙ  ｑｕａｎｔｉｆｉｅｄ  ｖｉｓｕａｌ  ｔｏｌｅｒａｎｃｅｓ  ｆｏｒ  ｐｉｃｔｏｒｉａｌ  ｉｍａｇｅｓ，”  ｉｎ  Ｐｒｏｃ．ＴＡＧＡ  −  Ｔｅｃｈｎｉｃａｌ  Ａｓｓｏｃｉａｔｉｏｎ  ｏｆ  ｔｈｅ  Ｇｒａｐｈｉｃ  Ａｒｔｓ、第４４回年次総会の議事録、米国バージニア州ウィリアムズバーグ、１９９２年、第７５７〜７７７頁）。
【０３８４】
これらの異なる研究を通してデルタＥ＊の意味の矛盾は、主に色受容性の評価が非常に主観的であり、観察者の経験および期待ならびに試料が意図される用途に大きく依存するためである。しかし、人間の目は他よりも特定の色に対してより敏感であるため、ＪＮＤまたはデルタＥ＊について話すときは、それらを考慮する必要がある。デルタＥ＊やＪＮＤなどのカラーパラメータが意味を持つようにするには、これを考慮する必要があります。例えば、あるΔＥ＊値は、目が非感受性である２つの色の間では重要ではないが、人間の目がより敏感であるスペクトルの別の部分では非常に重要であり得る。
【０３８５】
図１０から１４は、本明細書に開示された実施形態と一致する選択的青色遮断コーティングについて測定および計算されるいくつかの色パラメータを示す。図１０は、１０％から４０％の範囲のブルーライト遮断を有するＦＳ−２０６染料を含む選択的青色遮断コーティングのａ＊およびｂ＊座標（ＣＩＥ  ＬＡＢ表色系における）を示す。図１１は、１０％から４０％の範囲のブルーライト遮断を有するＦＳ−２０６染料を含む選択的青色遮断コーティングのデルタａ＊およびデルタｂ＊座標（ＣＩＥ  ＬＡＢカラーシステム）を示す。図１２は、ＦＳ−２０６染料を含む選択的青色遮断コーティングのＹＩ対デルタＥを示す。各記号は測定されたコーティングを示す；全ての提示されたコーティングは、１０から４０％の範囲のブルーライト遮断を提供し、２と８の間のＹＩを示した。図１２に示すように、色差（デルタＥ）は、標準として使用されたポリカーボネート表面レンズを用いたＬａ＊ｂ＊（試料）−Ｌａ＊ｂ＊（標準）として計算された。これは、フィルターの効果をどのように分離するかの例です。
【０３８６】
図１３は、青色遮断コーティングの黄色度指数対彩度を示す。図中の記号は、約２０％のブルーライト遮断を有するコーティングを示し、破線の楕円は、１０から４０％のブルーライト遮断を有するコーティングの範囲を示す。イチジク。図１４は、光学フィルターコーティングのための色相対クロマを示す。記号は約２０％のブルーライト遮断を有するコーティングを示し、破線の楕円は１０から４０％ブルーライト遮断を有するコーティングの範囲を示す。
【０３８７】
図１５および図１６は、それぞれ、ガラス基板上にコーティングされたＦＳ−２０６およびＦＳ−２０７染料についての染料濃度の関数としてのブルーライト遮断％の調整可能性を示す。所定のコーティング厚さで増加した染料濃度は、光遮断の増加およびより高いＹＩ値をもたらす。ブルーライト遮断率およびＹＩの正確な調整可能性は、コーティング中の染料濃度を調整することによって達成することができる。ここで、フィルターはガラス基板上にコーティングされているが、ガラス基板は透過スペクトルまたはＹＩに寄与しないことに留意されたい。図１５は、異なる濃度のＣｕ（ＩＩ）メソ−テトラ（２−ナフチル）ポルフィン染料（ＦＳ−２０６）を含むガラス基板上の選択的フィルタリングコーティングの透過スペクトルを示す。一般に、図１５は、染料濃度が増加するにつれて、透過される光の量が減少することを示している。例えば、染料濃度０．１の透過スペクトルは、図１５において、波長４２０ｎｍで最も低い透過率を有する線で表され、染料濃度０．０９１の透過スペクトルは、波長４２０ｎｍで２番目に低い透過率を有する線で表される。下記の表７は、ＦＳ−２０６染料を含有するコーティングの染料濃度、ＹＩおよび％ブルーライト遮断の依存性をさらに説明する。図１６は、異なる濃度のＦＳ−２０７染料を含むガラス基板上の選択的濾過コーティングの透過スペクトルを示す。図１６のグラフの線は、グラフの上から下へ順に、以下のＹＩを示す：ＹＩ＝１０．６１、ＹＩ＝１４．０３、ＹＩ＝１５．５１、ＹＩ＝１７．５８およびＹＩ＝１９．５７。一般に、図１６から、ＹＩを大きくすると透過率が低下することがわかる。下記の表８は、ＦＳ−２０７染料を含有する塗料の染料濃度ＹＩと青色遮断率との間の関係をさらに説明する。
【０３８８】
図１７Ａから１７Ｆは、ＹＩの関数としてのブルーライト遮断％に関連するが、計算が行われるスペクトル範囲に依存して、遮断率のわずかな変動も観察される。図１７Ａから１７Ｆは、異なる濃度のＦＳ−２０６染料を含むガラス基板上のコーティングの異なるスペクトル範囲について計算された黄色度指数（ＹＩ）対％ブルーライト遮断を示す。注：ガラス基板は、最終の／報告されたＹＩ（ガラスのＹＩは０）に寄与しない。図１７Ａは、４２０ｎｍから４２５ｎｍの波長範囲に対するものである。図１７Ｂは、４２０ｎｍから４２５ｎｍの波長範囲に対するものである。図１７Ｂは、４２０ｎｍから４３０ｎｍの波長範囲に対するものである。図１７Ｃは、波長範囲４１５ｎｍから４３５ｎｍに対するものである。図１７Ｄは、波長範囲４２０ｎｍから４４０ｎｍに対するものである。図１７Ｅは、４１０ｎｍから４３０ｎｍの波長範囲に対するものである。図１７Ｆは、４１０ｎｍから４５０ｎｍの波長範囲に対するものである。
【０３８９】
したがって、本明細書で開示されるシステムは、透過率および反射率の両方において非常に低い色シフトを有する。上述のいくつかのパラメータを使用して、この低い色シフトは、システムが特定の参照光源をどのように透過または反射するかによって特徴付けられる。ＣＩＥ標準光源Ｄ６５光源は、（ａ＊１，ｂ＊１，Ｌ＊１）で表されるＣＩＥ  ＬＡＢ座標を有する。１つの実施形態では、このＣＩＥ  Ｄ６５光源が第一のシステムを透過または反射されると、結果として生じる光は（ａ＊２，ｂ＊２，Ｌ＊２）で表されるＣＩＥ  ＬＡＢ座標を有する。（ａ＊１，ｂ＊１，Ｌ＊１）と（ａ＊２，ｂ＊２，Ｌ＊２）との間の総色差ΔＥは、６．０未満、好ましくは５．０未満、さらにより好ましくは４．０又は３．０未満である。（ａ＊１，ｂ＊１，Ｌ＊１）と（ａ＊２，ｂ＊２，Ｌ＊２）との間の全彩度差は、６．０未満、好ましくは５．０未満、さらにより好ましくは４．０又は３．０未満である。
【０３９０】
本明細書に開示されたシステムの透過率および反射率の両方の低い色シフトは、光学フィルターが特定の参照光源をどのように透過および反射するかを特徴とすることもできる。
【０３９１】
システム上の光学フィルターの効果を特徴付ける１つの方法は、光学フィルターを含む第一のシステムが基準光源をどのように透過して反射するかを測定することである。次に、同じ参照光源は、第二のシステムを通して透過され、および／または第二のシステムで反射されるべきである。第二のシステムは、光学フィルターを含まないことを除いて、あらゆる点で第一のシステムと同一である。第一のシステムおよび第二のシステムについて得られた数を使用して、光学フィルターのカラーシフトを決定することができる。例えば、１つの実施形態では、ＣＩＥ標準光源Ｄ６５光源は、（ａ＊１，ｂ＊１，Ｌ＊１）によって表されるＣＩＥ  ＬＡＢ座標を有していた。このＣＩＥ  Ｄ６５光源が第一のシステムを透過または反射した場合、結果として生じる光は（ａ＊２，ｂ＊２，Ｌ＊２）で表されるＣＩＥ  ＬＡＢ座標を有する。このＣＩＥ  Ｄ６５光源は、次に第二のシステムを透過または反射する。第二のシステムは、光学フィルターを含まないことを除いて、あらゆる点で第一のシステムと同一である。ＣＩＥ  Ｄ６５光源が第二のシステムを透過または反射した場合、得られる光は（ａ＊３，ｂ＊３，Ｌ＊３）で表されるＣＩＥ  ＬＡＢ座標を有する。（ａ＊２，ｂ＊２，Ｌ＊２）と（ａ＊３，ｂ＊３，Ｌ＊３）との間の総色差ΔＥは、６．０未満、好ましくは５．０未満、さらにより好ましくは４．０又は３．０未満である。（ａ＊２，ｂ＊２，Ｌ＊２）と（ａ＊３，ｂ＊３，Ｌ＊３）との間の全彩度差は、６．０未満、好ましくは５．０未満、さらにより好ましくは４．０または３．０未満である。
【０３９２】
したがって、本明細書で開示された光学フィルターは、色のシフトが小さいために少なくとも部分的に他の光学フィルターより優れている。表４から６には、ＦＳ−２０６染料化合物を含み、２０％のブルーライト遮断を提供する光学フィルターコーティングの測定され、計算された色パラメータおよび色座標の例が示されている。注目すべきことは、広帯域フィルタリングコーティングと比較して、コーティングの低い「カラー」値である。例えば、他の色パラメータの中でも、彩度Ｃは１．９８と測定され、ＹＩは３．５と計算され、総色差デルタＥ＊はわずか３．９１であり、これはＪＮＤ約１．７に相当し、平均及び視感透過率は９０％より大きい。また、他のポルフィリン染料を含む他の全てのコーティングは、「低色」値で特徴付けられた。これは図１０から１４、ブルーライトフィルタリングコーティングの場合、最大４０％のブルーライト遮断を提供することができる：
表４．２０％のブルーライト遮断を有するＦＳ−２０６染料を含む選択的青色遮断コーティングのための、カラーパラメータＣ、ＹＩ、色相、ａ＊、ｂ＊、デルタＥおよびＪＮＤ
【表６】
0006753783.tif 000100
表５．ブルーライト遮断率が２０％のＦＳ−２０６染料を含む選択的青色遮断コーティングの平均透過率Ｔａｖｇ、視感透過率ＴｖおよびＣＩＥ  ＬＡＢ明度Ｌ＊
【表７】
0006753783.tif 000101
表６．ブルーライト遮断率が２０％のＦＳ−２０６染料を含む選択的青色遮断コーティングのＣＩＥ  １９３１  ｘおよびｙ色座標およびＣＩＥ  １９７６  ｕおよびｖ色座標
【表８】
0006753783.tif 000102
【０３９３】
したがって、１つの実施形態では、第一のシステムは以下を有する：
−  彩度Ｃが５．０未満
−  ｜ａ＊｜と｜ｂ＊｜がそれぞれ２および４未満であり、
−  ＹＩは８．０未満であり、
−  デルタＥ＊は５．０未満であり、
−  ＪＮＤは２単位未満であり、
明度Ｌおよび透過率値（Ｔａｖｇ、Ｔｖ）は９０％以上である。
【０３９４】
表７には、ガラス基板上のＣｕ（ＩＩ）メソ−テトラ（２−ナフチル）ポルフィン（ＦＳ−２０６染料）を含むコーティングの異なるスペクトル範囲（全て前述の「網膜に危険な」青色波長領域内にある）で計算されたブルーライト遮断％の値が与えられる。コーティング中の染料濃度は、染料／プライマーの重量％として与えられる。ブルーライト遮断値の％およびＹＩは、両面が染料を含むコーティングで被覆されているガラス基板について与えられている。ガラス基板は、最終的に報告されたＹＩ値に寄与しない（すなわち、使用されたガラス基板のＹＩは０である）。ＦＳ−２０６染料を含むコーティングのブルーライト遮断％およびＹＩが、コーティング中の染料濃度および厚さコーティングによって正確に調整され得ることは明らかである。表７において、コーティングの厚さは一定に保たれた。すなわち、全てのコーティングは同じ条件（浸漬速度、引き上げ速度、周囲温度、配合物粘度）でディップコーティング法によって行われ、したがって報告された青色遮断％およびＹＩは、コーティング中の染料濃度によってのみ制御された。
表７．Ｃｕ（ＩＩ）メソ−テトラ（２−ナフチル）ポルフィン染料（ＦＳ−２０６）を含む選択的ブルーライトコーティングで被覆されたガラス基板の染料濃度、黄色度指数（ＹＩ）およびブルーライト遮断率
【表９】
0006753783.tif 000103
＊報告されたＹＩ値は、ディップコーティングされたガラス基板上のコーティングについて測定され、基材は最終（報告された）ＹＩ値に寄与しない［ガラスのＹＩ＝０］。
【０３９５】
表８は、ガラス基板上にコーティングされたＦＳ−２０７染料を含むコーティングに関する同様のデータを示す。ガラス基板は、最後に報告されたＹＩ値に寄与しない（すなわち、使用されたガラス基板のＹＩは０である）。ＦＳ−２０７の吸収ピークがＦＳ−２０６のそれと比較して赤色にシフトするため、ＦＳ−２０７を含むコーティングのＹＩは、同じ％遮断レベルでＦＳ−２０６染料を用いたコーティングのＹＩよりも高い。表８において、コーティングの厚さは一定に保たれた。すなわち、全てのコーティングは、同じ条件（浸漬速度、引き上げ速度、周囲温度、配合物粘度）でディップコーティング法によって行われ、したがって報告された青色遮断％およびＹＩは、コーティング中の染料濃度によってのみ制御された。
表８．ＦＳ−２０７染料を含む選択的ブルーライトコーティングで被覆されたガラス基板に対する染料濃度、黄色度指数（ＹＩ）および％ブルーライト遮断。
＊報告されたＹＩ値は、ディップコーティングされたガラス基板上のコーティングについて測定され、基材は最終（報告された）ＹＩ値に寄与しない［ガラスのＹＩ＝０］。
【表１０】
0006753783.tif 000104
【０３９６】
ＦＳ−２０８染料は、ＦＳ−２０６染料のものと比較してより広いピークおよびより赤色シフトを有し、したがって、ＦＳ−２０６よりも同じ％遮断を提供するコーティングについてはるかに高いＹＩ値を示した。
【０３９７】
表９に、表面の平面レンズ素材について測定したＹＩを示す。これらの値は一例として示す。表面レンズ素材の値は、実際のレンズ材料、最終レンズ素材厚さ、レンズ光学パワー等の製造業者によって大きく異なる可能性がある。
表９．表面の平面レンズ素材について測定されたＹＩ。
【表１１】
0006753783.tif 000105
【０３９８】
ほんの一例として、表１０は、ＦＳ−２０６染料を含むブルーライト選択性コーティングで被覆された表面の平面レンズ素材の近似ＹＩ値を示す。コーティングされた表面レンズ素材のＹＩの最終報告値は、ＹＩ（コーティング）とＹＩ（基材）の合計である。
表１０：ＦＳ−２０６染料を含むブルーライト選択性コーティングで被覆された表面を平面レンズの近似ＹＩ値。
【表１２】
0006753783.tif 000106
【０３９９】
表７並びに図１５および１７Ａから１７Ｆから、コーティングのＹＩおよび選択的なブルーライトフィルタリング性能は、コーティング中のＦＳ−２０６染料濃度を調整することによって正確に調整することができることが注目される。さらに、この染料は、特に塩素化溶剤において良好な溶解性を有する。
【０４００】
最後に、溶媒は本明細書に開示される方法において特定の役割を果たすことができることに留意されたい。これについては以下で説明する。溶媒の役割の特定の例は、追加の実施形態との関連で以下に記載される。
【０４０１】
ａ）ＦＳ−２０６染料を塩化メチレンに溶解し、１重量％染料／プライマーの濃度でプライマーに加える。次いで、溶液を、新しいプライマーで所定の用途に必要な濃度までさらに希釈する。濾過後、溶液を塗布して光学フィルターを形成する。例えば、レンズのディップコーティングに使用することができる。その後、透明なハードコートをレンズにコーティングすることができる。最終レンズは、４２０ｎｍ付近のスペクトル範囲において約３０から３５％のブルーライト遮断を示し、レンズ材料に依存してＹＩ＝５．０から６．０を示す。
【０４０２】
ｂ）ＦＳ−２０６染料をクロロホルムに溶解し、１重量％染料／プライマーの濃度でプライマーに添加する。溶液を５０℃で１時間超音波処理する。次に、溶液を、新しいプライマーで所定の用途に必要な最終濃度までさらに希釈する。濾過後、この溶液をレンズのディップコーティングに使用し、続いて透明なハードコートを使用する。最終レンズは、４２０ｎｍ付近のスペクトル範囲において約３０から３５％のブルーライト遮断を示し、レンズ材料に依存してＹＩ＝５．０から６．０を示す。クロロホルムは、上記の例（ａ）と比較して、より良いＦＳ−２０６染料用の溶媒のようである。クロロホルム中で、より低い染料濃度で、約４２０ｎｍ付近のスペクトル範囲における同じレベルの遮光が達成される。
【０４０３】
別の実施形態では、選択的青色ブロッキングフィルタは、色中和成分を含み、例えば、ピグメント・ブルー１５（Ｓｉｇｍａ  Ａｌｄｒｉｃｈ）を以下に示す：
【化８４】
0006753783.tif 000107
【０４０４】
銅（ＩＩ）フタロシアニン［５４６６８２  Ａｌｄｒｉｃｈ］。同義語：ＣｕＰｃ、フタロシアニンブルー、ピグメントブルー１５。コーティングは、黄変を隠蔽して、コーティングの外観を明るくするまたは増強するための他の蛍光増白剤（例えば、ＢＡＳＦライトナー  Ｔｉｎｏｐａｌ（登録商標））を含み得る。
【０４０５】
眼科的システムでは、選択的な青色ブロッキングフィルタリングを様々な方法でレンズシステムに組み込むことができる。ほんの一例として、フィルターは以下に配置できる：１つ以上のプライマーコート、１つ以上のハードコート、１つ以上の疎水性コート、１つ以上の反射防止コート、フォトクロミックレンズ内、レンズ基材内、コンタクトレンズの可視性着色、しわ寄り、妨害、バンドパス、バンドブロック、ノッチ、二色性、様々な濃度、および１以上のピークのフィルタリング、またはそれらの任意の組合せ。
【０４０６】
１つの実施形態では、選択フィルターは、交通信号の認識規格を通過するサングラス（処方または非処方）に組み込まれ、または他の実施形態では、交通信号の認識規格に合格しない。さらにＵＶ遮断および／またはＩＲ遮断がサングラスに組み込まれる。
【０４０７】
１つの実施形態では、選択的青色遮断フィルターは、例えば、ルテイン、ゼアキサンチンなどのカロテノイド、メラニン、またはそれらの組み合わせを含む。別の実施形態では、選択的青色遮断フィルターは、天然、合成、または誘導体の形態またはそれらの任意の組み合わせのルテイン、ゼアキサンチン、またはメラニンを含み得る。さらに、他の実施形態では、ルテイン、ゼアキサンチン、およびメラニンまたはそれらの任意の組み合わせを、ヒト組織に吸収されるようにシステム外に浸出するように設計することができる。例えば、健康上の利益を提供するために、ルテインが目の中に意図的に放出されるように、コンタクトレンズを設計することができる。
【０４０８】
別の実施形態では、選択的な青色遮断フィルターは、ＰＶＡ、ＰＶＢ、ゾルゲル、または任意のタイプのフィルムまたはラミネート、またはそれらの任意の組み合わせを組み込むことができる。
【０４０９】
他の実施形態では、ＵＶおよび／またはＩＲ光が遮断または阻害される。
【０４１０】
別の実施形態では、フィルターは、製品全体に組み込むことができ、または製品全体、環状、層状もしくは帯状またはそれらの任意の組合せで組み込むことができる。例えば、直径１４．２ｍｍのコンタクトレンズである。選択的な青色遮断フィルターは、合計１４．２ｍｍ以内、または１４．２ｍｍ未満、または環状、層状もしくは帯状またはそれらの任意の組み合わせであってもよい。これは、前記フィルターを組み込んだ製品にも当てはまる。
【０４１１】
実施形態は、一例として、以下を含む：任意のタイプの窓またはガラスシート、または任意の透明材料、自動車用フロントガラス、航空機窓、カメラフラッシュバルブおよびレンズ、任意の種類の人工照明器具（フィクスチャーまたはフィラメントのいずれか、または蛍光灯、ＬＥＤ照明または任意のタイプの拡散器、医療機器、外科用器具、ライフルスコープ、双眼鏡、コンピュータモニタ、テレビスクリーン、照明付き標識もしくは任意の物品、又は光が放射されるか、透過され、フィルターを通して又は通さずに通過させるシステム。
【０４１２】
実施形態は、非眼科的システムを可能にすることができる。光が非眼科的システムを介して、または非眼科的システムから透過する非眼科的システムも想定される。単なる例として、非眼科的システムは、自動車窓およびフロントガラス、航空機窓およびフロントガラス、任意のタイプの窓、コンピュータモニタ、テレビ、医療器具、診断器具、照明製品、蛍光灯、または任意のタイプの照明製品または拡散器を含む。
【０４１３】
網膜に到達する任意の量の光は、フィルタリングすることができ、眼科的、非眼科的、皮膚科的、または工業の任意のタイプのシステムに含めることができる。
【０４１４】
別の実施形態では、染料パッケージを、レンズ素材の製造中またはコンタクトレンズまたは眼内レンズの製造中にレンズ材料に添加することができる。 さらに、上に与えられた染料、重合可能なおよび他のタイプの反応性染料を用いて、染料システムを周囲のレンズ材料に化学的に結合させることができる。
【０４１５】
１つの実施形態では、黄色度指数、システムの光透過性、網膜を保護するためおよび／またはコントラストを改善するための光の選択的フィルタリング、染料形成、染料安定性、コーティングの厚さ、適用される基材への適合性、樹脂への溶解性、染料の屈折率、ＵＶ光からの保護、並びに通常の磨耗および裂けからの保護の相乗的バランスを組み合わせる製造プロセスが提供される。
【０４１６】
選択的フィルターは、レンズの前面（レンズの反対側の眼球から最も遠い面）に適用される引っ掻き抵抗性コーティングとともに、レンズの裏面（眼に最も近い面）に適用されるプライマー内に、レンズの前面または場合により、前面および後面の両方に適用されるＵＶ抑制剤とともに位置する。ＵＶ抑制剤は、眼へのＵＶ線量を減少させるとともに、ＵＶ分解から染料を保護するように機能する。
【０４１７】
ＦＳ−２０６またはＦＳ−２０９またはＣｕ１またはＣｕ２またはＣｕ５染料を利用して選択的な高エネルギー可視光線コーティングを作製することは、以下のように概説される：
【０４１８】
コーティングの製造において、ＵＶコーティングは、レンズの前面、ポリマーおよび／または選択的フィルター内、またはレンズの裏面上、またはそれらの任意の可能な組合せ上にあってもよい。しかし、１つの実施形態では、ＵＶブロッキングは、眼の最も遠いレンズの前面にある。これにより、プライマーおよび／または染料ならびに眼を保護することが可能になる。別の実施形態では、眼の最も近くにあるレンズの後部にＵＶブロッキングを適用することにより、レンズの裏面からの光の反射によって眼に入るＵＶ光をさらに低減することができる。
【０４１９】
他の実施形態では、空気乾燥および／またはオーブン乾燥による製造プロセス中にレンズ表面上で染料を乾燥させる。この段階ではＵＶ光を避けるべきである。
【０４２０】
他の実施形態では、染料をレンズに適用する前に濾過してもよい。
【０４２１】
他の実施形態では、ディップコーティングプロセスの間に、レンズの前面および裏面がプライマーおよび染料でコーティングされる。この場合、ＵＶ光から保護されていないフロントプライマーコーティングへのＵＶ光の暴露のために、前面上の染料が時間の経過とともに退色する。この退色は、染料の約２０％が２年間にわたって退色することを可能にする。したがって、裏面はフロントプライマーよりも＋２０％以上の遮断を有するようにコーティングすることができる。この実施形態は、最初は人為的に目の保護を高める黄色度指数を上昇させるが、経時的に退色が生じると、黄色度指数は低下する。
【０４２２】
本明細書で開示される実施形態は、目的とされる用途に応じて可変であるＹＩを提供する。ほんの一例として、眼鏡レンズのような眼科用途は、ＹＩが５．０である最適な網膜保護および美容を提供することができ、それにより、家庭または商業用建物の窓のような眼科的でない用途は、美容が眼科用眼鏡レンズよりも重要でないより高い網膜保護レベルで、全体の光透過率を低減するように、１５．０よりずっと大きいＹＩを有することができる。
【０４２３】
実施形態は、高エネルギーのブルーライト波長をフィルタリングするように設計された１つ以上の染料を含む。これらの染料は、ポルフィリンまたはソーレー帯を有するか有さない誘導体を含み得る。染料は、目的とする標的波長に基づく１つ以上のピークを含み得る。染料はまた、傾きが変化し得る。さらなる環状、層状、または帯状のフィルタリングを、本明細書に開示するシステムに組み込むことができる。ほんの一例として、自動車用フロントガラスの非眼科用途では、フロントガラスの上部水平面にフィルタリング層を組み込むことが賢明であり、太陽からのグレアを低減し、風防の他の部分より高い網膜保護を提供する。
【０４２４】
１つの実施形態では、第一のシステムは、ＵＶおよび／またはＩＲ（赤外線）ブロッキングを含む。したがって、第一のシステムは、上述したように、ＩＲ遮断要素またはＵＶ遮断要素をさらに含むことができる。本明細書で開示される実施形態は、変更不可能な色を含む静的フォーカスレンズ、例えばトランジッションのようなフォトクロミックレンズのような変更可能な色を含む静的フォーカスレンズ、例えばトランジション（Ｔｒａｎｓｉｔｉｏｎｓ）のようなフォトクロミックレンズのような変更可能な色を含むダイナミックフォーカスレンズに適用することができる。
【０４２５】
また、図２９から３７は、非ＵＶ遮断およびＵＶ遮断眼用レンズ材料基材から始まる選択的青色遮断眼用レンズの製作ステップの様々なバージョンの例を示している。選択的な青色フィルターコーティングの適用の柔軟性が提示されている：これは、レンズ基材として使用されるレンズ材料のＵＶ遮断特性に応じて、表面レンズ（処方ありまたはなし）の製造の異なる段階に適用することができる。一般に、Ｃｕ−ポルフィリン化合物は、まず溶媒に溶解されて溶液となる。次いで、溶液をプライマーで希釈し、ろ過して、塵、汚染物質および染料の未溶解凝集物を除去する。次いで、溶液を適用して光学フィルターを形成する。
【０４２６】
図２９Ａには、ＣＲ３９レンズの製造工程が示されている。ステップ１では、ＵＶ遮断要素がＣＲ３９半完成レンズに加えられる。ステップ２において、Ｃｕ−ポルフィリン化合物を含む光学フィルターは、ディップコーティング、スピンコーティング、またはスプレーコーティングによって塗布される。ステップ３では、ＣＲ３９半完成レンズを表面仕上げし、研削し、および／または研磨する。工程４では、ハードコートが付与される。
【０４２７】
図２９Ｂには、ＣＲ３９レンズを製造する別の方法が示されている。ステップ１では、Ｃｕ−ポルフィリン化合物を含む光学フィルターは、ディップコーティング、スピンコーティング、またはスプレーコーティングによってＣＲ３９レンズ上にコーティングされる。ステップ２では、ＣＲ３９半完成レンズが表面仕上げされ、研磨され、および／または研磨される。ステップ３では、ハードコートが付与される。ステップ４では、ＵＶ遮断要素がＣＲ３９半完成レンズに加えられる。
【０４２８】
図２９Ｃには、ＣＲ３９レンズを製造する別の方法が示されている。ステップ１では、Ｃｕ−ポルフィリン化合物を含む光学フィルターを、ディップコーティング、スピンコーティング、またはスプレーコーティングによってＣＲ３９レンズ上にコーティングする。ステップ２では、ＣＲ３９半完成レンズを表面仕上げし、研磨し、および／または研磨する。ステップ３では、ハードコートが付与される。ステップ４では、ＵＶ遮断ＡＲコーティングがＣＲ３９半完成レンズに加えられる。
【０４２９】
図３０には、ＰＣレンズを製造する１つの方法が示されている。ステップ１では、Ｃｕ−ポルフィリン化合物を含む光学フィルターを、ディップコート法、スピンコート法、、またはスプレーコーティングによってＰＣレンズ上にコーティングする。ステップ２では、ＰＣレンズを表面仕上げし、研磨し、および／または研磨する。ステップ３では、ハードコートが付与される。
【０４３０】
図３１には、ＭＲ８レンズを製作する１つの方法が示されている。ステップ１では、Ｃｕ−ポルフィリン化合物を含む光学フィルターは、ディップコーティング、スピンコーティングまたはスプレーコーティングによってＭＲ８レンズ上にコーティングされる。ステップ２では、ＭＲ８レンズを表面仕上げし、および／または研磨する。ステップ３では、ハードコートが付与される。
【０４３１】
図３２Ａには、追加のＵＶブロッカーを備えたＭＲ８レンズを製造する１つの方法が示されている。この方法は、ＵＶ遮断要素を追加する追加のステップ４を有することを除いて、図３１に示す方法と同様である。図３２Ｂは、追加のＵＶブロッカーを有するＭＲ８レンズを製造する別の方法を示す。これは、ＵＶ遮断要素を加えることを含む前のステップがステップ１の前に加えられている点を除いて、図３１に示す方法と同様である。図３２Ｃは、追加のＵＶ遮断ＡＲコーティングを有するＭＲ−８レンズを製造する１つの方法を示す。これは、ステップ３がＵＶ遮断ＡＲコーティングを使用することを含むことを除いて、図３１に示す方法と同様である。
【０４３２】
図３３には、ＭＲ−７レンズの製造工程の１つの実施形態が示されている。これらのステップは、図３１に示すステップと同様である。図３４には、ＭＲ−１０レンズの製造工程の１つの実施形態が示されている。これらのステップは、図３１に示すステップと同様である。
【０４３３】
図３５は、除去可能な保護層が使用される製造の実施形態を示す。ステップ１では、レンズ素材を表面仕上げし、研削し、および／または研磨する。ステップ２では、除去可能層を使用してレンズブランクの一方の表面を保護する。ステップ３では、Ｃｕ−ポルフィリン化合物を含む光学フィルターは、ディップコーティング、スピンコーティング、スプレーコーティングまたは同様のプロセスによってコーティングされる。ステップ４では、保護層を剥離、洗浄等の工程により除去する。ステップ５では、ハードコートが付与される。
【０４３４】
図３６は、本質的に非ＵＶ遮断レンズ基材上に光学フィルターで被覆された両面の例を示す。ステップ１では、レンズ素材を表面仕上げし、研削し、および／または研磨する。ステップ２では、Ｃｕ−ポルフィリン化合物を含む光学フィルターは、ディップコーティング、スピンコーティング、またはスプレーコーティングによってレンズ上にコーティングされる。ステップ３では、ハードコートが付与される。ステップ４では、ＵＶ遮断要素が付与される。
【０４３５】
図３７は、本質的にＵＶ遮断レンズ基材上の光学フィルターで被覆された両面の例を示す。ステップ１では、レンズ素材を表面仕上げし、研削し、および／または研磨する。ステップ２では、Ｃｕ−ポルフィリン化合物を含む光学フィルターは、ディップコーティング、スピンコーティング、またはスプレーコーティングによってレンズ上にコーティングされる。ステップ３では、ハードコートが付与される。
【０４３６】
図３８は、両面が選択的な青色ブロックコーティング（ＨＰＯコーティング）でコーティングされたレンズの透過スペクトルと、例えばいわゆる表面仕上げステップによって、裏面コーティングされた表面を除去したときのレンズの透過スペクトルとを示す。表面仕上げ（レンズ後面の除去）された時のブルーライト遮断％は、初期の％遮断の約半分であることに留意されたい。
【０４３７】
図３９は、眼科的産業で使用される様々な素材（半仕上げ、厚い、薄い）およびレンズの概略断面図を示す。
【０４３８】
図４０は、異なる濃度のＦＳ−２０６染料を含むガラス基板上のコーティングの異なるスペクトル範囲について計算された黄色度指数（ＹＩ）対％ブルーライト遮断を示す。注：ガラス基板は、最終／報告されたＹＩ（ガラスのＹＩは０）に寄与しないだけでなく、ブルーライト遮断％は、それが計算されるスペクトル範囲に応じてわずかに変化し得る。
【０４３９】
図５１は、スライドガラスの透過スペクトルの一例を示す。
【０４４０】
図５２は、プライマーおよびハードコートで被覆された図５１のスライドガラスの例示的な透過スペクトルを示す。
【０４４１】
図５３は、（１）約２０％のブルーライト遮断を有するＨＰＯ選択的フィルターと、（２）図５２に使用されるハードコートとで被覆された図５１で使用したガラススライドの透過スペクトルを示す。図５３で使用されるＨＰＯ選択的フィルターは、ＦＳ−２０６染料化合物と、図５２で使用したプライマーとを含む。
【０４４２】
図５４は、約３０％のブルーライト遮断を有するＨＰＯ選択的フィルターと図５２に使用されるハードコートとで被覆された図５１で使用したガラススライドの透過スペクトルを示す。図５４で使用される光学ＨＰＯ選択的フィルターは、ＦＳ−２０６染料化合物と、図５２で使用したプライマーとを含む。
【０４４３】
図５５は、約４０％のブルーライト遮断を有するＨＰＯ選択的フィルターと図５２に使用されるハードコートとで被覆された図５１で使用したガラススライドの透過スペクトルを示す。図５５で使用されるＨＰＯ選択的フィルターは、ＦＳ−２０６染料化合物と、図５２で使用したプライマーとを含む。図５３、図５４および図５５で使用されるシステムは、ＦＳ−２０６染料化合物の添加を除いて図５２で使用されるシステムと同一である。したがって、図５３、図５４および図５５のシステムでは、図５２のスペクトルと比較することにより、染料単独の透過スペクトルを決定することができる。
【０４４４】
１つの実施形態では、システムは、１つ以上の反射防止（ＡＲ）コーティングを含むことができる。その主な目的に加えて、ＡＲコーティングは、４００から４６０ｎｍのスペクトル範囲のブルーライトを著しく遮断（反射）することができる。
【０４４５】
１つの実施形態では、システムは、選択的青色遮断コーティングおよび１つ以上のＡＲコーティングを含むことができる。システムによる総青色遮断率は、選択的なブルーライト吸収コーティングによってのみもたらされ得るか、または選択的な青色遮断コーティングによって提供される遮断（吸収による）とＡＲコーティングによる遮断（反射）との合計であり得る。
【０４４６】
本開示は多くの実施形態を記載しているが、そのいくつかは特定の層および層配置を示しているが、これらの特定の層および層配置は非限定的である。当業者であれば、開示された前述の特定の層および層構成を特に使用することなく、本明細書に開示された教示を用いて、光を透過するデバイスに選択的な青色ブロッキング層および／または構成要素を提供することが達成できることを容易に理解する。
【０４４７】
さらに、本明細書での「１つの実施形態」、「実施形態」、「例示的実施形態」、または同様の語句による言及は、記載された実施形態が特定の特徴、構造、または特性を含み得ることを示しているが、すべての実施形態が、特定の特徴、構造、または特性を必ずしも含むわけではない。さらに、そのような表現は必ずしも同じ実施形態を指しているわけではない。さらに、特定の特徴、構造、または特性が実施形態に関連して記載されている場合、そのような特徴、構造、または特性を他の実施形態に組み込むことは、本明細書において明示的に言及または記載されているか否かに関わらず、当業者の知識の範囲内である。本発明の範囲および広がりは、上記の例示的な実施形態のいずれかによって限定されるべきではなく、添付の特許請求の範囲およびそれらの均等物に従ってのみ規定されるべきである。
【図１Ａ】
0006753783.tif 000119
【図１Ｂ】
0006753783.tif 000120
【図１Ｃ】
0006753783.tif 000121
【図１Ｄ】
0006753783.tif 000122
【図２Ａ】
0006753783.tif 000123
【図２Ｂ】
0006753783.tif 000124
【図３Ａ】
0006753783.tif 000125
【図３Ｂ】
0006753783.tif 000126
【図４】
0006753783.tif 000127
【図５Ａ】
0006753783.tif 000128
【図５Ｂ】
0006753783.tif 000129
【図６】
0006753783.tif 000130
【図７】
0006753783.tif 000131
【図８】
0006753783.tif 000132
【図９Ａ】
0006753783.tif 000133
【図９Ｂ】
0006753783.tif 000134
【図１０】
0006753783.tif 000135
【図１１】
0006753783.tif 000136
【図１２】
0006753783.tif 000137
【図１３】
0006753783.tif 000138
【図１４】
0006753783.tif 000139
【図１５】
0006753783.tif 000140
【図１６】
0006753783.tif 000141
【図１７Ａ】
0006753783.tif 000142
【図１７Ｂ】
0006753783.tif 000143
【図１７Ｃ】
0006753783.tif 000144
【図１７Ｄ】
0006753783.tif 000145
【図１７Ｅ】
0006753783.tif 000146
【図１７Ｆ】
0006753783.tif 000147
【図１８Ａ】
0006753783.tif 000148
【図１８Ｂ】
0006753783.tif 000149
【図１９Ａ】
0006753783.tif 000150
【図１９Ｂ】
0006753783.tif 000151
【図１９Ｃ】
0006753783.tif 000152
【図１９Ｄ】
0006753783.tif 000153
【図２０Ａ】
0006753783.tif 000154
【図２０Ｂ】
0006753783.tif 000155
【図２１Ａ】
0006753783.tif 000156
【図２１Ｂ】
0006753783.tif 000157
【図２１Ｃ】
0006753783.tif 000158
【図２１Ｄ】
0006753783.tif 000159
【図２２Ａ】
0006753783.tif 000160
【図２２Ｂ】
0006753783.tif 000161
【図２２Ｃ】
0006753783.tif 000162
【図２２Ｄ】
0006753783.tif 000163
【図２２Ｅ】
0006753783.tif 000164
【図２２Ｆ】
0006753783.tif 000165
【図２２Ｇ】
0006753783.tif 000166
【図２３】
0006753783.tif 000167
【図２４】
0006753783.tif 000168
【図２５】
0006753783.tif 000169
【図２６】
0006753783.tif 000170
【図２７】
0006753783.tif 000171
【図２８Ａ】
0006753783.tif 000172
【図２８Ｂ】
0006753783.tif 000173
【図２８Ｃ】
0006753783.tif 000174
【図２８Ｄ】
0006753783.tif 000175
【図２９Ａ】
0006753783.tif 000176
【図２９Ｂ】
0006753783.tif 000177
【図２９Ｃ】
0006753783.tif 000178
【図３０】
0006753783.tif 000179
【図３１】
0006753783.tif 000180
【図３２Ａ】
0006753783.tif 000181
【図３２Ｂ】
0006753783.tif 000182
【図３２Ｃ】
0006753783.tif 000183
【図３３】
0006753783.tif 000184
【図３４】
0006753783.tif 000185
【図３５】
0006753783.tif 000186
【図３６】
0006753783.tif 000187
【図３７】
0006753783.tif 000188
【図３８】
0006753783.tif 000189
【図３９Ａ】
0006753783.tif 000190
【図３９Ｂ】
0006753783.tif 000191
【図３９Ｃ】
0006753783.tif 000192
【図４０】
0006753783.tif 000193
【図４１】
0006753783.tif 000194
【図４２】
0006753783.tif 000195
【図４３】
0006753783.tif 000196
【図４４】
0006753783.tif 000197
【図４５】
0006753783.tif 000198
【図４６】
0006753783.tif 000199
【図４７】
0006753783.tif 000200
【図４８】
0006753783.tif 000201
【図４９】
0006753783.tif 000202
【図５０Ａ】
0006753783.tif 000203
【図５０Ｂ】
0006753783.tif 000204
【図５０Ｃ】
0006753783.tif 000205
【図５０Ｄ】
0006753783.tif 000206
【図５１】
0006753783.tif 000207
【図５２】
0006753783.tif 000208
【図５３】
0006753783.tif 000209
【図５４】
0006753783.tif 000210
【図５５】
0006753783.tif 000211